(57)【要約】  本発明は、新規ポリ有機官能基修飾シリカ組成物に関する。本組成物は、同じ組成物中に広範な異なる官能基（メルカプト、スルフィド、チオ尿素、アミン、及びアミド）を含み、これらの官能基のそれぞれが、種々の異なる、オリゴマー、立体配置、及び立体化学のアレイとして存在する。これらの官能基は、金属及び特定対象と強い親和性を有する。これらの官能基が同一組成物中にまとめて多数存在することは、機能性材料の全体の結合親和性を高める。さらに、異なる構造的立体配置との組み合わせは、実際のプロセス、生成物、及び廃棄の流れでみられる多様な構造的バリエーションを有する対象に結合する能力を高める。こうした多数の結合機構は、生成物、プロセス、及び廃棄の流れで実現される選択性に加えて、精製及び対象除去のレベルを極めて高くすることを可能とする。本化合物は、生成物の精製のため、及び、生成物、プロセス、及び廃棄の流れから不要な有機及び無機化合物を除去するため、金属錯体並びに有機及び生物学的化合物の精製並びに分離用のクロマトグラフィーメディアとして、固相抽出のため、固相合成のため、金属媒介不均一触媒作用のため、金属イオン除去のため、並びに、生体分子の固定のために、役立つ。【選択図】なし【特許請求の範囲】
【請求項１】
以下の一般式Ｉで示される組成物。
一般式Ｉ
［Ｙ］ｙ［Ａ］ａ［Ｂ１］１ｂ［Ｂ２］２ｂ［Ｃ１］１ｃ［Ｃ２］２ｃ［Ｃ３］３ｃ［Ｃ４］４ｃ［Ｄ１］１ｄ［Ｄ２］２ｄ［Ｄ３］３ｄ［Ｄ４］４ｄ［Ｄ５］５ｄ［Ｄ６］６ｄ［Ｅ］ｅ［Ｆ］ｆ［Ｇ］ｇ［Ｈ］ｈ［Ｊ］ｊ［Ｋ］ｋ［Ｍ］ｍ［Ｐ］ｐ［Ｕ］ｕ［Ｖ］ｖ［Ｗ］ｗ［Ｘ］ｘ
（但し、ＹはＳｉ（Ｏ４／２）であり、
ＷはＲｚＲ１Ｓｉ（Ｏｑ／２）であり、
Ｘは（Ｏ３／２）ＳｉＣ３Ｈ６ＳＨであり、
Ａは［（Ｏ３／２）Ｓｉ（ＣＨ２）２ＳＣＨ２ＣＨ２Ｓ−ＣＨ２ＣＨ２ＣＨ２ＳＲ］ａ１  ［（Ｏ３／２）Ｓｉ（ＣＨ２）２ＳＣＨ２ＣＨ２ＳＣＨ２ＣＨ２ＣＨ２Ｓ（ＣＨ２）２Ｓｉ（Ｏ３／２）］ａ２  ［（Ｏ３／２）Ｓｉ（ＣＨ２）２ＳＣＨ２ＣＨ２−ＣＨ２ＳＣＨ２ＣＨ２ＳＲ］ａ３であり、
Ｂ１は［（Ｏ３／２）Ｓｉ（ＣＨ２）３ＳＣＨ２ＣＨ２ＣＨ２ＳＨ］ｂ１  ［（Ｏ３／２）Ｓｉ（ＣＨ２）３ＳＣＨ２ＣＨ２ＣＨ２ＳＣＨ２ＣＨ２−ＳＨ］ｂ２  ［（Ｏ３／２）Ｓｉ（ＣＨ２）３ＳＣＨ２ＣＨ２ＣＨ２ＳＣＨ２ＣＨ２ＳＣＨ２ＣＨ２ＣＨ２Ｓ（ＣＨ２）３Ｓｉ（Ｏ３／２）］ｂ３であり、
Ｂ２は［（Ｏ３／２）Ｓｉ（ＣＨ２）３Ｓ−ＣＨ２−ＣＨ２ＣＨ２ＳＨ］ｂ１  ［（Ｏ３／２）Ｓｉ（ＣＨ２）３ＳＣＨ２ＣＨ２ＣＨ２ＳＣＨ２ＣＨ２ＣＨ２ＳＨ］ｂ２  ［（Ｏ３／２）Ｓｉ（ＣＨ２）３ＳＣＨ２ＣＨ２ＣＨ２Ｓ−ＣＨ２ＣＨ２ＣＨ２ＳＣＨ２ＣＨ２ＣＨ２Ｓ（ＣＨ２）３Ｓｉ（Ｏ３／２）］ｂ３であり、
Ｃ１は［（Ｏ３／２）Ｓｉ（ＣＨ２）２ＳＣＨ２ＣＨ２ＳＣＨ２ＣＨ２ＳＣＨ２ＣＨ２ＳＨ］ｃ１  ［（Ｏ３／２）Ｓｉ（ＣＨ２）２ＳＣＨ２ＣＨ２ＳＣＨ２ＣＨ２ＳＣＨ２ＣＨ２Ｓ（ＣＨ２）２Ｓｉ（Ｏ３／２）］ｃ２であり、
Ｃ２は［（Ｏ３／２）Ｓｉ（ＣＨ２）２ＳＣＨ２ＣＨ２ＣＨ２Ｓ−ＣＨ２ＣＨ２ＳＣＨ２ＣＨ２ＣＨ２ＳＨ］ｃ１  ［（Ｏ３／２）Ｓｉ（ＣＨ２）２ＳＣＨ２ＣＨ２ＣＨ２ＳＣＨ２ＣＨ２ＳＣＨ２ＣＨ２ＣＨ２Ｓ（ＣＨ２）２Ｓｉ（Ｏ３／２）］ｃ２であり、
Ｃ３は［（Ｏ３／２）Ｓｉ（ＣＨ２）３ＳＣＨ２ＣＨ２ＣＨ２ＳＣＨ２ＣＨ２ＳＣＨ２ＣＨ２ＣＨ２ＳＲ］ｃ１  ［（Ｏ３／２）Ｓｉ（ＣＨ２）３ＳＣＨ２ＣＨ２ＣＨ２ＳＣＨ２ＣＨ２Ｓ−ＣＨ２ＣＨ２ＣＨ２Ｓ（ＣＨ２）３Ｓｉ（Ｏ３／２）］ｃ２であり、
Ｃ４は［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２ＳＲ］ｃ１  ［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２Ｓ（ＣＨ２）３Ｓｉ（Ｏ３／２）］ｃ２であり、
Ｄ１は［（Ｏ３／２）Ｓｉ（ＣＨ２）２Ｓ−ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ２は［（Ｏ３／２）Ｓｉ（ＣＨ２）２ＳＣＨ２−ＣＨ２ＣＨ２ＳＣＨ２ＣＨ２ＣＨ２ＳＨ］ｄ１［（Ｏ３／２）Ｓｉ（ＣＨ２）２ＳＣＨ２ＣＨ２ＣＨ２Ｓ（ＣＨ２）２Ｓｉ（Ｏ３／２）］ｄ２であり、
Ｄ３は［（Ｏ３／２）Ｓｉ（ＣＨ２）２Ｓ−ＣＨ２ＣＨ２ＳＣＨ２ＣＨ２ＣＨ２ＳＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ４は［（Ｏ３／２）Ｓｉ−（ＣＨ２）２ＳＣＨ２ＣＨ２ＳＣＨ２ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ５は［（Ｏ３／２）Ｓｉ（ＣＨ２）２ＳＣＨ２ＣＨ２ＣＨ２ＳＣＨ２ＣＨ２ＣＨ２ＳＣＨ２ＣＨ２ＳＨ］ｄ１  ［（Ｏ３／２）Ｓｉ（ＣＨ２）２ＳＣＨ２ＣＨ２ＣＨ２Ｓ（ＣＨ２）２−Ｓｉ（Ｏ３／２）］ｄ２であり、
Ｄ６は［（Ｏ３／２）Ｓｉ（ＣＨ２）２ＳＣＨ２ＣＨ２ＣＨ２ＳＣＨ２ＣＨ２ＣＨ２ＳＣＨ２ＣＨ２ＣＨ２ＳＨ］ｄ１  ［（Ｏ３／２）Ｓｉ（ＣＨ２）２Ｓ−ＣＨ２ＣＨ２ＣＨ２Ｓ（ＣＨ２）２Ｓｉ（Ｏ３／２）］ｄ２であり、
Ｅは［（Ｏ３／２）Ｓｉ（ＣＨ２）３ＳＣＨ２ＣＨ２ＣＨ２ＮＲ３Ｒ４］であり、
Ｆは［（Ｏ３／２）Ｓｉ（ＣＨ２）ｎＳ−ＣＨ２ＣＨ２ＣＨ２ＳＲ］ｆ１［（Ｏ３／２）Ｓｉ（ＣＨ２）ｎＳＣＨ２ＣＨ２ＣＨ２Ｓ（ＣＨ２）ｎＳｉ（Ｏ３／２）］ｆ２であり、
Ｇは［（Ｏ３／２）Ｓｉ（ＣＨ２）ｎＳＣＨ２ＣＨ２ＳＲ］ｇ１  ［（Ｏ３／２）Ｓｉ（ＣＨ２）ｎＳＣＨ２ＣＨ２Ｓ（ＣＨ２）ｎＳｉ（Ｏ３／２）］ｇ２であり、
Ｈは［（Ｏ３／２）Ｓｉ（ＣＨ２）ｎＳＣＨ２ＣＨ２Ｓ（ＣＨ２）３ＮＺＲ］であり、
Ｊは［（Ｏ３／２）Ｓｉ（ＣＨ２）ｎＳＣＨ２ＣＨ２ＣＨ２Ｓ（ＣＨ２）３ＮＺＲ］であり、
Ｋは［（Ｏ３／２）Ｓｉ（ＣＨ２）ｎＳＣＨ２ＣＨ２Ｓ（（ＣＨ２）３ＮＺ（ＣＨ２）３ＳＣＨ２−ＣＨ２Ｓ）ｘＲ］ｋ１［（Ｏ３／２）Ｓｉ（ＣＨ２）ｎＳＣＨ２ＣＨ２Ｓ（（ＣＨ２）３ＮＺ（ＣＨ２）３ＳＣＨ２ＣＨ２Ｓ）ｖ（ＣＨ２）ｎＳｉ（Ｏ３／２）］ｋ２［（Ｏ３／２）Ｓｉ（ＣＨ２）ｎＳ−ＣＨ２ＣＨ２Ｓ（（ＣＨ２）３ＮＺ（ＣＨ２）３ＳＣＨ２ＣＨ２Ｓ）ｉ（ＣＨ２）３ＮＺＲ］ｋ３であり、
Ｍは［（Ｏ３／２）Ｓｉ（ＣＨ２）ｎＳＣＨ２ＣＨ２ＣＨ２Ｓ（（ＣＨ２）３−ＮＺ（ＣＨ２）３ＳＣＨ２ＣＨ２ＣＨ２Ｓ）ｘＲ］ｍ１［（Ｏ３／２）Ｓｉ（ＣＨ２）ｎＳＣＨ２ＣＨ２ＣＨ２Ｓ（（ＣＨ２）３ＮＺ（ＣＨ２）３ＳＣＨ２ＣＨ２ＣＨ２Ｓ）ｖ（ＣＨ２）ｎ−Ｓｉ（Ｏ３／２）］ｍ２［（Ｏ３／２）Ｓｉ（ＣＨ２）ｎＳＣＨ２ＣＨ２ＣＨ２Ｓ（（ＣＨ２）３ＮＺ（ＣＨ２）３ＳＣＨ２ＣＨ２ＣＨ２Ｓ）ｉ（ＣＨ２）３ＮＺＲ］ｍ３であり、
Ｐは［（Ｏ３／２）Ｓｉ（ＣＨ２）ｎＳＣＨ２ＣＨ２ＣＨ２Ｓ（（ＣＨ２）２Ｔ（ＣＨ２）２ＳＣＨ２ＣＨ２ＣＨ２Ｓ）ｘＲ］ｐ１  ［（Ｏ３／２）Ｓｉ（ＣＨ２）ｎＳＣＨ２ＣＨ２ＣＨ２Ｓ−（（ＣＨ２）２Ｔ（ＣＨ２）２ＳＣＨ２ＣＨ２ＣＨ２Ｓ）ｖ（ＣＨ２）ｎＳｉ（Ｏ３／２）］ｐ２［（Ｏ３／２）Ｓｉ（ＣＨ２）ｎＳＣＨ２ＣＨ２ＣＨ２Ｓ（（ＣＨ２）２Ｔ（ＣＨ２）２ＳＣＨ２−ＣＨ２ＣＨ２Ｓ）ｉ（ＣＨ２）２ＴＲ］ｐ３であり、
Ｕは［（Ｏ３／２）Ｓｉ（ＣＨ２）３Ｓ（ＣＨ２）３ＮＨＣ（＝Ｓ）ＮＨ２であり、
Ｖは［Ｏ３／２Ｓｉ（ＣＨ２）ｎＳ［（ＣＨ２）ｎ１Ｓ］ｎ２Ｒ９であり、
ここで、Ｚは、水素、Ｃ１−２２アルキル基、Ｃ２−２２アルケニル基、Ｃ１−２２アリール基、ＣＯ  ＮＨＲ５、ＣＳ  ＮＨＲ５、及びＣＯ  ＯＲ５から独立して選択され、
Ｒｚは、水素、Ｃ１−２２アルキル基、Ｃ２−２２アルケニル基、Ｃ１−２２アリール基、及びＣ１−２２ヘテロアリール基から独立して選択され、
Ｔは、随意に置換された、Ｃ２−２２アルキル基、Ｃ２−２２シクロアルキル基、Ｃ２−２２アリール基、Ｃ２−２２ヘテロアリール基、及びＣ２−２２アルキルアリール基であり、
Ｒは、水素、Ｃ１−２２アルキル基、Ｃ２−２２アルケニル基、Ｃ１−２２アリール基、Ｃ１−２２アルキルアリール基、及びアシル基（ＣＯ  Ｒ２）から選択され、
Ｒ１は、随意に置換されており、且つ、Ｃ１−２２アルキル基、Ｃ２−２２アルケニル基、Ｃ２−２２アルキニル基、アリール基、アルキルアミン基、アルキルポリアルキルアミン基、及びメルカプトアルキル基から選択される基であり、
Ｒ２及びＲ５は、水素、Ｃ１−２２アルキル基、Ｃ２−２２アルケニル基、及びＣ１−２２アリール基から独立して選択され、
Ｒ３及びＲ４は、それぞれが、水素、Ｃ１−２２アルキル基、Ｃ１−２２アリール基、Ｃ１−２２ヘテロアリール基、Ｃ１−２２アルキルアリール基、アルキルアミン基、アルキルポリアルキルアミン基、トリアルキルアンモニウム基から独立して選択される、又は、両方が、Ｃ３−１２の環式のアルキル又はヘテロアルキル又は芳香族の基の一部であり、
Ｒ９は、（ＣＨ２）３Ｎ＋（Ｌ１）（ＣＨ３）２ＣＨ２ＣＨ２ＣＨ３、（ＣＨ２）３Ｎ＋（Ｌ１）（ＣＨ３）２ＣＨ２ＣＨＣＨ２、及び一般式ＩＩＩの化合物であり、
ｎ３は、０から１００の間の整数であり、
Ｌ１は、アニオン（これらに限定されるわけではないものの、ハロゲン化物アニオン、硝酸アニオン、硫酸アニオン、炭酸アニオン、リン酸アニオン、クロム酸アニオン、過マンガン酸アニオン、水素化ホウ素アニオン、シアノ水素化ホウ素アニオンを含む）であり、
【化１】
2018532865.tif 000004
ｎ及びｎ１は、独立して、２又は３であり、
ｎ２は、０から１００の間の整数でり、
ｉ、ｘ、及びｖは、独立して、１から１００の整数であり、
ｑは、１から３の整数であり、ｚは、０から２の整数であり、且つ、ｑ＋ｚ＝３であり、
ａ、ａ１−３、１ｂ、１ｂ１−３、２ｂ、２ｂ１−３、１ｃ、１ｃ１−２、２ｃ、２ｃ１−２、３ｃ、３ｃ１−２、４ｃ、４ｃ１−２、１ｄ、１ｄ１−２、２ｄ、２ｄ１−２、３ｄ、３ｄ１−２、４ｄ、４ｄ１−２、５ｄ、５ｄ１−２、６ｄ、６ｄ１−２、ｅ、ｆ、ｆ１−２、ｇ、ｇ１−２、ｈ、ｊ、ｋ、ｋ１−３、ｍ、ｍ１−３、ｐ、ｐ１−３、ｕ、ｕ１−３、ｖ、ｘ、ｗ、及びｙは、ｙ：ａ＋（１  ｔｏ  ２）ｂ＋（１  ｔｏ  ４）ｃ＋（１  ｔｏ  ６）ｄ＋ｅ＋ｆ＋ｇ＋ｈ＋ｊ＋ｋ＋ｍ＋ｖ＋ｗ＋ｘの割合が０．０１から１００００であり、ｙ：ａ＋（１  ａｎｄ  ２）ｂ＋（１  ｔｏ  ４）ｃ＋（１  ｔｏ  ６）ｄ＋ｅ＋ｆ＋ｇ＋ｖ＋ｗ＋ｘの割合が０．０１から１００００であり、ｙ：ｆ＋ｇ＋ｈ＋ｊ＋ｋ＋ｍ＋ｖ＋ｗ＋ｘの割合が０．０１から１００００であり、ｙ：ｅ＋ｆ＋ｇ＋ｗ＋ｘの割合が０．０１から１００００であり、ｙ：ｆ＋ｇ＋ｈ＋ｊ＋ｐ＋ｕ＋ｖ＋ｗ＋ｘの割合が０．０１から１００００であり、且つ、ａ１：ａ３、ａ１：ａ２＋ａ３、１ｂ２：１ｂ１＋１ｂ３、２ｂ２：２ｂ１＋２ｂ３、１ｃ１：１ｃ２、２ｃ１：２ｃ２、３ｃ１：３ｃ２、４ｃ１：４ｃ２、１ｄ１：１ｄ２、２ｄ１：２ｄ２、３ｄ１：３ｄ２、４ｄ１：４ｄ２、５ｄ１：５ｄ２、６ｄ１：６ｄ２、ｆ１：ｆ２、ｇ１：ｇ２、ｋ１：ｋ３、ｋ１：ｋ２＋ｋ３、ｍ１：ｍ３、ｍ１：ｍ２＋ｍ３、ｐ１：ｐ３、ｐ１：ｐ２＋ｐ３の割合のそれぞれが０．０１から１００の間で変動するような、整数であり、
一般式Ｉにおいて、成分Ａ、Ｂ１−２、Ｃ１−４、Ｄ１−６、Ｅ、Ｈ、Ｊ、Ｋ、Ｍ、Ｐ、Ｕ、及びＶのうち少なくとも１つ並びに成分Ｙは必ず存在する。）
【請求項２】
一般式Ｉの［Ｙ］ｙ［Ａ］ａ［Ｂ１］１ｂ［Ｂ２］２ｂ［Ｃ１］１ｃ［Ｃ２］２ｃ［Ｃ３］３ｃ［Ｃ４］４ｃ［Ｄ１］１ｄ［Ｄ２］２ｄ［Ｄ３］３ｄ［Ｄ４］４ｄ［Ｄ５］５ｄ［Ｄ６］６ｄ［Ｅ］ｅ［Ｆ］ｆ［Ｇ］ｇ［Ｕ］ｕ［Ｘ］ｘについて、
Ｙは、Ｓｉ（Ｏ４／２）であり、
Ｘは、（Ｏ３／２）ＳｉＣ３Ｈ６ＳＨであり、
Ａは、［（Ｏ３／２）Ｓｉ（ＣＨ２）２ＳＣＨ２ＣＨ２ＳＣＨ２ＣＨ２ＣＨ２ＳＲ］ａ１［（Ｏ３／２）Ｓｉ（ＣＨ２）２ＳＣＨ２ＣＨ２ＳＣＨ２ＣＨ２−ＣＨ２Ｓ（ＣＨ２）２Ｓｉ（Ｏ３／２）］ａ２［（Ｏ３／２）Ｓｉ（ＣＨ２）２ＳＣＨ２ＣＨ２ＣＨ２ＳＣＨ２ＣＨ２ＳＲ］ａ３であり、
Ｂ１は、［（Ｏ３／２）Ｓｉ（ＣＨ２）３ＳＣＨ２ＣＨ２ＣＨ２−ＳＨ］ｂ１［（Ｏ３／２）Ｓｉ（ＣＨ２）３ＳＣＨ２ＣＨ２ＣＨ２ＳＣＨ２ＣＨ２ＳＨ］ｂ２［（Ｏ３／２）Ｓｉ（ＣＨ２）３ＳＣＨ２ＣＨ２ＣＨ２ＳＣＨ２ＣＨ２ＳＣＨ２ＣＨ２ＣＨ２−Ｓ（ＣＨ２）３Ｓｉ（Ｏ３／２）］ｂ３であり、
Ｂ２は、［（Ｏ３／２）Ｓｉ（ＣＨ２）３ＳＣＨ２ＣＨ２ＣＨ２ＳＨ］ｂ１［（Ｏ３／２）Ｓｉ（ＣＨ２）３ＳＣＨ２ＣＨ２ＣＨ２ＳＣＨ２ＣＨ２ＣＨ２−ＳＨ］ｂ２  ［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２Ｓ（ＣＨ２）３Ｓｉ（Ｏ３／２）］ｂ３であり、
Ｃ１は、［（Ｏ３／２）Ｓｉ（ＣＨ２）２−ＳＣＨ２ＣＨ２ＳＣＨ２ＣＨ２ＳＣＨ２ＣＨ２ＳＨ］ｃ１  ［（Ｏ３／２）Ｓｉ（ＣＨ２）２ＳＣＨ２ＣＨ２ＳＣＨ２ＣＨ２ＳＣＨ２ＣＨ２Ｓ（ＣＨ２）２−Ｓｉ（Ｏ３／２）］ｃ２であり、
Ｃ２は、［（Ｏ３／２）Ｓｉ（ＣＨ２）２ＳＣＨ２ＣＨ２ＣＨ２ＳＣＨ２ＣＨ２ＳＣＨ２ＣＨ２ＣＨ２ＳＨ］ｃ１  ［（Ｏ３／２）Ｓｉ（ＣＨ２）２ＳＣＨ２ＣＨ２ＣＨ２ＳＣＨ２ＣＨ２ＳＣＨ２−ＣＨ２ＣＨ２Ｓ（ＣＨ２）２Ｓｉ（Ｏ３／２）］ｃ２であり、
Ｃ３は、［（Ｏ３／２）Ｓｉ（ＣＨ２）３ＳＣＨ２ＣＨ２ＣＨ２ＳＣＨ２ＣＨ２ＳＣＨ２ＣＨ２ＣＨ２ＳＲ］ｃ１  ［（Ｏ３／２）Ｓｉ−（ＣＨ２）３ＳＣＨ２ＣＨ２ＣＨ２ＳＣＨ２ＣＨ２ＳＣＨ２ＣＨ２ＣＨ２Ｓ（ＣＨ２）３Ｓｉ（Ｏ３／２）］ｃ２であり、
Ｃ４は、［（Ｏ３／２）Ｓｉ（ＣＨ２）３ＳＣＨ２ＣＨ２ＣＨ２ＳＣＨ２−ＣＨ２ＣＨ２ＳＣＨ２ＣＨ２ＣＨ２ＳＲ］ｃ１  ［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２Ｓ（ＣＨ２）３Ｓｉ（Ｏ３／２）］ｃ２であり、
Ｄ１は、［（Ｏ３／２）Ｓｉ（ＣＨ２）２ＳＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ２は、［（Ｏ３／２）Ｓｉ（ＣＨ２）２ＳＣＨ２ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２ＣＨ２Ｓ（ＣＨ２）２Ｓｉ（Ｏ３／２）］ｄ２であり、
Ｄ３は、［（Ｏ３／２）Ｓｉ（ＣＨ２）２ＳＣＨ２ＣＨ２ＳＣＨ２ＣＨ２ＣＨ２ＳＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ４は、［（Ｏ３／２）Ｓｉ（ＣＨ２）２ＳＣＨ２ＣＨ２ＳＣＨ２ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ５は、［（Ｏ３／２）Ｓｉ（ＣＨ２）２ＳＣＨ２ＣＨ２ＣＨ２ＳＣＨ２ＣＨ２ＣＨ２ＳＣＨ２ＣＨ２ＳＨ］ｄ１  ［（Ｏ３／２）Ｓｉ（ＣＨ２）２ＳＣＨ２ＣＨ２ＣＨ２Ｓ−（ＣＨ２）２Ｓｉ（Ｏ３／２）］ｄ２であり、
Ｄ６は、［（Ｏ３／２）Ｓｉ（ＣＨ２）２ＳＣＨ２ＣＨ２ＣＨ２ＳＣＨ２ＣＨ２ＣＨ２ＳＣＨ２ＣＨ２ＣＨ２ＳＨ］ｄ１  ［（Ｏ３／２）Ｓｉ（ＣＨ２）２−ＳＣＨ２ＣＨ２ＣＨ２Ｓ（ＣＨ２）２Ｓｉ（Ｏ３／２）］ｄ２であり、
Ｅは、［（Ｏ３／２）Ｓｉ（ＣＨ２）３ＳＣＨ２ＣＨ２ＣＨ２ＮＲ３Ｒ４］であり、
Ｆは、［（Ｏ３／２）Ｓｉ（ＣＨ２）ｎＳ−ＣＨ２ＣＨ２ＣＨ２−ＳＲ］ｆ１  ［（Ｏ３／２）Ｓｉ（ＣＨ２）ｎＳＣＨ２ＣＨ２ＣＨ２Ｓ（ＣＨ２）ｎＳｉ（Ｏ３／２）］ｆ２であり、
Ｇは、［（Ｏ３／２）Ｓｉ（ＣＨ２）ｎＳＣＨ２ＣＨ２−ＳＲ］ｇ１［（Ｏ３／２）Ｓｉ（ＣＨ２）ｎＳＣＨ２ＣＨ２Ｓ（ＣＨ２）ｎＳｉ（Ｏ３／２）］ｇ２であり、
Ｕは、［（Ｏ３／２）Ｓｉ（ＣＨ２）３Ｓ（ＣＨ２）３ＮＨＣ（＝Ｓ）ＮＨ２であり、
ここで、Ｒは、水素、Ｃ１−２２アルキル基、Ｃ２−２２アルケニル基、Ｃ１−２２アリール基、Ｃ１−２２アルキルアリール基、及びアシル基（ＣＯ  Ｒ２）から選択され、
Ｒ１は、随意に置換されており、且つ、Ｃ１−２２アルキル基、Ｃ２−２２アルケニル基、Ｃ２−２２アルキニル基、アリール基、アルキルアミン基、アルキルポリアルキルアミン基、及びメルカプトアルキル基から選択される基であり、
Ｒ２及びＲ５は、水素、Ｃ１−２２アルキル基、Ｃ２−２２アルケニル基、及びＣ１−２２アリール基から独立して選択され、
Ｒ３及びＲ４は、水素、Ｃ１−２２アルキル基、Ｃ１−２２アリール基、Ｃ１−２２ヘテロアリール基、Ｃ１−２２アルキルアリール基、アルキルアミン基、アルキルポリアルキルアミン基、及び四級アンモニウム基から独立して選択され、
ｎは、２から３の整数であり、
ａ、ａ１−３、１ｂ、１ｂ１−３、２ｂ、２ｂ１−３、１ｃ、１ｃ１−２、２ｃ、２ｃ１−２、３ｃ、３ｃ１−２、４ｃ、４ｃ１−２、１ｄ、１ｄ１−２、２ｄ、２ｄ１−２、３ｄ、３ｄ１−２、４ｄ、４ｄ１−２、５ｄ、５ｄ１−２、６ｄ、６ｄ１−２、ｅ、ｆ、ｆ１−２、ｇ、ｇ１−２、ｕ、ｘ、及びｙは、ｙ：ａ＋（１  ｔｏ  ２）ｂ＋（１  ｔｏ  ４）ｃ＋（１  ｔｏ  ６）ｄ＋ｅ＋ｆ＋ｇ＋ｈ＋ｕ＋ｘの割合が０．０１から１００００であり、ｙ：ａ＋（１  ａｎｄ  ２）ｂ＋（１  ｔｏ  ４）ｃ＋（１  ｔｏ  ６）ｄ＋ｅ＋ｆ＋ｇ＋ｕ＋ｘの割合が０．０１から１００００であり、且つ、ａ１：ａ３、ａ１：ａ２＋ａ３、１ｂ２：１ｂ１＋１ｂ３、２ｂ２：２ｂ１＋２ｂ３、１ｃ１：１ｃ２、２ｃ１：２ｃ２、３ｃ１：３ｃ２、４ｃ１：４ｃ２、１ｄ１：１ｄ２、２ｄ１：２ｄ２、３ｄ１：３ｄ２、４ｄ１：４ｄ２、５ｄ１：５ｄ２、６ｄ１：６ｄ２、ｆ１：ｆ２、ｇ１：ｇ２の割合のそれぞれが０．０１から１００の間で変動するような整数であり、
一般式Ｉにおいて、成分Ａ、Ｂ１−２、Ｃ１−４、Ｄ１−６、Ｅ、及びＵの少なくとも１つ並びに成分Ｙは必ず存在する、
請求項１に記載の組成物。
【請求項３】
成分Ｂ１−２、Ｄ１−６、Ｅ、及びＵの少なくとも１つ並びに成分Ｙは必ず存在する、請求項２に記載の組成物。
【請求項４】
成分Ｂ１−２及びＥの少なくとも１つ並びに成分Ｙは必ず存在する、請求項２に記載の組成物。
【請求項５】
［Ｙ］ｙ［Ｅ］ｅ［Ｆ］ｆ［Ｇ］ｇ［Ｕ］ｕ［Ｘ］ｘについて、
Ｙは、Ｓｉ（Ｏ４／２）であり、
Ｘは、（Ｏ３／２）ＳｉＣ３Ｈ６ＳＨであり、
Ｅは、［（Ｏ３／２）Ｓｉ（ＣＨ２）ｎＳＣＨ２ＣＨ２ＣＨ２ＮＲ３Ｒ４］であり、
Ｆは、［（Ｏ３／２）Ｓｉ（ＣＨ２）ｎＳＣＨ２ＣＨ２ＣＨ２ＳＲ］ｆ１  ［（Ｏ３／２）Ｓｉ（ＣＨ２）ｎＳＣＨ２ＣＨ２ＣＨ２Ｓ（ＣＨ２）ｎＳｉ（Ｏ３／２）］ｆ２であり、
Ｇは、［（Ｏ３／２）Ｓｉ（ＣＨ２）ｎＳＣＨ２ＣＨ２ＳＲ］ｇ１［（Ｏ３／２）Ｓｉ（ＣＨ２）ｎＳ−ＣＨ２ＣＨ２Ｓ（ＣＨ２）ｎＳｉ（Ｏ３／２）］ｇ２であり、
Ｕは、［（Ｏ３／２）Ｓｉ（ＣＨ２）３Ｓ（ＣＨ２）３ＮＨＣ（＝Ｓ）ＮＨ２であり、
Ｒは、水素、Ｃ１−２２アルキル基、Ｃ２−２２アルケニル基、Ｃ１−２２アリール基、Ｃ１−２２アルキルアリール基、及びＣＯ  ＣＨ３から選択され、
Ｒ１は、随意に置換されており、且つ、Ｃ１−２２アルキル基、Ｃ２−２２アルケニル基、Ｃ２−２２アルキニル基、アリール基、アルキルアミン基、アルキルポリアルキルアミン基、及びメルカプトアルキル基から選択される基であり、
Ｒ３及びＲ４は、それぞれが、水素、Ｃ１−２２アルキル基、Ｃ１−２２アリール基、Ｃ１−２２ヘテロアリール基、Ｃ１−２２アルキルアリール基、アルキルアミン基、アルキルポリアルキルアミン基から独立して選択される、又は、両方が、Ｃ３−１２の環式のアルキル又はヘテロアルキルの基の一部であり、
ｎは、２から３の整数であり、
ｅ、ｆ、ｆ１−２、ｇ、ｇ１−２、ｕ、ｗ、及びｙは、ｙ：ｅ＋ｆ＋ｇ＋ｕ＋ｗの割合が０．０１から１０００であり、ｆ１：ｆ２及びｇ１：ｇ２の割合が０．０１から１００の間で独立して変動するような整数であり、
一般式Ｉにおいて、成分Ｆ、Ｇ、Ｘ、及びＵの１つ、成分Ｙ、並びに成分Ｅは必ず存在する、
請求項１に記載の組成物。
【請求項６】
［Ｙ］ｙ［Ｆ］ｆ［Ｇ］ｇ［Ｈ］ｈ［Ｊ］ｊ［Ｋ］ｋ［Ｍ］ｍ［Ｕ］ｕ［Ｘ］ｘについて、
Ｙは、Ｓｉ（Ｏ４／２）であり、
Ｘは、（Ｏ３／２）ＳｉＣ３Ｈ６ＳＨであり、
Ｆは、［（Ｏ３／２）Ｓｉ（ＣＨ２）ｎＳＣＨ２ＣＨ２ＣＨ２ＳＲ］ｆ１［（Ｏ３／２）Ｓｉ（ＣＨ２）ｎＳＣＨ２ＣＨ２−ＣＨ２Ｓ（ＣＨ２）ｎＳｉ（Ｏ３／２）］ｆ２であり、
Ｇは、［（Ｏ３／２）Ｓｉ（ＣＨ２）ｎＳＣＨ２ＣＨ２ＳＲ］ｇ１［（Ｏ３／２）Ｓｉ（ＣＨ２）ｎＳＣＨ２ＣＨ２Ｓ（ＣＨ２）ｎＳｉ（Ｏ３／２）］ｇ２であり、
Ｈは、［（Ｏ３／２）Ｓｉ（ＣＨ２）ｎＳＣＨ２ＣＨ２Ｓ（ＣＨ２）３ＮＺＲ］であり、
Ｊは、［（Ｏ３／２）Ｓｉ（ＣＨ２）ｎＳＣＨ２ＣＨ２ＣＨ２Ｓ（ＣＨ２）３ＮＺＲ］であり、
Ｋは、［（Ｏ３／２）Ｓｉ−（ＣＨ２）ｎＳＣＨ２ＣＨ２Ｓ（（ＣＨ２）３ＮＺ（ＣＨ２）３ＳＣＨ２ＣＨ２Ｓ）ｘＲ］ｋ１［（Ｏ３／２）Ｓｉ（ＣＨ２）ｎＳＣＨ２ＣＨ２Ｓ（（ＣＨ２）３ＮＺ（ＣＨ２）３ＳＣＨ２−ＣＨ２Ｓ）ｖ（ＣＨ２）ｎＳｉ（Ｏ３／２）］ｋ２［（Ｏ３／２）Ｓｉ（ＣＨ２）ｎＳＣＨ２ＣＨ２Ｓ（（ＣＨ２）３ＮＺ（ＣＨ２）３ＳＣＨ２ＣＨ２Ｓ）ｉ（ＣＨ２）３ＮＺＲ］ｋ３であり、
Ｍは、［（Ｏ３／２）Ｓｉ（ＣＨ２）ｎＳＣＨ２ＣＨ２ＣＨ２Ｓ（（ＣＨ２）３ＮＺ（ＣＨ２）３ＳＣＨ２ＣＨ２ＣＨ２Ｓ）ｘＲ］ｍ１［（Ｏ３／２）Ｓｉ（ＣＨ２）ｎＳＣＨ２ＣＨ２ＣＨ２Ｓ−（（ＣＨ２）３ＮＺ（ＣＨ２）３ＳＣＨ２ＣＨ２ＣＨ２Ｓ）ｖ（ＣＨ２）ｎＳｉ（Ｏ３／２）］ｍ２［（Ｏ３／２）Ｓｉ（ＣＨ２）ｎＳＣＨ２ＣＨ２ＣＨ２Ｓ（（ＣＨ２）３ＮＺ（ＣＨ２）３Ｓ−ＣＨ２ＣＨ２ＣＨ２Ｓ）ｉ（ＣＨ２）３ＮＺＲ］ｍ３であり、
Ｕは、［（Ｏ３／２）Ｓｉ（ＣＨ２）３Ｓ（ＣＨ２）３ＮＨＣ（＝Ｓ）ＮＨ２であり、
ここで、Ｚは、水素、Ｃ１−２２アルキル基、Ｃ２−２２アルケニル基、Ｃ１−２２アリール基、ＣＯ  ＮＨＲ５、ＣＳ  ＮＨＲ５、及びＣＯ  ＯＲ５から選択され、
Ｒは、水素、Ｃ１−２２アルキル基、Ｃ２−２２アルケニル基、Ｃ１−２２アリール基、Ｃ１−２２アルキルアリール基、及びアシル基（ＣＯ  Ｒ２）から選択され、
Ｒ１は、随意に置換されており、且つ、Ｃ１−２２アルキル基、Ｃ２−２２アルケニル基、Ｃ２−２２アルキニル基、アリール基、アルキルアミン基、アルキルポリアルキルアミン基、及びメルカプトアルキル基から選択される基であり、
Ｒ５は、水素、Ｃ１−２２アルキル基、Ｃ２−２２アルケニル基、及びＣ１−２２アリール基から独立して選択され、
ｎは、２から３の整数であり、
ｉ、ｕ、ｘ、及びｖは、独立して、１から１００の整数であり、
ｆ、ｆ１−２、ｇ、ｇ１−２、ｈ、ｊ、ｋ、ｋ１−３、ｍ、ｍ１−３、ｗ、及びｙは、ｙ：ｆ＋ｇ＋ｈ＋ｊ＋ｋ＋ｍ＋ｕ＋ｗの割合が０．０１から１０００であり、ｆ１：ｆ２、ｇ１：ｇ２、ｋ１：ｋ３、ｋ１：ｋ２＋ｋ３、ｍ１：ｍ３、及びｍ１：ｍ２＋ｍ３の割合が０．０１から１００の間で独立して変動するような整数であり、
一般式Ｉにおいて、成分Ｈ、Ｊ、Ｋ、Ｍ、及びＵの少なくとも１つ並びに成分Ｙは必ず存在する、
請求項１に記載の組成物。
【請求項７】
成分Ｈ、Ｊ、Ｋ、Ｍ、及びＵの少なくとも１つ、成分Ｆ又はＧ、並びに成分Ｙが存在する、請求項６に記載の組成物。
【請求項８】
［Ｙ］ｙ［Ｆ］ｆ［Ｇ］ｇ［Ｐ］ｐ［Ｕ］ｕ［Ｘ］ｘについて、
Ｙは、Ｓｉ（Ｏ４／２）であり、
Ｘは、（Ｏ３／２）ＳｉＣ３Ｈ６ＳＨであり、
Ｆは、［（Ｏ３／２）Ｓｉ（ＣＨ２）ｎＳＣＨ２ＣＨ２ＣＨ２ＳＲ］ｆ１［（Ｏ３／２）Ｓｉ（ＣＨ２）ｎＳＣＨ２ＣＨ２ＣＨ２Ｓ（ＣＨ２）ｎＳｉ（Ｏ３／２）］ｆ２であり、
Ｇは、［（Ｏ３／２）Ｓｉ（ＣＨ２）ｎＳＣＨ２ＣＨ２ＳＲ］ｇ１［（Ｏ３／２）Ｓｉ（ＣＨ２）ｎＳＣＨ２ＣＨ２Ｓ（ＣＨ２）ｎＳｉ（Ｏ３／２）］ｇ２であり、
Ｐは、［（Ｏ３／２）Ｓｉ（ＣＨ２）ｎＳ−ＣＨ２ＣＨ２ＣＨ２Ｓ（（ＣＨ２）２Ｔ（ＣＨ２）２ＳＣＨ２ＣＨ２ＣＨ２Ｓ）ｘＲ］ｐ１［（Ｏ３／２）Ｓｉ（ＣＨ２）ｎＳＣＨ２ＣＨ２ＣＨ２Ｓ（（ＣＨ２）２Ｔ（ＣＨ２）２ＳＣＨ２−ＣＨ２ＣＨ２Ｓ）ｖ（ＣＨ２）ｎＳｉ（Ｏ３／２）］ｐ２［（Ｏ３／２）Ｓｉ（ＣＨ２）ｎＳＣＨ２ＣＨ２ＣＨ２Ｓ（（ＣＨ２）２Ｔ（ＣＨ２）２ＳＣＨ２ＣＨ２ＣＨ２Ｓ）ｉ（ＣＨ２）２ＴＲ］ｐ３であり、
Ｕは、［（Ｏ３／２）Ｓｉ（ＣＨ２）３Ｓ（ＣＨ２）３ＮＨＣ（＝Ｓ）ＮＨ２であり、
ここで、Ｔは、随意に置換された、Ｃ２−２２アルキル基、Ｃ２−２２アリール基、Ｃ２−２２ヘテロアリール基、及びＣ２−２２アルキルアリール基であり、
Ｒは、水素、Ｃ１−２２アルキル基、Ｃ１−２２アリール基、Ｃ１−２２アルキルアリール基、及びＣＯ  ＣＨ３から選択され、
Ｒは、水素、Ｃ１−２２アルキル基、Ｃ２−２２アルケニル基、Ｃ１−２２アリール基、Ｃ１−２２アルキルアリール基、及びＣＯ  ＣＨ３から選択され、
Ｒ１は、随意に置換されており、且つ、Ｃ１−２２アルキル基、Ｃ２−２２アルケニル基、Ｃ２−２２アルキニル基、アリール基、アルキルアミン基、アルキルポリアルキルアミン基、及びメルカプトアルキル基から選択される基であり、
ｎは、２から３の整数であり、
ｉ、ｘ、及びｖは、独立して、１から１００の整数であり、
ｆ、ｆ１−２、ｇ、ｇ１−２、ｐ、ｐ１−３、ｕ、ｗ、及びｙは、ｙ：ｆ＋ｇ＋ｐ＋ｕ＋ｗの割合が０．０１から１００００であり、ｆ１：ｆ２、ｇ１：ｇ２、ｐ１：ｐ３、ｐ１：ｐ２＋ｐ３の割合が０．０１から１００間で独立して変動するような整数であり、
一般式Ｉにおいて、成分Ｙ及びＰ、又は、成分Ｙ及びＵのいずれかの組は必ず存在する、
請求項１に記載の組成物。
【請求項９】
成分Ｙ、Ｕ、Ｈ、及びＫ、又は、成分Ｙ、Ｕ、Ｊ、及びＭのいずれかの組は必ず存在する、請求項１に記載の組成物。
【請求項１０】
成分Ｙ、Ｘ、及びＶ、又は、成分Ｙ、Ｆ、及びＶ、又は成分Ｙ、Ｇ、及びＶが存在する、請求項１に記載の組成物。
【請求項１１】
金属錯体Ｍ（Ｌ）ｔ（但し、Ｍは、０から４の酸化状態の、ランタニド、アクチニド、典型金属、又は遷移金属に由来し、Ｌは、ハライド配位子、ニトラート配位子、アセタート配位子、カルボキシラート配位子、シアニド配位子、アミン配位子、サルフェート配位子、カルボニル配位子、イミン配位子、アルコキシ配位子、トリアリール又はトリアルキルホスフィン配位子、及びフェノキシ配位子から選択される、１つ以上の、随意に置換された配位子であり、ｔは、０から８の整数であり、一般式Ｉの化合物は当該金属錯体に結合している）を含む、請求項１から１０のいずれか１項に記載の化合物。
【請求項１２】
以下の一般式ＩＩで示される化合物。
一般式ＩＩ
（Ｒ６Ｏ）３Ｓｉ（ＣＨ２）ｎＳＱ
（但し、ｎが２のとき、Ｑは、（ＣＨ２）２Ｓ（ＣＨ２）３ＳＨ、（ＣＨ２）３Ｓ（ＣＨ２）２ＳＨ、（ＣＨ２）３Ｓ（ＣＨ２）３ＳＨ、（ＣＨ２）４Ｓ（ＣＨ２）３ＳＨ、（ＣＨ２）３Ｓ（ＣＨ２）２Ｓ（ＣＨ２）３ＳＨ  、又は（ＣＨ２）３Ｓ（ＣＨ２）３Ｓ（ＣＨ２）３ＳＨであり、Ｒ６は、Ｃ１−２２アルキル基又はＣ１−２２アリール基から選択され、
ｎが３のとき、Ｑは、（ＣＨ２）３Ｃｌ、（ＣＨ２）３ＮＲ３Ｒ４、Ｓ（ＣＨ２）３Ｓ（ＣＨ２）２ＳＨ、Ｓ（ＣＨ２）３Ｓ（ＣＨ２）３ＳＨである）。
【請求項１３】
３−メルカプトプロピルトリアルコキシシランをハロゲン化アリルと反応させ、その後、置換アミン又はジメルカプトアルカンによる置換反応を行うことで、一般式ＩＩ（但し、ｎは３であり、Ｑは、（ＣＨ２）３Ｃｌ、（ＣＨ２）３ＮＲ３Ｒ４、Ｓ（ＣＨ２）３Ｓ（ＣＨ２）２ＳＨ、Ｓ（ＣＨ２）３Ｓ（ＣＨ２）３ＳＨである）の化合物を製造する方法。
【請求項１４】
以下の一般式ＩＩで示される化合物。
一般式ＩＩ
（Ｒ６Ｏ）３Ｓｉ（ＣＨ２）ｎＳＱ
（但し、Ｑは、（ＣＨ２）２Ｓ（ＣＨ２）３ＮＲＺ、（（ＣＨ２）２Ｓ（ＣＨ２）３ＮＺ（ＣＨ２）３Ｓ（ＣＨ２）２Ｓ）ｘＨ、（ＣＨ２）３Ｓ（ＣＨ２）３ＮＲＺ、（（ＣＨ２）３Ｓ（ＣＨ２）３ＮＺ（ＣＨ２）３Ｓ（ＣＨ２）３Ｓ）ｘＨ、（（ＣＨ２）２Ｓ（ＣＨ２）２Ｔ（ＣＨ２）２Ｓ（ＣＨ２）２Ｓ）ｘＨ、又は（（ＣＨ２）３Ｓ（ＣＨ２）２Ｔ（ＣＨ２）２Ｓ（ＣＨ２）３Ｓ）ｘＨであり、
ここで、Ｚは、水素、Ｃ１−２２アルキル基、Ｃ２−２２アルケニル基、Ｃ１−２２アリール基、ＣＯ  ＮＨＲ５、ＣＳ  ＮＨＲ５、及びＣＯ  ＯＲ５から選択され、
Ｔは、随意に置換された、Ｃ２−２２アルキル基、Ｃ２−２２アリール基、Ｃ２−２２ヘテロアリール基、及びＣ２−２２アルキルアリール基であり、
Ｒは、水素、Ｃ２−２２アルキル基、Ｃ２−２２アリール基、Ｃ２−２２アルキルアリール基から選択され、
Ｒ５は、水素、Ｃ２−２２アルキル基、Ｃ２−２２アリール基、Ｃ２−２２アルキルアリール基から選択され、
Ｒ６は、Ｃ１−２２アルキル基又はＣ１−２２アリール基から選択され、
ｎは、２から３の整数であり、
ｘは、１から１００の整数である）。
【請求項１５】
以下の一般式ＶＩで示される化合物。
一般式ＶＩ
（Ｒ６Ｏ）３Ｓｉ（ＣＨ２）３Ｓ［ＣＨ２ＣＨ（ＣＨ２ＣＨＣＨ２Ｍ）ｕ］ Ｈ
（但し、Ｍは、ハロゲン化物、アミン、ポリアルキルアミン、ヒドロキシル、又はチオ尿素（ＮＨ  ＣＳ  ＮＨＲ５（Ｒ５は、水素、Ｃ１−１２アルキル基、Ｃ２−１２アルケニル基、及びＣ１−２２アリール基から選択される。））であり、整数ｕは、２から４０である）。
【請求項１６】
ＨＳ（ＣＨ２）２ＳＨ及びＨＳ（ＣＨ２）３ＳＨの一方又はこれらの混合物を、アリルアミン若しくはジアリルアミン、又はこれらのチオ尿素誘導体、又はトリアリルアミン、及びラジカル開始剤と反応させ、その後、ビニル又はアリルトリアルコキシシラン及びラジカル開始剤と反応させ、その後、シリカ上にグラフトするか、又は、ケイ酸ナトリウム又はテトラアルキルオルトシラン（オルトケイ酸テトラエチルなど）とのゾルゲル反応を行うことにより、一般式Ｉの化合物を製造する方法。
【請求項１７】
ＨＳ（ＣＨ２）２ＳＨ及びＨＳ（ＣＨ２）３ＳＨの一方又はこれらの混合物をジアルケニル有機化合物及びラジカル開始剤と反応させ、その後、ビニル又はアリルトリアルコキシシラン及びラジカル開始剤と反応させ、その後、シリカ上にグラフトするか、又は、テトラアルキルオルトシラン（オルトケイ酸テトラエチルなど）とのゾルゲル反応を行うことにより、一般式Ｉの化合物を製造する方法。
【請求項１８】
請求項１から１０のいずれか１項に記載の化合物を、フィード材料と接触させて、
ｉ）除去成分が枯渇された材料を製造するために、前記フィード材料の一成分又は複数成分を除去する、
ｉｉ）前記フィード材料の成分の触媒的変換により化学反応をもたらし、所望の生成物を製造する、又は
ｉｉｉ）イオン交換処理において前記フィード材料内のイオン種を除去する、
フィード材料の処理方法。
【請求項１９】
液状フィード材料から、不要な、有機、無機、若しくは生物学的化合物を除去するための又はそのレベルを低減するための機能性材料としての、請求項１から１０のいずれか１項に記載の化合物の使用。
【請求項２０】
反応混合物、若しくはプロセス、生成物、及び廃棄の流れ、若しくは廃水から、又は、他の有機化合物に結合若しくは付着している、貴金属（プラチナ、パラジウム、ロジウム、イリジウム、金、ルテニウム、レニウムなど）又は希土類金属及びニッケルを除去するための又はそのレベルを低減するための機能性材料としての、請求項１から１０のいずれか１項に記載の化合物の使用。
【請求項２１】
カチオン又はアニオン交換体としての、請求項１から１０のいずれか１項に記載の化合物の使用。
【請求項２２】
生物学的分子（酵素、ペプチド、タンパク質、及び核酸など）の精製又は分離のための、請求項１から１０のいずれか１項に記載の化合物の使用。
【請求項２３】
放出制御材料、親水性改質剤、防炎剤、帯電防止剤、生物医学機器用コーティング、撥水フィルムとしての、及び、コーティングとしての、請求項１から１０のいずれか１項に記載の化合物の使用。
【請求項２４】
固相合成のための、又は、固相抽出及び精製のための、請求項１から１０のいずれか１項に記載の化合物の使用。
【請求項２５】
不均一触媒担体としての、請求項１から１０のいずれか１項に記載の化合物の使用。
【請求項２６】
気体、液体、及び固体環境からの有機、生物学的、又は無機分子の分離又は精製のための、請求項１から１０のいずれか１項に記載の化合物の使用。
【請求項２７】
ゲルろ過、粒径排除、又はクロマトグラフィーのメディアとしての、請求項１から１０のいずれか１項に記載の化合物の使用。
【請求項２８】
金属イオン及び錯体の選択的分離のためのクロマトグラフィーメディアとしての、請求項１から１０のいずれか１項に記載の化合物の使用。
【請求項２９】
酸化反応、還元反応、炭素−炭素結合形成反応、付加反応、アルキル化反応、重合反応、ヒドロホルミル化反応、アリール化反応、アシル化反応、異性化反応、カルボキシル化反応、カルボニル化反応、エステル化反応、エステル交換反応、又は転移反応のための不均一触媒としての、請求項１１に記載の化合物の使用。
【発明の詳細な説明】
【技術分野】
【０００１】
本発明は、新規ポリ有機官能基修飾シリカ、その製造方法、及びその使用に関し、当該シリカは、例えば、生成物、プロセス、及び廃棄の流れから有機又は無機化合物を除去するためのもの、カチオン又はアニオン交換体、金属クロマトグラフィー材料、固相精製又は抽出材料、生体分子用の固定材料、抗菌剤、触媒及び触媒担体、親水性改質剤、防炎剤、帯電防止剤、生物医学機器用コーティング、制御放出材料、撥水フィルム、及びコーティング、固相合成材料、並びにクロマトグラフィー材料である。また、本発明は、これらの新規生成物の前駆体、及び、これらの製造方法にも関する。
【背景技術】
【０００２】
種々の異なる工業分野及び市場用途にわたる技術革新は、これらの技術の基礎となる化学的成分の純度をより一層高くする必要性に拍車をかけている。例えば、製薬及びバイオテクノロジー産業では、有機及び無機不純物をこれまでにないレベルまで除去せねばならないし、電子産業では、ナトリウム、マグネシウム、及び鉄などのありふれた残留金属を生成物中で少なくとも１ｐｐｍにせねばならない。
【０００３】
環境保護の必要性への社会的及び法的圧力が増大しており、よりクリーンな製造方法、廃棄物の回避及び削減、特に、環境中での有毒金属及び成分の残留レベルの低下への需要がかつてないほど増加することとなっている。
【０００４】
プラチナ、ロジウム、パラジウム、ルテニウム、イリジウム、及び金などの貴金属は、限りのある資源であるものの、数多くの異なる用途で多岐の産業にわたって広く用いられている。そのうえ、益々多くの用途が発見・開発されているため、貴金属には需要がある。利用可能量が限られていることや毒性があることに加えて、これらの金属のコストが高いことから、これらの金属を、生成物、プロセス、及び廃棄の流れから回収し、その再利用を可能とする極めて効率的な技術が必要とされている。
【０００５】
また、数多くの用途で異なる産業にわたって、スカンジウム、イットリウム、ランタン、セリウム、プラセオジム、ネオジム、プロメチウム、サマリウム、ユウロピウム、ガドリニウム、テルビウム、ジスプロシウム、ホルミウム、エルビウム、ツリウム、イッテルビウム、及びルテチウムなどの希土類金属の使用が増大していることも、生成物、プロセス、及び廃棄の流れから回収し、その再利用を可能とする新規且つ改良された技術への必要性が増大していることを際立たせている。
【０００６】
最近の報告（『Ｃｒｉｔｉｃａｌ  ｍｅｔａｌｓ  ｉｎ  ｓｔｒａｔｅｇｉｃ  ｅｎｅｒｇｙ  ｔｅｃｈｎｏｌｏｇｉｅｓ』、ＩＳＢＮ  ９７８−９２−７９−２０６９８−６）では、特定金属の使用が増大していることを原因に（これらの金属の供給源の地理的所在に伴う問題のためにより先鋭化するが）、これらの金属の欠乏が低炭素エネルギー技術の発展への潜在的制限となり得ることが強調された。こうした産業としては、核、太陽光、風力、バイオエネルギー、二酸化炭素回収貯留、及び電気グリッドなどが挙げられる。クリティカルメタルと銘打たれた１４種類の金属が、潜在的な危機にあるものとして特定され、そのうちの５種、具体的には、ネオジム、ジスプロシウム、インジウム、テルル、及びガリウムが高度の危機にあるものとして特定された。この報告では、再利用を可能とする改良された金属回収技術を始めとする種々の解決策が提案されている。
【０００７】
鉱業での精錬及び精製プロセス流では、しばしば、高価値金属、例えば、貴金属が、低ｐｐｍ濃度で且つ他の金属とともに存在し、ときとして、後者の金属は、著しく高濃度である。こうした高価値金属の著しい損失を減らすために、ａ）所望の金属を極めて低い残留濃度まで除去し、ｂ）低金属ｐｐｍ濃度で極めて有効であり、且つ、ｃ）高価値金属をより高濃度で存在する他の金属の存在下で選択的に除去することができる改良された技術が必要とされている。
【０００８】
高価値有機化合物又はポリマーは、しばしば、他段階のプロセスを介して製造され、しばしば、副生成物、異性体、及び不純物を含み得る。多くの場合、所望の生成物は精製せねばならないので、所望の生成物とともに全て存在する副生成物、異性体、及び不純物を特定の範囲にわたって除去するために設計されたより効率的な精製技術への必要が増大している。結晶化などの既存の技術では生成物の著しい損失をまねくおそれがある。
【０００９】
生成物を精製し、混合物から所望の成分を選択的に除去し、又は、生成物、プロセス、及び廃棄の流れから毒性及び／若しくは高価値の金属若しくは化合物を除去するために開発中のいくつかのアプローチのひとつとして、機能性材料がある。機能性材料アプローチの使用は、流れに機能性材料内を通過させ、所望の成分を選択的に除去することを含む。こうした材料の一例として、炭素が挙げられる。処理条件に応じて、炭素はその表面に多数の含酸素有機基を含む。炭素は安価だが、製造損失が大きく、また、最終生成物での不要な化合物又は金属の残留レベルを低くする点で性能が劣るなどの欠点がある。これは、表面上の、アルコール、フェノール、アルデヒド、及びカルボン酸官能基が、非特異的結合特性を有し、また、効能に乏しいためである。
【００１０】
生成物精製のために使用できる機能性材料の一例として、機能性有機ポリマーが挙げられる。有機ポリマー骨格の例としては、ポリスチレン及びポリオレフィンが挙げられる。これらの骨格には、極めて狭く且つ単純な範囲の単官能基のみが結合する。官能基の例としては、スルホン酸又はアミン基が挙げられ、これらは、主に、イオン交換機構を介して働く。これらの官能基は、上で議論した話題の金属とは低い親和性のみを有する。そのため、結局、有機骨格を有する既存の材料を用いても、必要とされる高性能水準を実現することはできない。これらの有機樹脂のいくつかの主要な制限のひとつは、用途に望まれる官能基を有機ポリマー骨格に結合することができないことである。これは、こうしたポリマー上で行うことのできる化学反応が限られていることに起因する。そのため、所望の性能水準を実現するために、数多くの異なる多官能基をこれらの有機ポリマー骨格に結合できるようになる見込みは、極めて低い。さらなる制限事項として、化学的及び熱的安定性に乏しいこと、有機溶媒中で膨潤及び収縮することなどが挙げられる。まとめると、こうした有機骨格に基づいて必要とされる技術を開発するにあたっては、いくつもの制約がある。
【００１１】
また、シリカ、アルミナ、及び酸化チタンなどの無機ポリマー系も、機能性材料として知られている。無機ポリマー骨格は、有機ポリマー骨格に比して、いくつもの利点を有し、具体的には、物理的、化学的、及び熱的安定性により優れ、良く区画化された孔構造のため表面の官能基へのアクセスにより優れ、且つ、膨潤しないため操作がより容易である。
【００１２】
単純な機能性無機材料の例としては、Ｓｉｌｉｃｙｃｌｅ、Ｊｏｈｎｓｏｎ  Ｍａｔｔｈｅｙ、Ｅｖｏｎｉｋ、及びＰｈｏｓｐｈｏｎｉｃ  Ｓ等（特許文献１、特許文献２）のアルキルアミン及びアルキルメルカプタンが挙げられる。しかし、単純な官能基のほんの僅かな範囲のみが、極めて限られた数の化学的処理により、これらの骨格に結合することが可能である。こうした無機ポリマー材料のさらなる制限事項として、有機ポリマーと比べ、官能基充填量が低い点が挙げられる。
【００１３】
既存の機能性無機材料は、単一の単純な官能基の範囲が狭いことにより制限されており、単一の結合機構のみを提供可能なヘテロ原子を通常１つ、多くとも２つしか有しておらず、官能基充填量が低いことに加えて除去対象との親和性も低いため、使用時の対象の有効充填量も低い。これは、ａ）これらの材料を製造するための開始試薬であるシランが製造困難であるため容易に入手可能ではなく、ｂ）使用又は修飾のためのこうした試薬の化学的範囲における利用可能性が限られており、ｃ）シランを作るための化学反応の範囲が限られており、ｄ）コストが掛かる、即ち、関連する化学反応のためにシランの製造が高くつき、且つ、ｅ）性能を改善するために、表面上の単純な官能基をより複雑な官能基に適合させることに困難が伴うため
である。
【００１４】
機能性無機材料は機能性有機樹脂よりも一歩前進してはいるものの、残留不純物含量の低下、選択性の向上、及び充填量の増加といった既存及び新規の技術的挑戦を満足するには、さらなる格別の改善が必要である。
【００１５】
既存の技術は、現実の市場の基準で必要とされる複雑な多機能性を有する所望の機能性材料を設計又は製造を可能とするほどには十分ではない。
【００１６】
既存及び新規の、市場の、技術上の、環境上の、及び社会上の挑戦を満足するために、様々な市場用途にわたって必要とされる性能水準を達成するためには、新しい技術が必要である。
【００１７】
例えば、医薬化合物中での残留金属又は廃棄プロセス流での金属触媒は、金属の開始形態とは異なる、さまざまな異なる種として存在する。こうしたものとしては、異なる酸化状態にある、単一分子からナノ粒子までの、多金属種であって、これらの金属種のそれぞれに緊密に結合する異なる錯体又は配位子を有するものが挙げられる。さらに、これら全ての異なる種の実際の組成物は、医薬化合物の生産ラン又はプロセスのそれぞれの後で、ばらついていると期待される。そこで、所望の生成物純度又は金属捕捉を実現するために、機能性材料は、様々な形態の対象との幅広い結合機構がもたらされるように、それぞれが対象との極めて高い親和性を有するさまざまな異なる複雑な官能基を含有する必要がある。また、これらの官能基は、対象を捕捉保持するために液相中で対象に既に結合した配位子を置き換えることができるように最適化して配置されるのみならず、表面上且つ孔内で近接近して配置される必要がある。金属種のそれぞれは異なる結合機構を必要とする可能性がある。効率的には、こうした設計要求の組み合わせは、同一の機能性材料で存在すべきである。さらに、機能性材料の設計について、熱的、物理的、及び化学的安定性が高く、官能基充填量が大きく、溶媒適合性が幅広く、湿潤特性が改善されており、膨潤せず、官能基へのアクセスが容易であるといった点を挙げねばなるまい。また、これらの材料は、費用対効果に優れ、そして、簡単に入手できる開始材料に基づく単純な化学的プロセスにより製造できる必要がある。この設計要求は、シリカ表面に最終的に共有結合する多様で様々な異なる複雑な官能基が、同一の化学反応で、好ましくは、ワンポットプロセスで製造されることを必要とする。
【先行技術文献】
【特許文献】
【００１８】
【特許文献１】国際公開第２００６／０１３０６０号
【特許文献２】国際公開第２００７／０９０６７６号
【発明の概要】
【発明が解決しようとする課題】
【００１９】
発明者等は、ある種の多官能化合物が、こうした特徴の好ましい組み合わせを備え、また、柔軟で簡単な化学的プロセスを介して製造できるので、無機及び有機化合物用の捕捉剤、金属クロマトグラフィー材料、固相精製又は抽出材料、生物学的化合物の除去及び精製、イオン交換材料、触媒、触媒固定担体、生体分子（酵素など）用の固定材料、制御放出材料、抗菌剤、親水性改質剤、防炎剤、帯電防止剤、固相合成材料、及びクロマトグラフィー材料、又はこれらの前駆体として働くことを始めとする広範な用途での使用に適していることを見出した。
【課題を解決するための手段】
【００２０】
本発明の第１の態様では、以下の一般式Ｉで示される組成物が提供される。
一般式Ｉ
［Ｙ］ｙ［Ａ］ａ［Ｂ１］１ｂ［Ｂ２］２ｂ［Ｃ１］１ｃ［Ｃ２］２ｃ［Ｃ３］３ｃ［Ｃ４］４ｃ［Ｄ１］１ｄ［Ｄ２］２ｄ［Ｄ３］３ｄ［Ｄ４］４ｄ［Ｄ５］５ｄ［Ｄ６］６ｄ［Ｅ］ｅ［Ｆ］ｆ［Ｇ］ｇ［Ｈ］ｈ［Ｊ］ｊ［Ｋ］ｋ［Ｍ］ｍ［Ｐ］ｐ［Ｕ］ｕ［Ｖ］ｖ［Ｗ］ｗ［Ｘ］ｘ
（但し、ＹはＳｉ（Ｏ４／２）であり、
ＷはＲｚＲ１Ｓｉ（Ｏｑ／２）であり、
Ｘは（Ｏ３／２）ＳｉＣ３Ｈ６ＳＨであり、
Ａは［（Ｏ３／２）Ｓｉ（ＣＨ２）２ＳＣＨ２ＣＨ２Ｓ−ＣＨ２ＣＨ２ＣＨ２ＳＲ］ａ１  ［（Ｏ３／２）Ｓｉ（ＣＨ２）２ＳＣＨ２ＣＨ２ＳＣＨ２ＣＨ２ＣＨ２Ｓ（ＣＨ２）２Ｓｉ（Ｏ３／２）］ａ２  ［（Ｏ３／２）Ｓｉ（ＣＨ２）２ＳＣＨ２ＣＨ２−ＣＨ２ＳＣＨ２ＣＨ２ＳＲ］ａ３であり、
Ｂ１は［（Ｏ３／２）Ｓｉ（ＣＨ２）３ＳＣＨ２ＣＨ２ＣＨ２ＳＨ］ｂ１  ［（Ｏ３／２）Ｓｉ（ＣＨ２）３ＳＣＨ２ＣＨ２ＣＨ２ＳＣＨ２ＣＨ２−ＳＨ］ｂ２  ［（Ｏ３／２）Ｓｉ（ＣＨ２）３ＳＣＨ２ＣＨ２ＣＨ２ＳＣＨ２ＣＨ２ＳＣＨ２ＣＨ２ＣＨ２Ｓ（ＣＨ２）３Ｓｉ（Ｏ３／２）］ｂ３であり、
Ｂ２は［（Ｏ３／２）Ｓｉ（ＣＨ２）３Ｓ−ＣＨ２−ＣＨ２ＣＨ２ＳＨ］ｂ１  ［（Ｏ３／２）Ｓｉ（ＣＨ２）３ＳＣＨ２ＣＨ２ＣＨ２ＳＣＨ２ＣＨ２ＣＨ２ＳＨ］ｂ２  ［（Ｏ３／２）Ｓｉ（ＣＨ２）３ＳＣＨ２ＣＨ２ＣＨ２Ｓ−ＣＨ２ＣＨ２ＣＨ２ＳＣＨ２ＣＨ２ＣＨ２Ｓ（ＣＨ２）３Ｓｉ（Ｏ３／２）］ｂ３であり、
Ｃ１は［（Ｏ３／２）Ｓｉ（ＣＨ２）２ＳＣＨ２ＣＨ２ＳＣＨ２ＣＨ２ＳＣＨ２ＣＨ２ＳＨ］ｃ１  ［（Ｏ３／２）Ｓｉ（ＣＨ２）２ＳＣＨ２ＣＨ２ＳＣＨ２ＣＨ２ＳＣＨ２ＣＨ２Ｓ（ＣＨ２）２Ｓｉ（Ｏ３／２）］ｃ２であり、
Ｃ２は［（Ｏ３／２）Ｓｉ（ＣＨ２）２ＳＣＨ２ＣＨ２ＣＨ２Ｓ−ＣＨ２ＣＨ２ＳＣＨ２ＣＨ２ＣＨ２ＳＨ］ｃ１  ［（Ｏ３／２）Ｓｉ（ＣＨ２）２ＳＣＨ２ＣＨ２ＣＨ２ＳＣＨ２ＣＨ２ＳＣＨ２ＣＨ２ＣＨ２Ｓ（ＣＨ２）２Ｓｉ（Ｏ３／２）］ｃ２であり、
Ｃ３は［（Ｏ３／２）Ｓｉ（ＣＨ２）３ＳＣＨ２ＣＨ２ＣＨ２ＳＣＨ２ＣＨ２ＳＣＨ２ＣＨ２ＣＨ２ＳＲ］ｃ１  ［（Ｏ３／２）Ｓｉ（ＣＨ２）３ＳＣＨ２ＣＨ２ＣＨ２ＳＣＨ２ＣＨ２Ｓ−ＣＨ２ＣＨ２ＣＨ２Ｓ（ＣＨ２）３Ｓｉ（Ｏ３／２）］ｃ２であり、
Ｃ４は［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２ＳＲ］ｃ１  ［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２Ｓ（ＣＨ２）３Ｓｉ（Ｏ３／２）］ｃ２であり、
Ｄ１は［（Ｏ３／２）Ｓｉ（ＣＨ２）２Ｓ−ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ２は［（Ｏ３／２）Ｓｉ（ＣＨ２）２ＳＣＨ２−ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２ＣＨ２Ｓ（ＣＨ２）２Ｓｉ（Ｏ３／２）］ｄ２であり、
Ｄ３は［（Ｏ３／２）Ｓｉ（ＣＨ２）２Ｓ−ＣＨ２ＣＨ２ＳＣＨ２ＣＨ２ＣＨ２ＳＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ４は［（Ｏ３／２）Ｓｉ−（ＣＨ２）２ＳＣＨ２ＣＨ２ＳＣＨ２ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ５は［（Ｏ３／２）Ｓｉ（ＣＨ２）２ＳＣＨ２ＣＨ２ＣＨ２ＳＣＨ２ＣＨ２ＣＨ２ＳＣＨ２ＣＨ２ＳＨ］ｄ１  ［（Ｏ３／２）Ｓｉ（ＣＨ２）２ＳＣＨ２ＣＨ２ＣＨ２Ｓ（ＣＨ２）２−Ｓｉ（Ｏ３／２）］ｄ２であり、
Ｄ６は［（Ｏ３／２）Ｓｉ（ＣＨ２）２ＳＣＨ２ＣＨ２ＣＨ２ＳＣＨ２ＣＨ２ＣＨ２ＳＣＨ２ＣＨ２ＣＨ２ＳＨ］ｄ１  ［（Ｏ３／２）Ｓｉ（ＣＨ２）２Ｓ−ＣＨ２ＣＨ２ＣＨ２Ｓ（ＣＨ２）２Ｓｉ（Ｏ３／２）］ｄ２であり、
Ｅは［（Ｏ３／２）Ｓｉ（ＣＨ２）３ＳＣＨ２ＣＨ２ＣＨ２ＮＲ３Ｒ４］であり、
Ｆは［（Ｏ３／２）Ｓｉ（ＣＨ２）ｎＳＣＨ２−ＣＨ２ＣＨ２ＳＲ］ｆ１［（Ｏ３／２）Ｓｉ（ＣＨ２）ｎＳＣＨ２ＣＨ２ＣＨ２Ｓ（ＣＨ２）ｎＳｉ（Ｏ３／２）］ｆ２であり、
Ｇは［（Ｏ３／２）Ｓｉ（ＣＨ２）ｎＳＣＨ２ＣＨ２ＳＲ］ｇ１  ［（Ｏ３／２）Ｓｉ（ＣＨ２）ｎＳＣＨ２ＣＨ２Ｓ（ＣＨ２）ｎＳｉ（Ｏ３／２）］ｇ２であり、
Ｈは［（Ｏ３／２）Ｓｉ（ＣＨ２）ｎＳＣＨ２ＣＨ２Ｓ（ＣＨ２）３ＮＺＲ］であり、
Ｊは［（Ｏ３／２）Ｓｉ−（ＣＨ２）ｎＳＣＨ２ＣＨ２ＣＨ２Ｓ（ＣＨ２）３ＮＺＲ］であり、
Ｋは［（Ｏ３／２）Ｓｉ（ＣＨ２）ｎＳＣＨ２ＣＨ２Ｓ（（ＣＨ２）３ＮＺ（ＣＨ２）３ＳＣＨ２ＣＨ２Ｓ）ｘＲ］ｋ１  ［（Ｏ３／２）Ｓｉ（ＣＨ２）ｎＳＣＨ２ＣＨ２Ｓ（（ＣＨ２）３ＮＺ（ＣＨ２）３ＳＣＨ２ＣＨ２Ｓ）ｖ（ＣＨ２）ｎＳｉ（Ｏ３／２）］ｋ２  ［（Ｏ３／２）Ｓｉ（ＣＨ２）ｎＳＣＨ２ＣＨ２Ｓ−（（ＣＨ２）３ＮＺ（ＣＨ２）３ＳＣＨ２ＣＨ２Ｓ）ｉ（ＣＨ２）３ＮＺＲ］ｋ３であり、
Ｍは［（Ｏ３／２）Ｓｉ（ＣＨ２）ｎＳＣＨ２ＣＨ２ＣＨ２Ｓ（（ＣＨ２）３ＮＺ（ＣＨ２）３Ｓ−ＣＨ２ＣＨ２ＣＨ２Ｓ）ｘＲ］ｍ１［（Ｏ３／２）Ｓｉ（ＣＨ２）ｎＳＣＨ２ＣＨ２ＣＨ２Ｓ（（ＣＨ２）３ＮＺ（ＣＨ２）３ＳＣＨ２ＣＨ２ＣＨ２Ｓ）ｖ（ＣＨ２）ｎＳｉ（Ｏ３／２）］ｍ２  ［（Ｏ３／２）Ｓｉ（ＣＨ２）ｎＳＣＨ２ＣＨ２ＣＨ２Ｓ（（ＣＨ２）３ＮＺ（ＣＨ２）３ＳＣＨ２ＣＨ２ＣＨ２Ｓ）ｉ（ＣＨ２）３ＮＺＲ］ｍ３であり、
Ｐは［（Ｏ３／２）Ｓｉ（ＣＨ２）ｎＳ−ＣＨ２ＣＨ２ＣＨ２Ｓ（（ＣＨ２）２Ｔ（ＣＨ２）２ＳＣＨ２ＣＨ２ＣＨ２Ｓ）ｘＲ］ｐ１  ［（Ｏ３／２）Ｓｉ（ＣＨ２）ｎＳＣＨ２ＣＨ２ＣＨ２Ｓ（（ＣＨ２）２Ｔ（ＣＨ２）２Ｓ−ＣＨ２ＣＨ２ＣＨ２Ｓ）ｖ（ＣＨ２）ｎＳｉ（Ｏ３／２）］ｐ２  ［（Ｏ３／２）Ｓｉ（ＣＨ２）ｎＳＣＨ２ＣＨ２ＣＨ２Ｓ（（ＣＨ２）２Ｔ（ＣＨ２）２ＳＣＨ２ＣＨ２ＣＨ２Ｓ）ｉ（ＣＨ２）２−ＴＲ］ｐ３であり、
ＵはＮ−３−（３−トリメトキシシリルプロピルスルフィル）プロピル  チオ尿素  （ＣＨ３Ｏ）３ＳｉＣ３Ｈ６ＳＣ３Ｈ６−ＮＨＣ（＝Ｓ）ＮＨ２であり、
Ｖは［Ｏ３／２Ｓｉ（ＣＨ２）ｎＳ［（ＣＨ２）ｎ１Ｓ］ｎ２Ｒ９であり、
ここで、Ｚは、水素、Ｃ１−２２アルキル基、Ｃ２−２２アルケニル基、Ｃ１−２２アリール基、ＣＯ  ＮＨＲ５、ＣＳ  ＮＨＲ５、及びＣＯ  ＯＲ５から独立して選択され、
Ｒ５は、水素、Ｃ１−２２アルキル基，  Ｃ２−２２アルケニル基，  Ｃ１−２２アリール基、Ｃ１−２２ヘテロアリール基から独立して選択され、
Ｔは、随意に置換された、Ｃ２−２２アルキル基、Ｃ２−２２シクロアルキル基、Ｃ２−２２アリール基、Ｃ２−２２ヘテロアリール基、及びＣ２−２２アルキルアリール基であり、
Ｒは、水素、Ｃ１−２２アルキル基、Ｃ２−２２アルケニル基、Ｃ１−２２アリール基、Ｃ１−２２アルキルアリール基、及びアシル基（ＣＯ  Ｒ２）から選択され、
Ｒ１は、随意に置換されており、且つ、Ｃ１−２２アルキル基、Ｃ２−２２アルケニル基、Ｃ２−２２アルキニル基、アリール基、アルキルアミン基、アルキルポリアルキルアミン基、及びメルカプトアルキル基から選択される基であり、
Ｒ２は、水素、Ｃ１−２２アルキル基、Ｃ２−２２アルケニル基、及びＣ１−２２アリール基から独立して選択され、
Ｒ３及びＲ４は、それぞれが、水素、Ｃ１−２２アルキル基、Ｃ１−２２アリール基、Ｃ１−２２ヘテロアリール基、Ｃ１−２２アルキルアリール基、アルキルアミン基、アルキルポリアルキルアミン基、トリアルキルアンモニウム基から独立して選択される、又は、両方が、Ｃ３−１２の環式のアルキル又はヘテロアルキル又は芳香族の基の一部であり、
Ｒ９は、（ＣＨ２）３Ｎ＋（Ｌ１）（ＣＨ３）２ＣＨ２ＣＨ２ＣＨ３）、（ＣＨ２）３Ｎ＋（Ｌ１）  （ＣＨ３）２ＣＨ２ＣＨＣＨ２、及び一般式ＩＩＩの化合物であり、
ｎ３は、０から１００の間の整数であり、
Ｌ１は、アニオン（これらに限定されるわけではないものの、ハロゲン化物アニオン、硝酸アニオン、硫酸アニオン、炭酸アニオン、リン酸アニオン、クロム酸アニオン、過マンガン酸アニオン、水素化ホウ素アニオン、置換水素化ホウ素アニオン（シアノ水素化ホウ素アニオンなど）を含む）であり、
【化１】
2018532865.tif 000002
ｎ及びｎ１は、独立して、２又は３であり、
ｎ２は、０から１００の間の整数でり、
ｉ、ｘ、及びｖは、独立して、１から１００の整数であり、
ｑは、１から３の整数であり、ｚは、０から２の整数であり、且つ、ｑ＋ｚ＝３であり、
ａ、ａ１−３、１ｂ、１ｂ１−３、２ｂ、２ｂ１−３、１ｃ、１ｃ１−２、２ｃ、２ｃ１−２、３ｃ、３ｃ１−２、４ｃ、４ｃ１−２、１ｄ、１ｄ１−２、２ｄ、２ｄ１−２、３ｄ、３ｄ１−２、４ｄ、４ｄ１−２、５ｄ、５ｄ１−２、６ｄ、６ｄ１−２、ｅ、ｆ、ｆ１−２、ｇ、ｇ１−２、ｈ、ｊ、ｋ、ｋ１−３、ｍ、ｍ１−３、ｐ、ｐ１−３、ｕ、ｘ、ｖ、ｗ、及びｙは、ｙ：ａ＋（１  ａｎｄ  ２）ｂ＋（１  ｔｏ  ４）ｃ＋（１  ｔｏ  ６）  ｄ＋ｅ＋ｆ＋ｇ＋ｈ＋ｊ＋ｋ＋ｍ＋ｕ＋ｖ＋ｗ＋ｘの割合が０．０１から１００００であり、ｙ：ａ＋（１  ａｎｄ  ２）ｂ＋（１  ｔｏ  ４）ｃ＋（１  ｔｏ  ６）  ｄ＋ｅ＋ｆ＋ｇ＋ｕ＋ｖ＋ｗ＋ｘの割合が０．０１から１００００であり、ｙ：ｆ＋ｇ＋ｈ＋ｊ＋ｋ＋ｍ＋ｕ＋ｗ＋ｘの割合が０．０１から１００００であり、ｙ：ｅ＋ｆ＋ｇ＋ｕ＋ｖ＋ｗ＋ｘの割合が０．０１から１００００であり、ｙ：ｆ＋ｇ＋ｈ＋ｊ＋ｐ＋ｕ＋ｖ＋ｗ＋ｘの割合が０．０１から１００００であり、且つ、ａ１：ａ３、ａ１：ａ２＋ａ３、１ｂ２：１ｂ１＋１ｂ３、２ｂ２：２ｂ１＋２ｂ３、１ｃ１：１ｃ２、２ｃ１：２ｃ２、３ｃ１：３ｃ２、４ｃ１：４ｃ２、１ｄ１：１ｄ２、２ｄ１：２ｄ２、３ｄ１：３ｄ２、４ｄ１：４ｄ２、５ｄ１：５ｄ２、６ｄ１：６ｄ２、ｆ１：ｆ２、ｇ１：ｇ２、ｋ１：ｋ３、ｋ１：ｋ２＋ｋ３、ｍ１：ｍ３、ｍ１：ｍ２＋ｍ３、ｐ１：ｐ３、ｐ１：ｐ２＋ｐ３の割合のそれぞれが０．０１から１００の間で独立して変動するような、整数であり、
一般式Ｉにおいて、成分Ａ、Ｂ１−２、Ｃ１−４、Ｄ１−６、Ｅ、Ｈ、Ｊ、Ｋ、Ｍ、Ｐ、Ｕ、及びＶのうち少なくとも１つ並びに成分Ｙは必ず存在する。）
【００２１】
この新規化合物の利点として、対象と極めて高度で選択的な親和性をそれぞれが有する広範な異なるポリ有機官能基をこれら化合物が含み、また、これらの官能基が、容易に入手可能であり、且つ、所望の効果を得るために、表面上及び孔内に数多くの異なる立体配置で空間的に配置されることが挙げられる。また、存在する様々な官能基のそれぞれが、対象との異なる結合機構を提供し、そして、一種又は複数種の対象の除去レベルを極めて高くすることが可能となる。さらなる利点として、広範な異なる官能基が、同じ組成物中に取り込まれ得るので、そして、異なる形態で且つ極めて低い残留レベルまでで存在するかもしれない広範な対象を除去するのに必要な多数の異なる結合機構を提供することが挙げられる。さらに、この多結合機構設計により、選択的な範囲の対象を生成物、プロセス、又は廃棄の流れから除去することが可能となる。また、結合官能基の数及び範囲の拡大により、対象の充填量を多くしたり、除去する対象の多数の種の、組成物中のバッチ間でのばらつきを管理できるようになるなどの追加の利点ももたらされる。
【００２２】
無機ポリマー骨格の制約のひとつとして、シリカ表面で利用可能なシラノール基の数が原因で生じる低官能基充填量がある。表面に付着した鎖内へ及び鎖に沿って取り込まれたポリ有機官能基の設計は、官能基充填量の増加という利点を有する。孔が大きなポリマーにより閉塞され、結果として、官能基へのアクセスが減少するという事態を避けるために、さらなる利点として、短い鎖の付着の前に先ずより長いポリマー鎖をシリカの外表面に付着させることが挙げられる。これは、対応する試薬を単純に段階的に添加することで容易に成し遂げられる。この利点は、シリカに結合する官能基のレベルを高め、そして、対象の充填量を多くすることができる。
【００２３】
他の利点として、熱安定性が高いこと、構造が固定され剛性であること、広範な化学的条件にわたって安定性が良好であること、有機溶媒に不溶であること、生成物寿命が長いこと、簡単に精製でき、再利用性が高いことなどが挙げられる。
【００２４】
さらなる利点として、機能性シリカの表面上での疎水／親水バランスが、より長い鎖の導入、重合レベルの高度化、及び疎水性アルキル及びアリール鎖の取り込みを介して、容易に適合できることが挙げられる。こうした疎水／親水効果は、流れが処理される際の機能性材料の表面の湿潤特性に影響し、対象の除去のレベルを高くすることを助ける。
【００２５】
こうした新規化合物の用途としては、生成物、プロセス、及び廃棄の流れから無機及び有機化合物を精製するための材料、カチオン及びアニオン交換体、金属クロマトグラフィー材料、固相抽出又は精製材料、生物学的化合物の除去及び精製、触媒、触媒固定担体、生体分子固定担体、抗菌剤、親水性改質剤、防炎剤、帯電防止剤、固相合成材料、及びクロマトグラフィー材料が挙げられる。
【００２６】
また、一般式Ｉの化合物の調整のためのプロセスは、極めて単純且つ柔軟であり、また、既知の開始材料を利用するのみならず、ポリ有機官能化合物、オリゴマー、及びポリマーを作るための新規の化学的方法及びプロセスを利用する。官能基の複雑化は、同一の反応器内で行われる段階的な一連の反応により、容易に行える。このプロセスは、表面へのさまざまな官能基の複数の共有結合をもたらし、そして、より高い長期安定性と極めて低いリーチングレベルを保証するというさらなる利点を有する。
【００２７】
Ｒ１−６は、独立して、直鎖状又は分岐状でもよく、及び／又は、１つ以上の置換基により置換されていてもよいが、水素と炭素の原子のみを含むことが好ましい。置換基が存在する場合、それは、クロロ、フルオロ、ブロモ、ニトリル、ヒドロキシル、カルボン酸、カルボン酸エステル、メルカプタン、スルフィド、スルホキシド、スルホン、Ｃ１−６アルコキシ基、Ｃ１−２２アルキル基又はアリール二置換ホスフィン、アミノ、アミノＣ１−２２アルキル又はアミノジ（Ｃ１−２２アルキル）から選択されてもよい。好ましくは、Ｒ１−６は、独立して、直鎖状又は分岐状の、Ｃ１−１２アルキル基、Ｃ２−１２アルケニル基、アリール基、及び  Ｃ１−２２アルキルアリール基から選択され、また、特に好ましくは、これらの基は、独立して、直鎖状又は分岐状の、Ｃ１−８アルキル基、Ｃ２−８アルケニル基、アリール基、及びＣ１−８アルキルアリール基から選択される。『アリール』という用語は、５又は６員の環式の、８から１０員の二環式の、又は１０から１３員の三環式の、芳香族性を有する基を指し、１つ以上のヘテロ原子（例えば、Ｎ、Ｏ、又はＳ）を含むシステムを包含する。適切なアリール基の例としては、フェニル基、ピリジニル基、及びフラニル基が挙げられる。本願明細書で、『アルキルアリール』という用語が用いられる場合、その直前に記載されている炭素原子の範囲は、アルキル置換基のみを指し、アリール炭素原子を含まない。
【００２８】
一般式Ｉの組成物において、
Ｙは、Ｓｉ（Ｏ４／２）であり、
Ｘは、（Ｏ３／２）ＳｉＣ３Ｈ６ＳＨであり、
Ｂ１は、［（Ｏ３／２）Ｓｉ−（ＣＨ２）３ＳＣＨ２ＣＨ２ＣＨ２ＳＨ］ｂ１  ［（Ｏ３／２）Ｓｉ（ＣＨ２）３ＳＣＨ２ＣＨ２ＣＨ２ＳＣＨ２ＣＨ２ＳＨ］ｂ２  ［（Ｏ３／２）Ｓｉ（ＣＨ２）３ＳＣＨ２ＣＨ２ＣＨ２Ｓ−ＣＨ２ＣＨ２ＳＣＨ２ＣＨ２ＣＨ２Ｓ（ＣＨ２）ｎＳｉ（Ｏ３／２）］ｂ３であり、
Ｂ２は、［（Ｏ３／２）Ｓｉ（ＣＨ２）３ＳＣＨ２ＣＨ２ＣＨ２ＳＨ］ｂ１  ［（Ｏ３／２）Ｓｉ（ＣＨ２）３ＳＣＨ２−ＣＨ２ＣＨ２ＳＣＨ２ＣＨ２ＣＨ２ＳＨ］ｂ２  ［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２Ｓ（ＣＨ２）３Ｓｉ（Ｏ３／２）］ｂ３であり、
Ｃ１は、［（Ｏ３／２）Ｓｉ（ＣＨ２）２ＳＣＨ２ＣＨ２ＳＣＨ２ＣＨ２ＳＣＨ２ＣＨ２ＳＨ］ｃ１  ［（Ｏ３／２）Ｓｉ（ＣＨ２）２ＳＣＨ２ＣＨ２ＳＣＨ２ＣＨ２ＳＣＨ２ＣＨ２Ｓ−（ＣＨ２）２Ｓｉ（Ｏ３／２）］ｃ２であり、
Ｃ２は、［（Ｏ３／２）Ｓｉ（ＣＨ２）２ＳＣＨ２ＣＨ２ＣＨ２ＳＣＨ２ＣＨ２ＳＣＨ２ＣＨ２ＣＨ２ＳＨ］ｃ１  ［（Ｏ３／２）Ｓｉ（ＣＨ２）２Ｓ−ＣＨ２ＣＨ２ＣＨ２ＳＣＨ２ＣＨ２ＳＣＨ２ＣＨ２ＣＨ２Ｓ（ＣＨ２）２Ｓｉ（Ｏ３／２）］ｃ２であり、
Ｄ１は、［（Ｏ３／２）Ｓｉ（ＣＨ２）２ＳＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ２は、［（Ｏ３／２）Ｓｉ（ＣＨ２）２ＳＣＨ２ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２ＣＨ２Ｓ（ＣＨ２）２Ｓｉ（Ｏ３／２）］ｄ２であり、
Ｄ３は、［（Ｏ３／２）Ｓｉ（ＣＨ２）２ＳＣＨ２ＣＨ２ＳＣＨ２ＣＨ２ＣＨ２Ｓ−ＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ４は、［（Ｏ３／２）Ｓｉ（ＣＨ２）２ＳＣＨ２ＣＨ２ＳＣＨ２ＣＨ２−ＣＨ２ＳＣＨ２ＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ５は、［（Ｏ３／２）Ｓｉ（ＣＨ２）２ＳＣＨ２ＣＨ２ＣＨ２Ｓ−ＣＨ２ＣＨ２ＣＨ２ＳＣＨ２ＣＨ２ＳＨ］ｄ１  ［（Ｏ３／２）Ｓｉ（ＣＨ２）２ＳＣＨ２ＣＨ２ＣＨ２Ｓ（ＣＨ２）２Ｓｉ（Ｏ３／２）］ｄ２であり、
Ｄ６は、［（Ｏ３／２）Ｓｉ（ＣＨ２）２Ｓ−ＣＨ２ＣＨ２ＣＨ２ＳＣＨ２ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２ＣＨ２Ｓ（ＣＨ２）２Ｓｉ（Ｏ３／２）］ｄ２であり、
Ｅは、［（Ｏ３／２）Ｓｉ（ＣＨ２）３ＳＣＨ２ＣＨ２ＣＨ２ＮＲ３Ｒ４］であり、
Ｆは、［（Ｏ３／２）Ｓｉ（ＣＨ２）２ＳＣＨ２ＣＨ２ＣＨ２ＳＲ］ｆ１［（Ｏ３／２）Ｓｉ（ＣＨ２）２ＳＣＨ２ＣＨ２−ＣＨ２Ｓ（ＣＨ２）２Ｓｉ（Ｏ３／２）］ｆ２であり、
Ｇは、［（Ｏ３／２）Ｓｉ（ＣＨ２）２ＳＣＨ２ＣＨ２ＳＲ］ｇ１  ［（Ｏ３／２）Ｓｉ（ＣＨ２）２ＳＣＨ２ＣＨ２Ｓ（ＣＨ２）２Ｓｉ（Ｏ３／２）］ｇ２であり、
Ｕは、Ｎ−３−（３−トリメトキシシリルプロピルスルフィル）プロピル  チオ尿素  （ＣＨ３Ｏ）３ＳｉＣ３Ｈ６ＳＣ３Ｈ６−ＮＨＣ（＝Ｓ）ＮＨ２であり、
Ｒ  は、水素、Ｃ１−１２アルキル基、Ｃ２−２２アルケニル基、Ｃ１−１２アリール基、Ｃ１−１２アルキルアリール基、及びＣＯ  ＣＨ３から選択され、
Ｒ１  は、随意に置換されており、且つ、Ｃ１−２２アルキル基、Ｃ２−２２アルケニル基、フェニル基、アルキルアミン基、アルキルポリアルキルアミン基、メルカプトアルキル基から選択される基であり、
Ｒ３及びＲ４は、それぞれが、水素、Ｃ１−２２アルキル基、Ｃ１−２２アリール基、Ｃ１−２２ヘテロアリール基、Ｃ１−２２アルキルアリール基、アルキルアミン基、アルキルポリアルキルアミン基、又はトリアルキルアンモニウム基から独立して選択され、
１ｂ、１ｂ１−３、２ｂ、２ｂ１−３、１ｃ、１ｃ１−２、２ｃ、２ｃ１−２、１ｄ、１ｄ１−２、２ｄ、２ｄ１−２、３ｄ、３ｄ１−２、４ｄ、４ｄ１−２、５ｄ、５ｄ１−２、６ｄ、６ｄ１−２、ｅ、ｆ、ｆ１−２、ｇ、ｇ１−２、ｕ、ｘ、及びｙは、ｙ：（１  ａｎｄ  ２）ｂ＋（１  ａｎｄ  ２）ｃ＋（１  ｔｏ  ６）ｄ＋ｅ＋ｆ＋ｇ＋ｕ＋ｘの割合が、０．０１から１０００であり、１ｂ２：１ｂ１＋１ｂ３、２ｂ２：２ｂ１＋２ｂ３、１ｃ１：１ｃ２、２ｃ１：２ｃ２、１ｄ１：１ｄ２、２ｄ１：２ｄ２、３ｄ１：３ｄ２、４ｄ１：４ｄ２、５ｄ１：５ｄ２、６ｄ１：６ｄ２、ｆ１：ｆ２、及びｇ１：ｇ２の割合のそれぞれが０．０１から１００の間で変動するような整数であり、
成分Ｂ１−２、Ｃ１−２、及びＤ１−６の少なくとも１つ並びに成分Ｙは必ず存在する、
ことが好ましい。
【００２９】
一般式Ｉの組成物において、
Ｙは、Ｓｉ（Ｏ４／２）であり、
Ｘは、（Ｏ３／２）ＳｉＣ３Ｈ６ＳＨであり、
Ｂ１は、［（Ｏ３／２）Ｓｉ（ＣＨ２）３ＳＣＨ２ＣＨ２ＣＨ２ＳＨ］ｂ１  ［（Ｏ３／２）Ｓｉ（ＣＨ２）３ＳＣＨ２ＣＨ２ＣＨ２ＳＣＨ２ＣＨ２ＳＨ］ｂ２  ［（Ｏ３／２）Ｓｉ（ＣＨ２）３ＳＣＨ２−ＣＨ２ＣＨ２ＳＣＨ２ＣＨ２ＳＣＨ２ＣＨ２ＣＨ２Ｓ（ＣＨ２）３Ｓｉ（Ｏ３／２）］ｂ３であり、
Ｂ２は、［（Ｏ３／２）Ｓｉ（ＣＨ２）３ＳＣＨ２ＣＨ２ＣＨ２ＳＨ］ｂ１  ［（Ｏ３／２）Ｓｉ−（ＣＨ２）３ＳＣＨ２ＣＨ２ＣＨ２ＳＣＨ２ＣＨ２ＣＨ２ＳＨ］ｂ２  ［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２Ｓ−（ＣＨ２）３Ｓｉ（Ｏ３／２）］ｂ３であり、
Ｄ１は、［（Ｏ３／２）Ｓｉ（ＣＨ２）２ＳＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２Ｓ（ＣＨ２）２−Ｓｉ（Ｏ３／２）］ｄ２であり、
Ｄ２は、［（Ｏ３／２）Ｓｉ（ＣＨ２）２ＳＣＨ２ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２ＣＨ２Ｓ  （ＣＨ２）２−Ｓｉ（Ｏ３／２）］ｄ２であり、
Ｄ３は、［（Ｏ３／２）Ｓｉ（ＣＨ２）２ＳＣＨ２ＣＨ２ＳＣＨ２ＣＨ２ＣＨ２ＳＣＨ２ＣＨ２ＳＨ］ｄ１  ［（Ｏ３／２）Ｓｉ（ＣＨ２）２ＳＣＨ２ＣＨ２Ｓ（ＣＨ２）２−Ｓｉ（Ｏ３／２）］ｄ２であり、
Ｄ４は、［（Ｏ３／２）Ｓｉ（ＣＨ２）２ＳＣＨ２ＣＨ２ＳＣＨ２ＣＨ２ＣＨ２ＳＣＨ２ＣＨ２ＣＨ２ＳＨ］ｄ１  ［（Ｏ３／２）Ｓｉ−（ＣＨ２）２ＳＣＨ２ＣＨ２Ｓ−（ＣＨ２）２Ｓｉ（Ｏ３／２）］ｄ２であり、
Ｄ５は、［（Ｏ３／２）Ｓｉ（ＣＨ２）２ＳＣＨ２ＣＨ２ＣＨ２ＳＣＨ２ＣＨ２ＣＨ２ＳＣＨ２ＣＨ２ＳＨ］ｄ１  ［（Ｏ３／２）Ｓｉ（ＣＨ２）２Ｓ−ＣＨ２ＣＨ２ＣＨ２Ｓ（ＣＨ２）２Ｓｉ（Ｏ３／２）］ｄ２であり、
Ｄ６は、［（Ｏ３／２）Ｓｉ（ＣＨ２）２ＳＣＨ２ＣＨ２ＣＨ２ＳＣＨ２ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２ＣＨ２Ｓ（ＣＨ２）２Ｓｉ（Ｏ３／２）］ｄ２であり、
Ｅは、［（Ｏ３／２）Ｓｉ（ＣＨ２）３ＳＣＨ２ＣＨ２ＣＨ２ＮＲ３Ｒ４］であり、
Ｆは、［（Ｏ３／２）Ｓｉ−（ＣＨ２）２ＳＣＨ２ＣＨ２ＣＨ２ＳＲ］ｆ１［（Ｏ３／２）Ｓｉ（ＣＨ２）２ＳＣＨ２ＣＨ２ＣＨ２Ｓ（ＣＨ２）２Ｓｉ（Ｏ３／２）］ｆ２であり、
Ｇは、［（Ｏ３／２）Ｓｉ（ＣＨ２）２ＳＣＨ２ＣＨ２−ＳＲ］ｇ１  ［（Ｏ３／２）Ｓｉ（ＣＨ２）２ＳＣＨ２ＣＨ２Ｓ（ＣＨ２）２Ｓｉ（Ｏ３／２）］ｇ２であり、
Ｕは、Ｎ−３−（３−トリメトキシシリルプロピルスルフィル）プロピル  チオ尿素  （ＣＨ３Ｏ）３ＳｉＣ３Ｈ６ＳＣ３Ｈ６−ＮＨＣ（＝Ｓ）ＮＨ２であり、
Ｒは、水素、Ｃ２−２２アルケニル基、及びＣＯ  ＣＨ３から選択され、
１ｂ、１ｂ１−３、２ｂ、２ｂ１−３、１ｄ、１ｄ１−２、２ｄ、２ｄ１−２、３ｄ、３ｄ１−２、４ｄ、４ｄ１−２、５ｄ、５ｄ１−２、６ｄ、６ｄ１−２、ｅ、ｆ、ｆ１−２、ｇ、ｇ１−２、ｘ、及びｙは、ｙ：（１  ａｎｄ  ２）ｂ＋（１  ｔｏ  ６）ｄ＋ｅ＋ｆ＋ｇ＋ｕ＋ｘの割合が、０．０１から１００であり、１ｂ２：１ｂ１＋１ｂ３、２ｂ２：２ｂ１＋２ｂ３、１ｄ１：１ｄ２、２ｄ１：２ｄ２、３ｄ１：３ｄ２、４ｄ１：４ｄ２、５ｄ１：５ｄ２、６ｄ１：６ｄ２、ｆ１：ｆ２、及びｇ１：ｇ２の割合のそれぞれが０．０１から１００の間で独立して変動するような整数であり、
成分Ｂ１−２及びＤ１−６の少なくとも１つ並びに成分Ｙは必ず存在する、
ことが特に好ましい。
【００３０】
一般式Ｉの組成物において、
Ｙは、Ｓｉ（Ｏ４／２）であり、
Ｘは、（Ｏ３／２）ＳｉＣ３Ｈ６ＳＨであり、
Ｅは、［（Ｏ３／２）Ｓｉ（ＣＨ２）３ＳＣＨ２ＣＨ２ＣＨ２ＮＲ３Ｒ４］であり、
Ｆは、［（Ｏ３／２）Ｓｉ（ＣＨ２）２ＳＣＨ２ＣＨ２ＣＨ２ＳＲ］ｆ１［（Ｏ３／２）Ｓｉ（ＣＨ２）２ＳＣＨ２ＣＨ２−ＣＨ２Ｓ（ＣＨ２）２Ｓｉ（Ｏ３／２）］ｆ２であり、
Ｇは、［（Ｏ３／２）Ｓｉ（ＣＨ２）２ＳＣＨ２ＣＨ２ＳＲ］ｇ１［（Ｏ３／２）Ｓｉ（ＣＨ２）２ＳＣＨ２ＣＨ２Ｓ（ＣＨ２）２Ｓｉ（Ｏ３／２）］ｇ２であり、
Ｕは、Ｎ−３−（３−トリメトキシシリルプロピルスルフィル）プロピル  チオ尿素  （ＣＨ３Ｏ）３ＳｉＣ３Ｈ６ＳＣ３Ｈ６−ＮＨＣ（＝Ｓ）ＮＨ２であり、
Ｒは、水素、Ｃ１−１２アルキル基、Ｃ２−２２アルケニル基、Ｃ１−１２アリール基、Ｃ１−１２アルキルアリール基、及びＣＯ  ＣＨ３から選択され、
Ｒ１は、随意に置換されており、且つ、Ｃ１−１２アルキル基、Ｃ２−１２アルケニル基、Ｃ２−１２アルキニル基、アリール基、アルキルアミン基、アルキルポリアルキルアミン基、及びメルカプトアルキル基から選択される基であり、
Ｒ３及びＲ４は、それぞれが、水素、Ｃ１−２２アルキル基、Ｃ１−２２アリール基、Ｃ１−２２ヘテロアリール基、Ｃ１−２２アルキルアリール基、アルキルアミン基、アルキルポリアルキルアミン基、トリアルキルアンモニウム基から独立して選択される、又は、両方がＣ３−１２の環式のアルキル又はヘテロアルキル基の一部であり、
ｅ、ｆ、ｆ１−２、ｇ、ｇ１−２、ｘ、及びｙは、ｙ：ｅ＋ｆ＋ｇ＋ｘの割合が０．０１から１０００であり、ｆ１：ｆ２及びｇ１：ｇ２の割合が０．０１から１００の間で独立して変動するような整数であり、
一般式Ｉにおいて、成分Ｙ及びＥは必ず存在する、
ことが好ましい。
【００３１】
一般式Ｉの組成物において、
Ｙは、Ｓｉ（Ｏ４／２）であり、
Ｘは、（Ｏ３／２）ＳｉＣ３Ｈ６ＳＨであり、
Ｆは、［（Ｏ３／２）Ｓｉ（ＣＨ２）２ＳＣＨ２ＣＨ２ＣＨ２ＳＲ］ｆ１［（Ｏ３／２）Ｓｉ（ＣＨ２）２ＳＣＨ２ＣＨ２ＣＨ２Ｓ（ＣＨ２）２Ｓｉ（Ｏ３／２）］ｆ２であり、
Ｇは、［（Ｏ３／２）Ｓｉ（ＣＨ２）２Ｓ−ＣＨ２ＣＨ２ＳＲ］ｇ１［（Ｏ３／２）Ｓｉ（ＣＨ２）２ＳＣＨ２ＣＨ２Ｓ（ＣＨ２）２Ｓｉ（Ｏ３／２）］ｇ２であり、
Ｈは、［（Ｏ３／２）Ｓｉ（ＣＨ２）２ＳＣＨ２ＣＨ２Ｓ（ＣＨ２）３ＮＺＲ］であり、
Ｊは、［（Ｏ３／２）Ｓｉ（ＣＨ２）２ＳＣＨ２ＣＨ２ＣＨ２Ｓ（ＣＨ２）３ＮＺＲ］であり、
Ｋは、［（Ｏ３／２）Ｓｉ（ＣＨ２）２ＳＣＨ２ＣＨ２Ｓ（（ＣＨ２）３ＮＺ（ＣＨ２）３ＳＣＨ２−ＣＨ２Ｓ）ｘＲ］ｋ１［（Ｏ３／２）Ｓｉ（ＣＨ２）２ＳＣＨ２ＣＨ２Ｓ（（ＣＨ２）３ＮＺ（ＣＨ２）３ＳＣＨ２ＣＨ２Ｓ）ｖ（ＣＨ２）２Ｓｉ（Ｏ３／２）］ｋ２［（Ｏ３／２）Ｓｉ（ＣＨ２）２Ｓ−ＣＨ２ＣＨ２Ｓ（（ＣＨ２）３ＮＺ（ＣＨ２）３ＳＣＨ２ＣＨ２Ｓ）ｉ（ＣＨ２）３ＮＺＲ］ｋ３であり、
Ｍは、［（Ｏ３／２）Ｓｉ（ＣＨ２）２ＳＣＨ２ＣＨ２ＣＨ２Ｓ（（ＣＨ２）３ＮＺ−（ＣＨ２）３ＳＣＨ２ＣＨ２ＣＨ２Ｓ）ｘＲ］ｍ１［（Ｏ３／２）Ｓｉ（ＣＨ２）２ＳＣＨ２ＣＨ２ＣＨ２Ｓ（（ＣＨ２）３ＮＺ（ＣＨ２）３ＳＣＨ２ＣＨ２ＣＨ２Ｓ）ｖ（ＣＨ２）２−Ｓｉ（Ｏ３／２）］ｍ２［（Ｏ３／２）Ｓｉ（ＣＨ２）２ＳＣＨ２ＣＨ２ＣＨ２Ｓ（（ＣＨ２）３ＮＺ（ＣＨ２）３ＳＣＨ２ＣＨ２ＣＨ２Ｓ）ｉ（ＣＨ２）３ＮＺＲ］ｍ３であり、
Ｕは、Ｎ−３−（３−トリメトキシシリルプロピルスルフィル）プロピル  チオ尿素  （ＣＨ３Ｏ）３ＳｉＣ３Ｈ６ＳＣ３Ｈ６−ＮＨＣ（＝Ｓ）ＮＨ２であり、
Ｚは、水素、Ｃ１−１２アルキル基、Ｃ２−２２アルケニル基、Ｃ１−２２アリール基、ＣＯ  ＮＨＲ５、ＣＳ  ＮＨＲ５、及びＣＯ  ＯＲ５から選択され、
Ｒは、水素、Ｃ１−１２アルキル基、Ｃ２−２２アルケニル基、Ｃ１−１２アリール基、Ｃ１−２２アルキルアリール基、及びＣＯ  ＣＨ３から選択され、
Ｒ１は、随意に置換されており、且つ、Ｃ１−２２アルキル基、Ｃ２−１２アルケニル基、アリール基、アルキルアミン基、アルキルポリアルキルアミン基、及びメルカプトアルキル基から選択される基であり、
Ｒ５は、水素、Ｃ１−１２アルキル基、Ｃ２−１２アルケニル基、及びＣ１−２２アリール基から選択され、
ｉ、  ｘ、及びｖは、独立して、１から１００の整数であり、
ｆ、ｆ１−２、ｇ、ｇ１−２、ｈ、ｊ、ｋ、ｋ１−３、ｍ、ｍ１−３、ｕ、ｘ  、及びｙは、ｙ：ｆ＋ｇ＋ｈ＋ｊ＋ｋ＋ｍ＋ｕ＋ｘの割合が０．０１から１０００であり、ｆ１：ｆ２、ｇ１：ｇ２、ｋ１：ｋ３、ｋ１：ｋ２＋ｋ３、ｍ１：ｍ３、及びｍ１：ｍ２＋ｍ３の割合が０．０１から１００の間で独立して変動するような整数であり、
一般式Ｉにおいて、成分Ｈ、Ｊ、Ｋ、Ｍ、及びＵの少なくとも１つ並びに成分Ｙが必ず存在する、
ことが好ましい。
【００３２】
一般式Ｉの組成物において、
Ｙは、Ｓｉ（Ｏ４／２）であり、
Ｘは、（Ｏ３／２）ＳｉＣ３Ｈ６ＳＨであり、
Ｆは、［（Ｏ３／２）Ｓｉ（ＣＨ２）２ＳＣＨ２ＣＨ２ＣＨ２ＳＲ］ｆ１［（Ｏ３／２）Ｓｉ（ＣＨ２）２ＳＣＨ２ＣＨ２ＣＨ２Ｓ（ＣＨ２）２Ｓｉ（Ｏ３／２）］ｆ２であり、
Ｇは、［（Ｏ３／２）Ｓｉ（ＣＨ２）２Ｓ−ＣＨ２ＣＨ２ＳＲ］ｇ１［（Ｏ３／２）Ｓｉ（ＣＨ２）２ＳＣＨ２ＣＨ２Ｓ（ＣＨ２）２Ｓｉ（Ｏ３／２）］ｇ２であり、
Ｈは、［（Ｏ３／２）Ｓｉ（ＣＨ２）２ＳＣＨ２ＣＨ２Ｓ（ＣＨ２）３ＮＺＲ］であり、
Ｊは、［（Ｏ３／２）Ｓｉ（ＣＨ２）２ＳＣＨ２ＣＨ２ＣＨ２Ｓ（ＣＨ２）３ＮＺＲ］であり、
Ｋは、［（Ｏ３／２）Ｓｉ（ＣＨ２）２ＳＣＨ２ＣＨ２Ｓ（（ＣＨ２）３ＮＺ（ＣＨ２）３Ｓ−ＣＨ２ＣＨ２Ｓ）ｘＲ］ｋ１［（Ｏ３／２）Ｓｉ（ＣＨ２）２ＳＣＨ２ＣＨ２Ｓ（（ＣＨ２）３ＮＺ（ＣＨ２）３ＳＣＨ２ＣＨ２Ｓ）ｖ（ＣＨ２）２Ｓｉ（Ｏ３／２）］ｋ２［（Ｏ３／２）Ｓｉ（ＣＨ２）２ＳＣＨ２ＣＨ２Ｓ（（ＣＨ２）３ＮＺ（ＣＨ２）３ＳＣＨ２ＣＨ２Ｓ）ｉ（ＣＨ２）３ＮＺＲ］ｋ３であり、
Ｍは、［（Ｏ３／２）Ｓｉ（ＣＨ２）２ＳＣＨ２ＣＨ２ＣＨ２Ｓ（（ＣＨ２）３ＮＺ−（ＣＨ２）３ＳＣＨ２ＣＨ２ＣＨ２Ｓ）ｘＲ］ｍ１［（Ｏ３／２）Ｓｉ（ＣＨ２）２ＳＣＨ２ＣＨ２ＣＨ２Ｓ（（ＣＨ２）３ＮＺ（ＣＨ２）３ＳＣＨ２ＣＨ２ＣＨ２Ｓ）ｖ（ＣＨ２）２−Ｓｉ（Ｏ３／２）］ｍ２［（Ｏ３／２）Ｓｉ（ＣＨ２）２ＳＣＨ２ＣＨ２ＣＨ２Ｓ（（ＣＨ２）３ＮＺ（ＣＨ２）３ＳＣＨ２ＣＨ２ＣＨ２Ｓ）ｉ（ＣＨ２）３ＮＺＲ］ｍ３であり、
Ｚは、水素、Ｃ１−１２アルキル基、Ｃ２−２２アルケニル基、ＣＯ  ＮＨＲ５、及びＣＳ  ＮＨＲ５から選択され、
Ｒは、水素及びＣＯ  ＣＨ３から選択され、
Ｒ１は、随意に置換されており、且つ、Ｃ１−１２アルキル基、Ｃ２−２２アルケニル基、フェニル基、アルキルアミン基、アルキルポリアルキルアミン基、及びメルカプトアルキル基から選択される基であり、
Ｒ５は、水素、Ｃ１−１２アルキル基、及びＣ１−２２アリール基から独立して選択され、
ｉ、ｘ、及びｖは、独立して、１から５０の整数であり、
ｆ、ｆ１−２、ｇ、ｇ１−２、ｈ、ｊ、ｋ、ｋ１−３、ｍ、ｍ１−３、ｘ  、及びｙは、ｙ：ｆ＋ｇ＋ｈ＋ｊ＋ｋ＋ｍ＋ｘの割合が０．０１から１０００であり、ｆ１：ｆ２、ｇ１：ｇ２、ｋ１：ｋ３、ｋ１：ｋ２＋ｋ３、ｍ１：ｍ３、及びｍ１：ｍ２＋ｍ３の割合が０．０１から１００の間で独立して変動するような整数であり、
一般式Ｉにおいて、成分Ｈ、Ｊ、Ｋ、及びＭの少なくとも１つ並びに成分Ｙが必ず存在する、
ことが特に好ましい。
【００３３】
一般式Ｉの組成物において、
Ｙは、Ｓｉ（Ｏ４／２）であり、
Ｘは、（Ｏ３／２）ＳｉＣ３Ｈ６ＳＨであり、
Ｆは、［（Ｏ３／２）Ｓｉ（ＣＨ２）２ＳＣＨ２ＣＨ２ＣＨ２ＳＲ］ｆ１［（Ｏ３／２）Ｓｉ（ＣＨ２）２ＳＣＨ２ＣＨ２ＣＨ２Ｓ（ＣＨ２）２Ｓｉ（Ｏ３／２）］ｆ２であり、
Ｇは、［（Ｏ３／２）Ｓｉ（ＣＨ２）２Ｓ−ＣＨ２ＣＨ２ＳＲ］ｇ１［（Ｏ３／２）Ｓｉ（ＣＨ２）２ＳＣＨ２ＣＨ２Ｓ（ＣＨ２）２Ｓｉ（Ｏ３／２）］ｇ２であり、
Ｈは、［（Ｏ３／２）Ｓｉ（ＣＨ２）２ＳＣＨ２ＣＨ２Ｓ（ＣＨ２）３ＮＺＲ］であり、
Ｊは、［（Ｏ３／２）Ｓｉ（ＣＨ２）２ＳＣＨ２ＣＨ２ＣＨ２Ｓ（ＣＨ２）３ＮＺＲ］であり、
Ｐは、［（Ｏ３／２）Ｓｉ（ＣＨ２）２ＳＣＨ２ＣＨ２ＣＨ２Ｓ（（ＣＨ２）２Ｔ（ＣＨ２）２ＳＣＨ２−ＣＨ２ＣＨ２Ｓ）ｘＲ］ｐ１［（Ｏ３／２）Ｓｉ（ＣＨ２）２ＳＣＨ２ＣＨ２ＣＨ２Ｓ（（ＣＨ２）２Ｔ（ＣＨ２）２ＳＣＨ２ＣＨ２ＣＨ２Ｓ）ｖ（ＣＨ２）２Ｓｉ（Ｏ３／２）］ｐ２［（Ｏ３／２）Ｓｉ−（ＣＨ２）２ＳＣＨ２ＣＨ２ＣＨ２Ｓ（（ＣＨ２）２Ｔ（ＣＨ２）２ＳＣＨ２ＣＨ２ＣＨ２Ｓ）ｉ（ＣＨ２）２ＴＲ］ｐ３であり、
Ｕは、Ｎ−３−（３−トリメトキシシリルプロピルスルフィル）プロピル  チオ尿素  （ＣＨ３Ｏ）３ＳｉＣ３Ｈ６ＳＣ３Ｈ６−ＮＨＣ（＝Ｓ）ＮＨ２であり、
Ｔは、随意に置換された、Ｃ２−１２アルキル基、Ｃ２−１２−アリール基、Ｃ２−２２ヘテロアリール基、及びＣ２−２２アルキルアリール基であり、
Ｒは、水素及びＣＯ  ＣＨ３から選択され、
Ｒ１は、随意に置換されており、且つ、Ｃ１−１２アルキル基、Ｃ２−１２アルケニル基、アリール基、アルキルアミン基、アルキルポリアルキルアミン基、メルカプトアルキル基から選択される基であり、
Ｒ５は、水素、Ｃ１−１２アルキル基、Ｃ２−１２アルケニル基、及びＣ１−２２−アリール基から選択され、
ｉ、ｘ、及びｖは、独立して、１から１００の整数であり、
ｆ、ｆ１−２、ｇ、ｇ１−２、ｈ、ｊ、ｐ、ｐ１−３、ｕ、  ｘ、及びｙは、ｙ：ｆ＋ｇ＋ｈ＋ｊ＋ｐ＋ｕ＋ｘの割合が  ０．０１から１０００であり、ｆ１：ｆ２、ｇ１：ｇ２、ｐ１：ｐ３、ｐ１：ｐ２＋ｐ３、ｕの割合が０．０１から１００の間で独立して変動するような整数であり、
一般式Ｉにおいて、成分Ｈ、Ｊ、Ｐ、及びＵの少なくとも１つ並びに成分Ｙが必ず存在する、
ことが好ましい。
【００３４】
また、本発明は、以下の一般式ＩＩで示される、一般式Ｉの化合物の新規の前駆体化合物も提供する。
一般式ＩＩ
（Ｒ６Ｏ）３Ｓｉ（ＣＨ２）ｎＳＱ
（但し、  Ｑは、（ＣＨ２）３Ｃｌ、（ＣＨ２）３ＮＲ３Ｒ４、Ｓ（ＣＨ２）３Ｓ（ＣＨ２）２ＳＨ、Ｓ（ＣＨ２）３Ｓ（ＣＨ２）３ＳＨ、ＣＨ２ＣＨ２Ｓ（ＣＨ２）３ＮＺＲ、ＣＨ２ＣＨ２ＣＨ２Ｓ（ＣＨ２）３ＮＺＲ、ＣＨ２ＣＨ２Ｓ（（ＣＨ２）３ＮＺ（ＣＨ２）３ＳＣＨ２−ＣＨ２Ｓ）ｘＲ７、ＣＨ２ＣＨ２ＣＨ２Ｓ（（ＣＨ２）３ＮＺ（ＣＨ２）３ＳＣＨ２ＣＨ２ＣＨ２Ｓ）ｘＲ７、ＣＨ２ＣＨ２Ｓ（ＣＨ２）２Ｔ（ＣＨ２）２ＳＣＨ２ＣＨ２Ｓ）ｘＲ７  、又はＣＨ２ＣＨ２ＣＨ２Ｓ（（ＣＨ２）２Ｔ（ＣＨ２）２ＳＣＨ２ＣＨ２ＣＨ２Ｓ）ｘＲ７であり、
Ｒ６は、Ｃ１−２２アルキル基及びＣ１−２２アリール基から選択され、
Ｒ７は、水素又は（ＣＨ２）ｎＳｉ（Ｏ３／２）であり、
ここで、Ｚは、水素、Ｃ１−１２アルキル基、Ｃ２−２２アルケニル基、及びＣＯ  ＮＨＲ５から選択され、
ｎは、２又は３であり、
Ｒは、水素又はＣＯ  ＣＨ３から選択され、
Ｒ３及びＲ４は、それぞれが、水素、Ｃ１−２２アルキル基、Ｃ１−２２アリール基、Ｃ１−２２ヘテロアリール基、Ｃ１−２２アルキルアリール基、アルキルアミン基、アルキルポリアルキルアミン基、トリアルキルアンモニウム基から独立して選択される、又は、両方が、Ｃ３−１２の環式のアルキル又はヘテロアルキル基の一部であり、
Ｒ５は、水素、Ｃ１−１２アルキル基、Ｃ２−１２アルケニル基、及びＣ１−２２アリール基から選択され、
Ｔは、随意に置換された、Ｃ２−１２アルキル基、Ｃ２−１２アリール基、Ｃ２−２２ヘテロアリール基、及びＣ２−２２アルキルアリール基であり、
ｘは、１から１００の整数である。）
【００３５】
また、本発明は、ａ）２０−１６０℃の間の温度で、０．５から２４時間の間、既知のラジカル開始剤（ＡＩＢＮ及びジ−ｔｅｒｔ−ブチルパーオキサイドなど）を用いて、溶媒の存在下又は非存在下で、一般式ＩＶ：（Ｒ６Ｏ）３ＳｉＲ８（但し、Ｒ８は、ビニル又はアリル基である）の化合物と、メルカプタンＨＳＱとの間でラジカル反応を行うことにより、又は、ｂ）一般式Ｖ：（Ｒ６Ｏ）３Ｓｉ（ＣＨ２）３ＳＨの化合物と、機能性アルケン又はアルキン（ハロゲン化アリルなど）との間でのラジカル反応を行い、その後、さらなるラジカル及び置換反応を行うことにより、一般式ＩＩ：（Ｒ６Ｏ）３Ｓｉ（ＣＨ２）ｎＳＱの前駆体の製造法も提供する。典型的な溶媒としては、キシレン、トルエン、ヘプタン、グリコール、エタノール、及びメタノールが挙げられる。
【００３６】
また、本発明は、一般式ＶＩ：（Ｒ６Ｏ）３Ｓｉ（ＣＨ２）３ＳＣＨ２ＣＨ［ＣＨ２ＣＨＭ］ｕＨ（但し、Ｍは、ハロゲン化物、アミン若しくはポリアルキルアミン、ヒドロキシル、又は、チオ尿素（ＮＨ  ＣＳ  ＮＨＲ５（Ｒ５は、水素、Ｃ１−１２アルキル基、Ｃ２−１２アルケニル基、及びＣ１−２２アリール基から選択される））であり、整数ｕは、１から４０である。）で示される、一般式Ｉの化合物の新規の前駆体化合物も提供する。
【００３７】
これらの反応物の組み合わせによるこれらのラジカル反応は、高い変換効率で進み、多数の官能基を異なる組み合わせで有する異なる構造断片の数々を製造する。これにより、単一の反応ポット内での単純なプロセスにより、実用に適した高い性能を有した多様で様々な複雑多官能基を備える所望の機能性材料が製造される。例えば、一般式Ｉにおいて、断片Ｂ及びＣは、以下の構造からなる。
Ｂについて、
Ｂ１  ［（Ｏ３／２）Ｓｉ（ＣＨ２）３ＳＣＨ２ＣＨ２ＣＨ２ＳＨ］ｂ１  ［（Ｏ３／２）Ｓｉ（ＣＨ２）３ＳＣＨ２ＣＨ２ＣＨ２ＳＣＨ２ＣＨ２ＳＨ］ｂ２  ［（Ｏ３／２）Ｓｉ（ＣＨ２）３Ｓ−ＣＨ２ＣＨ２ＣＨ２ＳＣＨ２ＣＨ２ＳＣＨ２ＣＨ２ＣＨ２Ｓ（ＣＨ２）３Ｓｉ（Ｏ３／２）］ｂ３、及び、
Ｂ２  ［（Ｏ３／２）Ｓｉ（ＣＨ２）３ＳＣＨ２ＣＨ２ＣＨ２ＳＨ］ｂ１  ［（Ｏ３／２）Ｓｉ（ＣＨ２）３ＳＣＨ２ＣＨ２ＣＨ２ＳＣＨ２ＣＨ２ＣＨ２ＳＨ］ｂ２  ［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２−ＣＨ２Ｓ（ＣＨ２）３Ｓｉ（Ｏ３／２）］ｂ３
が存在する。
Ｃについて、
Ｃ１  ［（Ｏ３／２）Ｓｉ（ＣＨ２）２ＳＣＨ２ＣＨ２ＳＣＨ２ＣＨ２ＳＣＨ２ＣＨ２ＳＨ］ｃ１  ［（Ｏ３／２）Ｓｉ（ＣＨ２）２ＳＣＨ２ＣＨ２ＳＣＨ２ＣＨ２ＳＣＨ２ＣＨ２Ｓ（ＣＨ２）２Ｓｉ（Ｏ３／２）］ｃ２、
Ｃ２  ［（Ｏ３／２）Ｓｉ（ＣＨ２）２ＳＣＨ２ＣＨ２ＣＨ２Ｓ−ＣＨ２ＣＨ２ＳＣＨ２ＣＨ２ＣＨ２ＳＨ］ｃ１  ［（Ｏ３／２）Ｓｉ（ＣＨ２）２ＳＣＨ２ＣＨ２ＣＨ２ＳＣＨ２ＣＨ２ＳＣＨ２ＣＨ２ＣＨ２Ｓ（ＣＨ２）２Ｓｉ（Ｏ３／２）］ｃ２、
Ｃ３  ［（Ｏ３／２）Ｓｉ（ＣＨ２）３ＳＣＨ２ＣＨ２ＣＨ２ＳＣＨ２ＣＨ２ＳＣＨ２ＣＨ２ＣＨ２ＳＲ］ｃ１  ［（Ｏ３／２）Ｓｉ（ＣＨ２）３ＳＣＨ２ＣＨ２ＣＨ２ＳＣＨ２ＣＨ２Ｓ−ＣＨ２ＣＨ２ＣＨ２Ｓ（ＣＨ２）３Ｓｉ（Ｏ３／２）］ｃ２、及び
Ｃ４  ［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２ＳＲ］ｃ１  ［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２Ｓ（ＣＨ２）３Ｓｉ（Ｏ３／２）］ｃ２
が存在する。
【００３８】
化合物ＨＳＱ（但し、Ｑは、ＣＨ２ＣＨ２Ｓ（ＣＨ２）３ＮＺＲ、又は、ＣＨ２ＣＨ２ＣＨ２Ｓ（ＣＨ２）３ＮＺＲである。）について、本発明の別態様は、２０−１６０℃の間の温度で、０．５から２４時間の間、既知のラジカル開始剤（ＡＩＢＮ又はジ−ｔｅｒｔ−ブチルパーオキサイドなど）を用いて、溶媒の存在下又は非存在下で、ＨＳＣＨ２ＣＨ２ＳＨ及びＨＳＣＨ２ＣＨ２ＣＨ２ＳＨのジメルカプタンの一方又はこれらの混合物と、ＣＨ２ＣＨＣＨ２ＮＺＲ（但し、Ｚは、水素、Ｃ１−１２アルキル基、Ｃ２−２２アルケニル基、ＣＯ  ＮＨＲ５、及びＣＳ  ＮＨＲ５から選択され、Ｒ５は、水素、Ｃ１−２２アルキル基、Ｃ２−２２アルケニル基、及び  Ｃ１−２２アリール基から独立して選択される。）とを反応させることを含む。
【００３９】
化合物ＨＳＱ（但し、Ｑは、ＣＨ２ＣＨ２Ｓ（（ＣＨ２）３ＮＺ（ＣＨ２）３ＳＣＨ２ＣＨ２Ｓ）ｘＨ、又は、ＣＨ２ＣＨ２ＣＨ２Ｓ（（ＣＨ２）３ＮＺ−（ＣＨ２）３ＳＣＨ２ＣＨ２ＣＨ２Ｓ）ｘＨである。）について、本発明の別態様は、２０−１６０℃の間の温度で、０．５から２４時間の間、既知のラジカル開始剤（ＡＩＢＮ、ｔｅｒｔ−ブチルヒドロパーオキサイド、又はジ−ｔｅｒｔ−ブチルパーオキサイドなど）を用いて、溶媒の存在下又は非存在下で、ＨＳＣＨ２ＣＨ２ＳＨ及びＨＳＣＨ２ＣＨ２ＣＨ２ＳＨのジメルカプタンの一方又はこれらの混合物と、ＣＨ２ＣＨＣＨ２ＮＺＣＨ２ＣＨＣＨ２又はトリアリルアミン（但し、Ｚは、水素、Ｃ１−１２アルキル基、Ｃ２−２２アルケニル基、ＣＯ  ＮＨＲ５、及びＣＳ  ＮＨＲ５から選択され、Ｒ５は、水素、Ｃ１−２２アルキル基、Ｃ２−２２アルケニル基、及び  Ｃ１−２２アリール基から独立して選択され、ｘは、１から１００の整数である。）とを反応させることを含む。重合の程度は、開始材料の各割合、温度、及び反応持続時間により容易に制御される。
【００４０】
化合物ＨＳＱ（但し、Ｑは、ＣＨ２ＣＨ２Ｓ（（ＣＨ２）２Ｔ（ＣＨ２）２ＳＣＨ２ＣＨ２Ｓ）ｘＨ  、又は、ＣＨ２ＣＨ２ＣＨ２Ｓ（（ＣＨ２）２Ｔ−（ＣＨ２）２ＳＣＨ２ＣＨ２ＣＨ２Ｓ）ｘＨである。）について、本発明の別態様は、２０−１６０℃の間の温度で、０．５から２４時間の間、既知のラジカル開始剤（ＡＩＢＮ又はジ−ｔｅｒｔ−ブチルパーオキサイドなど）を用いて、溶媒の存在下又は非存在下で、ＨＳＣＨ２ＣＨ２ＳＨ及びＨＳＣＨ２ＣＨ２ＣＨ２ＳＨのジメルカプタンの一方と、ジアルケンＣＨ２ＣＨＴＣＨＣＨ２（但し、Ｔは、Ｃ１−２２アルキル基、Ｃ２−２２アルケニル基、アリール基、ヘテロアリール基、又は環式のアルキル又はヘテロアルキル基から選択され、ｘは、１から１００の整数である。）とを反応させることを含む。ジアルケンについては、１つ以上の二重結合が環式断片に存在する化合物も包含する。重合の程度は、開始材料の各割合、Ｔの性質、温度、及び、反応持続時間に依存する。
【００４１】
また、本発明は、一般式Ｉの化合物の製造方法も提供する。複数の異なる官能基の導入、これらが関連する組成物中でのバリエーション、並びに、一般式Ｉの化合物中でのこれらの多種の異なる立体配置及び空間配置が、開始試薬の性質及び組成並びに処理条件のバリエーションと連動した、一連の新規高収率ラジカル反応及び置換反応を用いて、容易に実現できる。
【００４２】
第１プロセスでは、一般式ＩＩ：（Ｒ６Ｏ）３Ｓｉ（ＣＨ２）ｎＳＱの種々の化合物、一般式Ｖ：（Ｒ６Ｏ）３Ｓｉ（ＣＨ２）３ＳＨの化合物、及びＲｚＲ１Ｓｉ（ＯＲ６）ｑ（但し、ｑは、１から３の整数であり、ｎは、２又は３であり、ｚは、０から２の整数であり、ｑ＋ｚ＝３であり、Ｒは、水素、Ｃ１−２２アルキル基、Ｃ１−２２アリール基、Ｃ１−２２アルキルアリール基、及びアシル基（ＣＯ  Ｒ２）から選択され、Ｒ１は、随意に置換され、且つ、Ｃ１−２２アルキル基、Ｃ２−２２アルケニル基、Ｃ２−２２アルキニル基、アリール基、アルキルアミン基、アルキルポリアルキルアミン基、及びメルカプトアルキル基から選択される基であり、Ｒ２は、Ｃ１−２２アルキル基、Ｃ２−２２アルケニル基、及びＣ１−２２アリール基から選択され、Ｒ６は、随意に置換され、且つ、Ｃ１−２２アルキル基から選択される基である。）の各混合物が、シリカと、溶媒中で、２０−１６０℃の間の温度で、０．５から２４時間の間、反応させられる。典型的な溶媒として、トルエン、キシレン、ヘプタン、エタノール、及びメタノールが挙げられる。反応終了時、ポリ有機官能基修飾シリカを、ろ過又は遠心分離により分離し、その後、よく洗い、残留反応物を除去し、最後に、乾燥させる。このプロセスは、ナノサイズの粒子から５−３０ｍｍのものまで粒子径及び粒子分布に幅がある、広範な市場で入手可能なシリカに適用でき、また、広い範囲及び分布の既知の孔寸法に適用できる。好ましい孔直径は４０から２５０オングストロームの範囲である。
【００４３】
さらなるプロセス、ゾルゲル、では、一般式ＩＩ：（Ｒ６Ｏ）３Ｓｉ（ＣＨ２）ｎＳＱの種々の化合物、一般式Ｖ：（Ｒ６Ｏ）３Ｓｉ（ＣＨ２）３ＳＨの化合物、及びＲｚＲ１Ｓｉ（ＯＲ６）ｑ（但し、ｑは、１から３の整数であり、ｚは、０から２の整数であり、ｑ＋ｚ＝３であり、Ｒは、水素、Ｃ１−２２アルキル基、Ｃ１−２２アリール基、Ｃ１−２２アルキルアリール基、及びアシル基（ＣＯ  Ｒ２）から選択され、Ｒ１は、随意に置換され、且つ、Ｃ１−２２アルキル基、Ｃ２−２２アルケニル基、Ｃ２−２２アルキニル基、アリール基、アルキルアミン基、アルキルポリアルキルアミン基、及びメルカプトアルキル基から選択される基であり、  Ｒ２は、Ｃ１−２２アルキル基、Ｃ２−２２アルケニル基、及びＣ１−２２アリール基から選択され、Ｒ６は、随意に置換され、且つ、Ｃ１−２２アルキル基から選択される基である。）の各混合物が、ケイ酸ナトリウム又はアルコキシシラン（オルトケイ酸テトラエチルなど）のいずれかと、酸性又は塩基性触媒のいずれかとともに、溶媒中で、２０−１６０℃の間の温度で、０．５から４８時間の間、反応させられる。その後、固形分を粉砕、洗浄し、残留反応物を除去し、乾燥させる。使用する典型的な酸及び塩基としては、これらに限定されるわけではないものの、それぞれ、塩酸及びアンモニア水が挙げられる。溶媒としては、これらに限定されるわけではないものの、メタノール、エタノール、水、及びこれらの混合物が挙げられる。
【００４４】
一般式ＩＩの複数の化合物は、それぞれ単独で又は混合物として、様々な周知技術を用いて、様々な表面に、薄いフィルムとして塗布できる。
【００４５】
一般式Ｉの化合物は、金属錯体に、例えば、配位子として結合されていてもよい。本発明のさらなる態様は、金属錯体Ｍ（Ｌ）ｔ（但し、Ｍは、０から４の酸化状態の、ランタニド、アクチニド、典型金属、又は遷移金属に由来し、Ｌは、ハライド配位子、ニトラート配位子、アセタート配位子、カルボキシラート配位子、シアニド配位子、アミン配位子、サルフェート配位子、カルボニル配位子、イミン配位子、アルコキシ配位子、トリアリール又はトリアルキルホスフィン配位子、及びフェノキシ配位子から選択される、１つ以上の、随意に置換された配位子であり、ｔは、０から８の整数であり、一般式Ｉの化合物は当該金属錯体に結合している）をさらに含む一般式Ｉの化合物を提供する。
【００４６】
適切には、Ｍは、０から４の酸化状態の、コバルト、マンガン、鉄、ニッケル、パラジウム、プラチナ、ロジウム、又はルテニウムに由来し、Ｌは、ハライド配位子、ニトラート配位子、アセタート配位子、アミン配位子、カルボキシラート配位子、シアニド配位子、サルフェート配位子、カルボニル配位子、イミン配位子、アルコキシ配位子、トリアリール又はトリアルキルホスフィン配位子、及びフェノキシ配位子から選択される、１つ以上の、随意に置換された配位子であり、ｔは、０から４の整数である。
【００４７】
一般式Ｉの化合物は広範な用途を有している。本発明は、一般式Ｉの化合物をフィード材料と接触させて、
ｉ）除去成分が枯渇された材料を製造するために、フィード材料の一成分又は複数成分を除去する、
ｉｉ）フィード材料の成分の触媒的変換により化学反応をもたらし、所望の生成物を製造する、
ｉｉｉ）一般式Ｉの化合物を通過させることで異なる化合物を分離する、又は
ｉｖ）イオン交換処理においてフィード材料内のイオン種を除去する、
ことを含む、フィード材料の処理方法を提供する。
【００４８】
フィード材料は、連続流（例えば、プロセス流又は中間流）でもよく、また、個別の処理のための材料のバッチの形態であってもよい。フィード材料、例えば、生成物流、廃棄流、又はプロセス流は、フィードの成分を選択的に除去するために処理されてもよい。除去成分はフィード中の望ましくない成分であってもよく、本プロセスは、一般式Ｉの化合物と接触させた後に選択的除去成分が枯渇されたフィード材料の望ましい組成物を提供する役割を果す。本プロセスは、例えば、医薬生産ランからのフィード材料から不要な対象を除去する際や、除去成分、例えば、金属種について、医薬生成物の純度レベルを改善するための製剤プロセスで使用できる。
【００４９】
本プロセスは、続く処理又は解析のためにフィード材料から所望の種を除去するために採用でき、例えば、除去成分のさらなる処理又は解析を可能とするために、生物学的分子（酵素、ペプチド、タンパク質、エンドトキシン、及び核酸など）が、フィード材料から除去され得る。
【００５０】
既存又は新規の、多数の異なる産業及び用途にわたって、貴金属、クリティカル金属、希少化合物、及びクリティカル化合物を捕捉・回収することのみならず、高純度の生成物を送り出すことへの、主要経済的、環境的、及び性能的動機がある。一般式Ｉの組成物は、同一組成物中に分散して広範な官能基を有するよう設計されており、これにより、様々な種及び錯体として存在する所望の対象を選択的に除去することを助ける多数の結合機構を提供する。
【００５１】
一般式Ｉの化合物は、例えば、高極性医薬品有効成分内などで、特定の配位子に緊密に結合した金属を除去するために必要とされる高い親和性を有している。パラジウム、プラチナ、及びロジウムなどの貴金属、並びに、ニッケルは、高純度が要求される多種の異なる高価値生成物を作るための触媒として用いられる。これらの金属は、製造プロセスの終了時には、多種の異なる形態で存在する。
【００５２】
生成物と結合したパラジウム種を含有するこうしたプロセス又は生成物の流れを、実施例１、３−２６、３９−４１、４９−６１、及び６４−６６の生成物のいずれかで処理することで、溶液からパラジウムが完全に除去される。パラジウム（０）触媒に由来するパラジウム残留物を含有する生成物及びプロセスの流れの場合、その除去に、実施例１４−１８、２０−２６、３１−４７、及び６４−６９の生成物が、等しく有効である。
【００５３】
多種のロジウム種を含有するヒドロホルミル化プロセス流を、実施例９−１８、３５−５１、及び６４−７０由来の生成物で処理することで、残留ロジウムレベルを１ｐｐｍ未満とすることができた。
【００５４】
貴金属であるプラチナは多種の異なるプロセス及び用途で用いられている。例えば、シラン及びシリコーンを製造するためのヒドロシリル化反応で、プラチナ触媒が用いられており、不可避的に、プラチナが生成物中に残存するか、あるいは、低レベルの除去のみが可能であった。こうした生成物及びプロセスの流れを、一般式Ｉの化合物（実施例１−３、９−１３、２０−２６、３２−３８、４８、５２、５７−５９、６５−６７、及び７１−７５）で処理することにより、これらの流れの中での残留プラチナレベルが極めて低くなる。
【００５５】
様々な用途について複雑な化合物を製造するために、ルテニウム触媒（グラブス触媒など）の使用は拡大している。こうした毒性の触媒に伴う重要な問題点として、金属が、プロセスの終了時に所望の化合物に結合しており、標準的な方法では容易に除去できない点が挙げられる。さらなる問題点として、ルテニウムの残留レベルが極低くても、反応生成物の精製時にさらなる転移を触媒しかねない点が挙げられる。一般式Ｉの化合物は、異なる開始金属濃度範囲にわたる様々な異なる溶液からルテニウムを除去するのに極めて効率的である。例えば、ルテニウムを５ｐｐｍ含有するプロセス流を、実施例１４、２１−２６、３３−３５、３９、４３−４５、５７、及び６５−５５由来の生成物のいずれかで処理すると、溶液からルテニウムが完全に除去された。
【００５６】
鉱業でのプロセス及び廃棄の流れは、さまざまな金属を含んでおり、廃棄流について、回収が望まれる金属が極めて低い濃度で存在する一方、不要な金属がずっと高濃度で存在し、例えば、プラチナ、パラジウム、ロジウム、イリジウム、ルテニウム、及び金のような貴金属は、溶液中に合計で２−２０ｐｐｍで存在し、鉄、銅、及び亜鉛は、５００−５００００ｐｐｍも存在する。一般式Ｉの化合物は、所望の貴金属を選択的に除去するのに極めて効率的である。
【００５７】
一般式Ｉの化合物は、多様な環境から広範なカチオン及びアニオンを取り除くのに極めての効率的である。カチオンについては、これらとして、ランタニド、アクチニド、典型金属、又は遷移金属が挙げられる。アニオンとしては、ヒ酸イオン、ホウ酸イオン、クロム酸イオン、過マンガン酸イオン、過塩素酸イオン、及び過レニウム酸イオンが挙げられる。
【００５８】
例えば、実施例１−１３、２０−２６、３１−３９、及び５８−６１由来の生成物は、多種の溶液から第一銅イオン及び第二銅イオンを除去するのに極めて効率的である。水素化流内に存在する第一鉄イオン及び第二鉄イオンは、実施例１−１３及び５７−６０由来の生成物を用いることにより、容易に除去される。
【００５９】
一般式Ｉの化合物は、反応混合物から又は不純物を含む化学生成物から、過剰な、無機又は有機試薬及び副生成物を除去するための機能性材料として使用できる。
【００６０】
遺伝毒性物質は、ＤＮＡに直接又は間接的にダメージを与える可能性がある。遺伝毒性不純物の一種として、ハロゲン化アルキル及びスルホン酸エステルなどのアルキル化剤、並びに、ハロゲン化物が挙げられる。実施例９１、９４、及び９５に示されるように、こうしたグループを含む化合物を除去するのに、一般式Ｉのチオ尿素グループが、極めて効率的である。
【００６１】
一般式Ｉの金属塩／錯体は、有機及び無機化学の実務者にとって既知の広範な反応を促進できる。例として、これらに限定されるわけではないものの、酸化反応、還元反応、アルキル化反応、炭素−炭素結合形成反応、重合反応、ヒドロホルミル化反応、アリール化反応、アシル化反応、異性化反応、カルボキシル化反応、カルボニル化反応、エステル化反応、エステル交換反応、又は転移反応が挙げられる。一般式Ｉのポリ有機官能基修飾化合物は、例えば、良好な熱及び化学的安定性や広範な溶媒適合性などの、様々な利点を有する。こうした触媒の別の利点としては、反応完了時に単純に濾し取り再利用できる点が挙げられる。活性の明白な損失は観察されない。そこで、一般式Ｉの金属誘導体の重要な用途として、不均一触媒としての使用が挙げられる。例えば、実施例９２では、一般式Ｉの化合物のパラジウム錯体が、スズキ反応などの広範な炭素−炭素結合形成を触媒し、実施例９３では、ヘック反応を触媒する。これらの反応終了時に、触媒は反応混合物から簡単にろ過・再利用できる。
【００６２】
また、一般式Ｉの化合物は、開始材料に最初に結合させることにより、固相合成に使用できる。その後、多数の化学反応を行うことができ、各工程で単に試薬を洗い流すだけなので精製が容易である。一連の処理の終了後、所望の材料が固相から取り出される。
【００６３】
また、一般式Ｉの化合物は、所望の生成物を機能性材料上に選択的に保持するものの、不純物は通過させるので、所望の生成物を精製する固相抽出のための材料として使用できる。その後、所望の生成物は、異なる溶媒系を用いて取り出される。
【００６４】
一般式Ｉの化合物のさらなる用途として、クロマトグラフィー分離のための材料としての使用が挙げられる。一般式Ｉの化合物及び適切な処理条件の選択により、金属及び有機化合物の両方の選択的分離を実現することができる。例えば、実施例７４及び７５由来の生成物は、銅が最初にクロマトグラフィーメディアから溶出し、その後、金が溶出するような好適なアフィニティー機構アプローチを用いて、酸性溶液中で金から銅を選択的に除去するために用いることができる。
【００６５】
光学活性基を有する一般式Ｉの化合物はキラル分離のために使用できる。
【００６６】
一般式Ｉの化合物は、ゲルろ過及び高速サイズ排除クロマトグラフィー並びに高圧液体クロマトグラフィーのための材料として使用できる。
【００６７】
一般式Ｉの化合物は、酵素、ポリペプチド、タンパク質、及び核酸などの生物学的分子の固定のため、また、これらを分離及び精製するための両方に使用できる。固定された酵素は、様々な操作上及び性能上の利点を有する。固定できる酵素の例としては、これらに限定されるわけではないものの、リパーゼ、エステラーゼ、ヒドロラーゼ、トランスフェラーゼ、及びオキシドレダクターゼが挙げられる。
【００６８】
また、一般式Ｉの化合物上に固定された核酸は、高容積核酸ハイブリダイゼーションアッセイ（ｈｉｇｈ  ｖｏｌｕｍｅ  ｎｕｃｌｅｉｃ  ａｃｉｄ  ｈｙｂｒｉｄｉｓａｔｉｏｎ  ａｓｓａｙｓ）を行うために使用できる。
【００６９】
一般式Ｉの化合物は、抗菌剤として使用できる。本発明は、一般式Ｉの化合物及びキャリアーを含む抗菌組成物を提供する。
【発明を実施するための形態】
【００７０】
本発明の例示的実施形態を参照しつつ、以降、本発明を詳細に説明する。
【００７１】
（実施例１）
１，２−ジメルカプトエタン（０．２ｍｏｌ）及びジアリルアミン（０．１ｍｏｌ）の溶液を１２０℃まで加温し、ジ−ｔｅｒｔ−ブチルパーオキサイド（０．５ｍＬ）を１５分毎に加えつつ、合計２時間加熱した。ビニルトリメトキシシラン（０．１４ｍｏｌ）を加え、溶液を、ジ−ｔｅｒｔ−ブチルパーオキサイド（０．２ｍＬ）を３０分毎に加えつつ、１２０℃で４時間加熱し、その後、６０℃まで冷却し、シリカ（１１０ｇ、６０−２００μｍ、６０オングストローム）及びトルエン（３００ｍＬ）の撹拌混合物に加えた。混合物を合計６時間撹拌・還流した。冷えたら固体をろ過し、遠心分離を用いメタノールで洗い、乾燥して、一般式Ｉの組成物（但し、Ｙ、Ｈ、及びＫが存在し、ｎは２であり、Ｚは水素であり、Ｈ内のＲはアリルである。）を得た。
【００７２】
（実施例２）
１，２−ジメルカプトエタン（０．２５ｍｏｌ）及びジアリルアミン（０．１ｍｏｌ）の溶液を１２０℃まで加温し、ジ−ｔｅｒｔ−ブチルパーオキサイド（０．２ｍＬ）を１５分毎に加えつつ、合計１時間加熱した。ビニルトリメトキシシラン（０．１５ｍｏｌ）を加え、溶液を、ジ−ｔｅｒｔ−ブチルパーオキサイド（０．２ｍＬ）を３０分毎に加えつつ、１２０℃で６時間加熱し、その後、６０℃まで冷却し、シリカ（１２０ｇ、６０−２００μｍ、６０オングストローム）及びトルエン（３００ｍＬ）の撹拌混合物に加えた。混合物を合計６時間撹拌・還流した。冷えたら固体をろ過し、メタノールでよく洗い、乾燥して、一般式Ｉの組成物（但し、Ｙ、Ｇ、Ｈ、及びＫが存在し、ｎは２であり、Ｚは水素であり、Ｈ内のＲはアリルである。）を得た。
【００７３】
（実施例３）
１，３−ジメルカプトプロパン（２ｍｏｌ）及びジアリルアミン（１ｍｏｌ）の溶液を１２０℃まで加温し、ジ−ｔｅｒｔ−ブチルパーオキサイド（１０ｍＬ）を１５分毎に加えつつ、合計２時間加熱した。ビニルトリエトキシシラン（１．４ｍｏｌ）を加え、溶液を、ジ−ｔｅｒｔ−ブチルパーオキサイド（２ｍＬ）を２０分毎に加えつつ、１２０℃で６時間加熱し、その後、６０℃まで冷却し、シリカ（１．２ｋｇ、６０−２００μｍ、１００−２００オングストローム）及びトルエン（３．６Ｌ）の撹拌混合物に加えた。混合物を１時間撹拌・還流し、その後、Ｎ−３−（３−トリメトキシシリルプロピルスルフィル）プロピル  チオ尿素  （ＣＨ３Ｏ）３ＳｉＣ３Ｈ６ＳＣ３Ｈ６ＮＨＣ（＝Ｓ）ＮＨ２（０．２ｍｏｌ）（アリルチオ尿素（０．２ｍｏｌ）と３−メルカプトプロピルトリメトキシシラン（０．２ｍｏｌ）とを１２５℃で２時間反応させることにより得られたもの）を加え、混合物をさらに５時間撹拌・還流した。冷えたら固体をろ過し、メタノールでよく洗い、乾燥して、一般式Ｉの組成物（但し、Ｙ、Ｊ、Ｍ、及びＵが存在し、ｎは２であり、Ｚは水素であり、Ｊ内のＲはアリルである。）を得た。
【００７４】
（実施例４）
１，３−ジメルカプトプロパン（２．７ｍｏｌ）及びジアリルアミン（１ｍｏｌ）の溶液を１２０℃まで加温し、ジ−ｔｅｒｔ−ブチルパーオキサイド（１０ｍＬ）を１５分毎に加えつつ、合計２時間加熱した。ビニルトリエトキシシラン（１．６ｍｏｌ）を加え、溶液を、ジ−ｔｅｒｔ−ブチルパーオキサイド（２．０ｍＬ）を２０分毎に加えつつ、１２０℃で６時間加熱し、その後、６０℃まで冷却し、シリカ（１．２ｋｇ、２００−５００μｍ、１００−２００オングストローム）及びトルエン（３．６Ｌ）の撹拌混合物に加えた。混合物を合計６時間撹拌・還流した。冷えたら固体をろ過し、メタノールでよく洗い、乾燥して、一般式Ｉの組成物（但し、Ｙ、Ｆ、Ｊ、及びＭが存在し、ｎは２であり、Ｚは水素であり、Ｊ内のＲはアリルである。）を得た。
【００７５】
（実施例５）
１，２−ジメルカプトエタン（０．６ｍｏｌ）及びジアリルアミン（０．４ｍｏｌ）の溶液を１２０℃まで加温し、ジ−ｔｅｒｔ−ブチルパーオキサイド（０．５ｍＬ）を１５分毎に加えつつ、合計２時間加熱した。ビニルトリメトキシシラン（０．８ｍｏｌ）を加え、溶液を、ジ−ｔｅｒｔ−ブチルパーオキサイド（０．７ｍＬ）を３０分毎に加えつつ、１２０℃で６時間加熱し、その後、６０℃まで冷却し、シリカ（４２０ｇ、６０−２００μｍ、６０オングストローム）及びトルエン（１．２Ｌ）の混合物に加えた。混合物を１時間撹拌・還流し、その後、Ｎ−３−（３−トリメトキシシリルプロピルスルフィル）プロピル  チオ尿素  （ＣＨ３Ｏ）３ＳｉＣ３Ｈ６ＳＣ３Ｈ６ＮＨＣ（＝Ｓ）ＮＨ２（０．２ｍｏｌ）（アリルチオ尿素（０．２ｍｏｌ）と３−メルカプトプロピルトリメトキシシラン（０．２ｍｏｌ）とを１２５℃で２時間反応させることにより得られたもの）を加え、混合物をさらに５時間撹拌・還流した。冷えたら固体をろ過し、遠心分離を用いメタノールで洗い、乾燥して、一般式Ｉの組成物（但し、Ｙ、Ｈ、Ｋ、及びＵが存在し、ｎは２であり、Ｚは水素であり、Ｈ内のＲはアリルである。）を得た。
【００７６】
（実施例６）
１，２−ジメルカプトエタン（０．６ｍｏｌ）及びジアリルアミン（０．４ｍｏｌ）の溶液を１２０℃まで加温し、ジ−ｔｅｒｔ−ブチルパーオキサイド（０．５ｍＬ）を１５分毎に加えつつ、１時間加熱した。ビニルトリメトキシシラン（０．６ｍｏｌ）を加え、溶液を、ジ−ｔｅｒｔ−ブチルパーオキサイド（０．７ｍＬ）を３０分毎に加えつつ、１２０℃で６時間加熱し、その後、６０℃まで冷却し、シリカ（４２０ｇ、６０−２００μｍ、６０オングストローム）及びトルエン（１．２Ｌ）の撹拌混合物に加えた。混合物を合計６時間撹拌・還流した。冷えたら固体をろ過し、遠心分離を用いメタノールで洗い、乾燥して、一般式Ｉの組成物（但し、Ｙ、Ｇ、Ｈ、及びＫが存在し、ｎは２であり、Ｚは水素であり、Ｈ内のＲはアリルである。）を得た。
【００７７】
（実施例７）
１，３−ジメルカプトプロパン（１２ｍｏｌ）及びジアリルアミン（１０ｍｏｌ）の溶液を１３０℃まで加温し、ジ−ｔｅｒｔ−ブチルパーオキサイド（１０ｍＬ）を２０分毎に加えつつ、合計２時間加熱した。ビニルトリエトキシシラン（６ｍｏｌ）を加え、溶液を、ジ−ｔｅｒｔ−ブチルパーオキサイド（１０ｍＬ）を３０分毎に加えつつ、１２０℃で６時間加熱し、その後、６０℃まで冷却し、シリカ（５ｋｇ、６０−２００μｍ、１００オングストローム）及びトルエン（１２Ｌ）の撹拌混合物に加えた。混合物を合計６時間撹拌・還流した。冷えたら固体をろ過し、メタノールでよく洗い、乾燥して、一般式Ｉの組成物（但し、Ｙ、Ｆ、Ｊ、及びＭが存在し、ｎは２であり、Ｚは水素であり、Ｊ内のＲはアリルである。）を得た。
【００７８】
（実施例８）
１，２−ジメルカプトエタン（０．５ｍｏｌ）及びジアリルアミン（０．２５ｍｏｌ）の溶液を１２０℃まで加温し、ジ−ｔｅｒｔ−ブチルパーオキサイド（０．８ｍＬ）を１５分毎に加えつつ、合計４時間加熱した。アリルトリメトキシシラン（０．５ｍｏｌ）を加え、溶液を、ジ−ｔｅｒｔ−ブチルパーオキサイド（１．５ｍＬ）を３０分毎に加えつつ、１２０℃で６時間加熱し、その後、６０℃まで冷却し、シリカ（４００ｇ、６０−２００μｍ、１５０オングストローム）及びトルエン（１．２Ｌ）の撹拌混合物に加えた。混合物を１時間撹拌・還流し、その後、Ｎ−３−（３−トリメトキシシリルプロピルスルフィル）プロピル  チオ尿素  （ＣＨ３Ｏ）３ＳｉＣ３Ｈ６ＳＣ３Ｈ６ＮＨＣ（＝Ｓ）ＮＨ２（０．１ｍｏｌ）（アリルチオ尿素（０．１ｍｏｌ）と３−メルカプトプロピルトリメトキシシラン（０．１ｍｏｌ）とを１２５℃で２時間反応させることにより得られたもの）を加え、混合物をさらに５時間撹拌・還流した。冷えたら固体をろ過し、メタノールでよく洗い、乾燥して、一般式Ｉの組成物（但し、Ｙ、Ｇ、Ｈ、Ｋ、及びＵが存在し、ｎは３であり、Ｚは水素であり、Ｈ内のＲはアリルである。）を得た。
【００７９】
（実施例９）
１，３−ジメルカプトプロパン（１２ｍｏｌ）及びジアリルアミン（１０ｍｏｌ）の溶液を１２０℃まで加温し、ジ−ｔｅｒｔ−ブチルパーオキサイド（１０ｍＬ）を１５分毎に加えつつ、合計２時間加熱した。ビニルトリエトキシシラン（６ｍｏｌ）を加え、溶液を、ジ−ｔｅｒｔ−ブチルパーオキサイド（１０ｍＬ）を２０分毎に加えつつ、１２０℃で３時間加熱し、その後、６０℃まで冷却し、シリカ（６．０ｋｇ、６０−２００μｍ、６０オングストローム）及びトルエン（１４Ｌ）の撹拌混合物に加えた。さらに、Ｎ−メチル，Ｎ１  ３−（３−（２−トリエトキシシリルエチルスルフィル）プロピルスルフィド）プロピルチオ尿素（１．２５ｍｏｌ）の溶液（まず、ラジカル開始剤存在下で１，３−ジメルカプトプロパンとＮ−メチル，Ｎ１−アリルチオ尿素とを反応させ、次に、この結果得られた反応混合物をラジカル開始剤存在下でビニルトリエトキシシランと１２０℃で４時間反応させることにより得られたもの）を加えた。まとめた混合物を合計６時間撹拌・還流した。冷えたら固体をろ過し、メタノール（５×１４Ｌ）でよく洗い、乾燥して、一般式Ｉの組成物（但し、Ｙ、Ｆ、Ｊ、及びＭが存在し、ｎは２であり、Ｚは、Ｊ内ではＣ＝Ｓ  ＮＨＣＨ３、Ｍ内では水素である。）を得た。
【００８０】
（実施例１０）
１，３−ジメルカプトプロパン（１４ｍｏｌ）及びジアリルアミン（１０ｍｏｌ）の溶液を１２０℃まで加温し、ジ−ｔｅｒｔ−ブチルパーオキサイド（１０ｍＬ）を１５分毎に加えつつ、合計３時間加熱した。ビニルトリエトキシシラン（６ｍｏｌ）を加え、溶液を、ジ−ｔｅｒｔ−ブチルパーオキサイド（１０ｍＬ）を１５分毎に加えつつ、１２０℃で３時間加熱し、その後、６０℃まで冷却し、シリカ（６．０ｋｇ、６０−２００μｍ、６０オングストローム）及びトルエン（１４Ｌ）の撹拌混合物に加えた。さらに、Ｎ−メチル，Ｎ１  ３−（３−（２−トリエトキシシリルエチルスルフィル）プロピルスルフィド）プロピルチオ尿素（１．２５ｍｏｌ）のトルエン（１００ｍＬ）溶液を加えた。混合物を１時間撹拌・還流し、その後、Ｎ−３−（３−トリメトキシシリルプロピルスルフィル）プロピル  チオ尿素  （ＣＨ３Ｏ）３ＳｉＣ３Ｈ６Ｓ−Ｃ３Ｈ６ＮＨＣ（＝Ｓ）ＮＨ２（０．２ｍｏｌ）（アリルチオ尿素（０．２ｍｏｌ）と３−メルカプトプロピルトリメトキシシラン（０．２ｍｏｌ）とを１２５℃で２時間反応させることにより得られたもの）を加え、混合物をさらに５時間撹拌・還流した。冷えたら固体をろ過し、メタノール（５×１４Ｌ）でよく洗い、乾燥して、一般式Ｉの組成物（但し、Ｙ、Ｆ、Ｊ、Ｍ、及びＵが存在し、ｎは２であり、Ｚは、Ｊ内ではＣ＝Ｓ  ＮＨＣＨ３、Ｍ内では水素である。）を得た。
【００８１】
（実施例１１）
１，２−ジメルカプトエタン（１２ｍｏｌ）及びジアリルアミン（８ｍｏｌ）の溶液を１２０℃まで加温し、ジ−ｔｅｒｔ−ブチルパーオキサイド（１０ｍＬ）を１５分毎に加えつつ、合計１時間加熱した。ビニルトリメトキシシラン（８ｍｏｌ）を加え、溶液を、ジ−ｔｅｒｔ−ブチルパーオキサイド（１０ｍＬ）を２０分毎に加えつつ、１２０℃で４時間加熱し、その後、６０℃まで冷却し、シリカ（６．７ｋｇ、６０−２００μｍ、６０オングストローム）及びトルエン（１７Ｌ）の撹拌混合物に加えた。さらに、Ｎ−メチル，Ｎ１  ３−（２−（２−トリメトキシシリルエチルスルフィル）エチルスルフィド）プロピルチオ尿素（１ｍｏｌ）の溶液（まず、ラジカル開始剤存在下で１，３−ジメルカプトプロパンとＮ−メチル，Ｎ１−アリルチオ尿素とを反応させ、この結果得られた反応混合物をラジカル開始剤存在下でビニルトリメトキシシランと１２０℃で４時間反応させることにより得られたもの）を加えた。まとめた混合物を合計６時間撹拌・還流した。冷えたら固体をろ過し、メタノール（５×１７Ｌ）でよく洗い、乾燥して、一般式Ｉの組成物（但し、Ｙ、Ｇ、Ｈ、及びＫが存在し、ｎは２であり、Ｚは、Ｈ内ではＣ＝Ｓ  ＮＨＣＨ３、Ｋ内では水素である。）を得た。
【００８２】
（実施例１２）
１，２−ジメルカプトエタン（１２ｍｏｌ）及びジアリルアミン（６ｍｏｌ）の溶液を１２０℃まで加温し、ジ−ｔｅｒｔ−ブチルパーオキサイド（１０ｍＬ）を１５分毎に加えつつ、合計２時間加熱した。ビニルトリメトキシシラン（８ｍｏｌ）を加え、溶液を、ジ−ｔｅｒｔ−ブチルパーオキサイド（１０ｍＬ）を３０分毎に加えつつ、１２０℃で４時間加熱し、その後、６０℃まで冷却し、シリカ（８ｋｇ、２００−５００μｍ、１００オングストローム）及びトルエン（２４Ｌ）の撹拌混合物に加えた。さらに、３−アミノプロピルトリメトキシシラン（１ｍｏｌ）及びＮ−メチル、Ｎ１−３−（２−（２−トリメトキシシリルエチルスルフィル）エチルスルフィド）プロピルチオ尿素（１ｍｏｌ）の混合物（後者の化合物は、まず、ラジカル開始剤（ＡＩＢＮなど）存在下で１，２−ジメルカプトエタンとＮ−メチル，Ｎ１−アリルチオ尿素とを反応させ、この結果得られた反応混合物をラジカル開始剤（ジ−ｔｅｒｔ−ブチルパーオキサイドなど）存在下でビニルトリメトキシシランと１２０℃で４時間反応させることにより得られたもの）を加えた。まとめた混合物を合計６時間撹拌・還流した。冷えたら固体をろ過し、メタノール（５×２４Ｌ）でよく洗い、乾燥して、一般式Ｉの組成物（但し、Ｙ、Ｈ、Ｋ、及びＷが存在し、ｎは２であり、Ｚは、Ｈ内ではＣ＝Ｓ  ＮＨＣＨ３、Ｋ内では水素であり、Ｒ１は３−アミノプロピルであり、整数ｚは０であり、ｑは３である。）を得た。
【００８３】
（実施例１３）
１，２−ジメルカプトエタン（１２ｍｏｌ）及びジアリルアミン（６ｍｏｌ）の溶液を１２０℃まで加温し、ジ−ｔｅｒｔ−ブチルパーオキサイド（１０ｍＬ）を１５分毎に加えつつ、合計２時間加熱した。ビニルトリメトキシシラン（８ｍｏｌ）を加え、溶液を、ジ−ｔｅｒｔ−ブチルパーオキサイド（１０ｍＬ）を３０分毎に加えつつ、１２０℃で４時間加熱し、その後、６０℃まで冷却し、シリカ（８ｋｇ、２００−５００μｍ、１００オングストローム）及びトルエン（２４Ｌ）の撹拌混合物に加えた。さらに、３−メルカプトプロピルトリメトキシシラン（１ｍｏｌ）及び３−（３−（２−トリメトキシシリルエチルスルフィル）プロピルスルフィド）プロピルアミン（１ｍｏｌ）の混合物（後者の化合物は、まず、１，３−ジメルカプトプロパン、Ｎ−アリルアミン、及びＡＩＢＮを反応させ、この結果得られた反応混合物をビニルトリメトキシシラン及びラジカル開始剤と１２０℃で４時間反応させることにより得られたもの）を加えた。まとめた混合物を合計６時間撹拌・還流した。冷えたら固体をろ過し、メタノール（５×２４Ｌ）でよく洗い、乾燥して、一般式Ｉの組成物（但し、Ｙ、Ｇ、Ｊ、Ｋ、及びＷが存在し、ｎは２であり、Ｚは、Ｊ内ではＣ＝Ｓ  ＮＨＣＨ３、Ｋ内では水素であり、Ｒ１は３−メルカプトプロピルであり、整数ｚは０であり、ｑは３である。）を得た。
【００８４】
（実施例１４）
１，２−ジメルカプトエタン（０．６ｍｏｌ）及びＮ−ジアリル，Ｎ１−メチルチオ尿素（０．２ｍｏｌ）の溶液を１２０℃まで加温し、ジ−ｔｅｒｔ−ブチルパーオキサイド（０．２ｍＬ）を２０分毎に加えつつ、合計２時間加熱した。ビニルトリメトキシシラン（０．７５ｍｏｌ）を加え、溶液を、ジ−ｔｅｒｔ−ブチルパーオキサイド（０．２ｍＬ）を３０分毎に加えつつ、１２０℃で４時間加熱し、その後、６０℃まで冷却し、シリカ（４２０ｇ、６０−２００μｍ、６０オングストローム）及びトルエン（１．２Ｌ）の撹拌混合物に加えた。混合物を合計６時間撹拌・還流した。冷えたら固体をろ過し、メタノールでよく洗い、乾燥して、一般式Ｉの組成物（但し、Ｙ、Ｇ、Ｈ、及びＫが存在し、ｎは２であり、ＺはＣ＝Ｓ  ＮＨＣＨ３及びＨ内のＲはアリルである。）を得た。
【００８５】
（実施例１５）
１，３−ジメルカプトプロパン（１ｍｏｌ）及びＮ−ジアリル，Ｎ１−メチルチオ尿素（０．２ｍｏｌ）の溶液を１２０℃まで加温し、ジ−ｔｅｒｔ−ブチルパーオキサイド（１ｍＬ）を２５分毎に加えつつ、合計２時間加熱した。ビニルトリメトキシシラン（１．２ｍｏｌ）を加え、溶液を、ジ−ｔｅｒｔ−ブチルパーオキサイド（０．５ｍＬ）を１５分毎に加えつつ、１２０℃で４時間加熱し、その後、６０℃まで冷却し、シリカ（８００ｇ、２００−５００μｍ、１６０オングストローム）及びトルエン（２．５Ｌ）の撹拌混合物に加えた。混合物を合計６時間撹拌・還流した。冷えたら固体をろ過し、メタノールでよく洗い、乾燥して、一般式Ｉの組成物（但し、Ｙ、Ｊ、及びＭが存在し、ｎは２であり、ＺはＣ＝Ｓ  ＮＨＣＨ３であり、Ｊ内のＲはアリルである。）を得た。
【００８６】
（実施例１６）
１，２−ジメルカプトエタン（０．６ｍｏｌ）及びＮ−ジアリル，Ｎ１−メチルチオ尿素（０．４ｍｏｌ）の溶液を１２０℃まで加温し、ジ−ｔｅｒｔ−ブチルパーオキサイド（０．３ｍＬ）を１５分毎に加えつつ、合計２時間加熱した。ビニルトリメトキシシラン（０．５５ｍｏｌ）を加え、溶液を、ジ−ｔｅｒｔ−ブチルパーオキサイド（０．５ｍＬ）を３０分毎に加えつつ、１２０℃で３時間加熱し、その後、６０℃まで冷却し、ビニルトリメトキシシラン（０．２ｍｏｌ）とともに、シリカ（５００ｇ、６０−２００μｍ、１００オングストローム）及びトルエン（１．４Ｌ）の撹拌混合物に加えた。混合物を合計６時間撹拌・還流した。冷えたら固体をろ過し、メタノールでよく洗い、乾燥して、一般式Ｉの組成物（但し、Ｙ、Ｇ、Ｈ、Ｋ、及びＷが存在し、ｎは２であり、ＺはＣ＝Ｓ  ＮＨＣＨ３であり、ＲはＨ内ではアリルであり、Ｒ１はビニルであり、整数ｚは０であり、ｑは３である。）を得た。
【００８７】
（実施例１７）
１，３−ジメルカプトプロパン（１ｍｏｌ）及びＮ−ジアリル，Ｎ１−メチルチオ尿素（０．５ｍｏｌ）の溶液を１２０℃まで加温し、ジ−ｔｅｒｔ−ブチルパーオキサイド（２ｍＬ）を１５分毎に加えつつ、合計２時間加熱した。ビニルトリメトキシシラン（１．１ｍｏｌ）を加え、溶液を、ジ−ｔｅｒｔ−ブチルパーオキサイド（２ｍＬ）を２０分毎に加えつつ、１２０℃で４時間加熱し、その後、６０℃まで冷却し、ジメチルジメトキシシラン（０．１ｍｏｌ）とともに、シリカ（８００ｇ、２００−５００μｍ、１６０オングストローム）及びトルエン（２．４Ｌ）の撹拌混合物に加えた。混合物を６時間撹拌・還流した。冷えたら固体をろ過し、メタノールでよく洗い、乾燥して、一般式Ｉの組成物（但し、Ｙ、Ｆ、Ｊ、Ｍ、及びＷが存在し、ｎは２であり、ＺはＣ＝Ｓ  ＮＨＣＨ３であり、ＲはＪ内ではアリルであり、Ｗ内のＲ及びＲ１はメチルであり、整数ｚは１であり、ｑは２である。）を得た。
【００８８】
（実施例１８）
１，３−ジメルカプトプロパン（１ｍｏｌ）及びＮ−ジアリル，Ｎ１−メチルチオ尿素（０．５ｍｏｌ）の溶液を１２０℃まで加温し、ジ−ｔｅｒｔ−ブチルパーオキサイド（２ｍＬ）を１５分毎に加えつつ、合計４時間加熱した。ビニルトリメトキシシラン（１．１ｍｏｌ）を加え、溶液を、ジ−ｔｅｒｔ−ブチルパーオキサイド（２ｍＬ）を３０分毎に加えつつ、１２０℃で４時間加熱し、その後、６０℃まで冷却し、シリカ（７５０ｇ、２００−５００μｍ、１６０オングストローム）及びキシレン（２．４Ｌ）の撹拌混合物に加えた。混合物を１２０℃で１時間撹拌・加熱し、その後、トリメチルメトキシシラン（０．０５ｍｏｌ）を加え、加熱をさらに４時間続けた。冷えたら固体をろ過し、メタノールでよく洗い、乾燥して、一般式Ｉの組成物（但し、Ｙ、Ｊ、Ｍ、及びＷが存在し、ｎは２であり、ＺはＣ＝Ｓ  ＮＨＣＨ３であり、ＲはＪ内ではアリルであり、Ｗ内のＲ及びＲ１はメチルであり、整数ｚは２であり、ｑは１である。１）を得た。
【００８９】
（実施例１９）
１，２−ジメルカプトエタン（１２ｍｏｌ）及びジアリルアミン（６ｍｏｌ）の溶液を１２０℃まで加温し、ジ−ｔｅｒｔ−ブチルパーオキサイド（１０ｍＬ）を１５分毎に加えつつ、１時間加熱した。ビニルトリメトキシシラン（８ｍｏｌ）を加え、溶液を、ジ−ｔｅｒｔ−ブチルパーオキサイド（７ｍＬ）を３０分毎に加えつつ、１２０℃で４時間加熱し、その後、６０℃まで冷却し、シリカ（８ｋｇ、２００−５００μｍ、１００オングストローム）及びキシレン（２４Ｌ）の撹拌混合物に加えた。混合物を１２０℃で１時間撹拌・加熱し、その後、ラジカル開始剤の存在下で１，３−ジメルカプトプロパン（０．７ｍｏｌ）とビニルトリメトキシシラン（１ｍｏｌ）とを反応させることにより得られた混合物、及び、２−トリメトキシシリルエチルスルフィルヘキサン（１ｍｏｌ）（ＡＩＮＢの存在下で１−メルカプトヘキサンとビニルトリメトキシシランとを１２０℃で４時間ラジカル反応させることにより得られたもの）を加えた。まとめた混合物を合計６時間撹拌・加熱した。冷えたら固体をろ過し、メタノール（５×２４Ｌ）でよく洗い、乾燥して、一般式Ｉの組成物（但し、Ｙ、Ｆ、Ｇ、Ｈ、Ｋ、及びＷが存在し、ｎは２であり、Ｚは水素であり、ＲはＨ内ではアリルであり、Ｒ１はヘキシルスルフィルエチル（ｈｅｘｙｌｓｕｌｆｙｌｅｔｈｙｌ）であり、整数ｚは０であり、ｑは３である。）を得た。
【００９０】
（実施例２０）
１，２−ジメルカプトエタン（１．２ｍｏｌ）、１，３−ジメルカプトプロパン（０．６ｍｏｌ）、及びビニルトリメトキシシラン（２．１ｍｏｌ）の溶液を、ジ−ｔｅｒｔ−ブチルパーオキサイド（０．８ｍＬ）を３０分毎に加えつつ、１２０℃で４時間加熱した。Ｎ−アリル，Ｎ１−メチルチオ尿素（０．５ｍｏｌ）を加え、溶液を、ジ−ｔｅｒｔ−ブチルパーオキサイド（２．０ｍＬ）を２０分毎に加えつつ、１２０℃で２時間加熱した。この結果得られた溶液をシリカ（１．８ｋｇ、２００−５００μｍ、１００−２００オングストローム）及びトルエン（５．５Ｌ）の撹拌混合物に加え、まとめた混合物を合計６時間撹拌・還流した。冷えたら固体をろ過し、メタノール（５×６Ｌ）でよく洗い、乾燥して、一般式Ｉの組成物（但し、Ｙ、Ｆ、Ｇ、Ｈ、及びＪが存在し、ｎは２であり、ＺはＣ＝Ｓ  ＮＨＣＨ３であり、ＲはＨ及びＪ内ではアリルである。）を得た。
【００９１】
（実施例２１）
１，２−ジメルカプトエタン（１．２ｍｏｌ）、１，３−ジメルカプトプロパン（０．６ｍｏｌ）、及びビニルトリメトキシシラン（２．１ｍｏｌ）の溶液を、ジ−ｔｅｒｔ−ブチルパーオキサイド（１．６ｍＬ）を３０分毎に加えつつ、１２０℃で５時間加熱した。Ｎ−アリル，チオ尿素（１．８ｍｏｌ）を加え、溶液を、ジ−ｔｅｒｔ−ブチルパーオキサイド（１．６ｍＬ）を１５分毎に加えつつ、１２０℃で２時間加熱した。この結果得られた溶液をシリカ（１．８ｋｇ、２００−５００μｍ、１００−２００オングストローム）及びキシレン（５．６Ｌ）の撹拌混合物に加え、その後、まとめた混合物を１２０℃で合計６時間撹拌・加熱した。冷えたら固体をろ過し、メタノール（５×６Ｌ）でよく洗い、乾燥して、一般式Ｉの組成物（但し、Ｙ、Ｆ、Ｇ、Ｈ、及びＪが存在し、ｎは２であり、ＺはＣ＝Ｓ  ＮＨ２であり、ＲはＨ及びＪ内ではアリルである。）を得た。
【００９２】
（実施例２２）
１，２−ジメルカプトエタン（０．２ｍｏｌ）及びＮ−アリル，チオ尿素（０．１５ｍｏｌ）の溶液を１２０℃まで加温し、ジ−ｔｅｒｔ−ブチルパーオキサイド（０．３ｍＬ）を２０分毎に加えつつ、合計２時間加熱した。ビニルトリメトキシシラン（０．１４ｍｏｌ）を加え、溶液を、ジ−ｔｅｒｔ−ブチルパーオキサイド（０．３ｍＬ）を２０分毎に加えつつ、１２０℃で５時間加熱し、その後、６０℃まで冷却し、シリカ（１２０ｇ、６０−２００μｍ、１００−２００オングストローム）及びトルエン（３６０ｍＬ）の撹拌混合物に加えた。混合物を１時間撹拌・還流し、その後、３−メルカプトプロピルトリメトキシシラン（０．０４ｍｏｌ）を加え、混合物をさらに４時間撹拌・還流した。冷えたら固体をろ過し、メタノール（４×４００ｍＬ）でよく洗い、乾燥して、一般式Ｉの組成物（但し、Ｙ、Ｇ、Ｈ、及びＸが存在し、ＺはＣ＝Ｓ  ＮＨ２であり、ｎは２である。）を得た。
【００９３】
（実施例２３）
１，２−ジメルカプトエタン（０．２ｍｏｌ）及びＮ−アリル  Ｎ１−メチルチオ尿素（０．２２ｍｏｌ）の溶液を１２０℃まで加温し、ジ−ｔｅｒｔ−ブチルパーオキサイド（０．６ｍＬ）を１５分毎に加えつつ、合計２時間加熱した。ビニルトリメトキシシラン（０．１４ｍｏｌ）を加え、溶液を、ジ−ｔｅｒｔ−ブチルパーオキサイド（０．３ｍＬ）を３０分毎に加えつつ、１２０℃で５時間加熱し、その後、６０℃まで冷却し、シリカ（１２０ｇ、６０−２００μｍ、１００−２００オングストローム）及びトルエン（３７０ｍＬ）の撹拌混合物に加えた。混合物を１時間撹拌・還流し、その後、３−メルカプトプロピルトリメトキシシラン（０．０４ｍｏｌ）を加え、混合物をさらに４時間還流した。冷えたら固体をろ過し、メタノール（４×４００ｍＬ）でよく洗い、乾燥して、一般式Ｉの組成物（但し、Ｙ、Ｈ、及びＸが存在し、ＺはＣ＝Ｓ  ＮＨＣＨ３であり、ｎは２である。）を得た。
【００９４】
（実施例２４）
１，３−ジメルカプトプロパン（０．４ｍｏｌ）及びＮ−アリル，Ｎ１−メチルチオ尿素（０．２５ｍｏｌ）の溶液を１２０℃まで加温し、ジ−ｔｅｒｔ−ブチルパーオキサイド（１．０ｍＬ）を１５分毎に加えつつ、合計２時間加熱した。ビニルトリメトキシシラン（０．３ｍｏｌ）を加え、溶液を、ジ−ｔｅｒｔ−ブチルパーオキサイド（０．８ｍＬ）を３０分毎に加えつつ、１２０℃で６時間加熱し、その後、６０℃まで冷却し、シリカ（２２０ｇ、２００−５００μｍ、１００−２００オングストローム）及びキシレン（６６０ｍＬ）の撹拌混合物に加えた。混合物を１２０℃で合計５時間撹拌・加熱した。冷えたら固体をろ過し、メタノール（４×７００ｍＬ）でよく洗い、乾燥して、一般式Ｉの組成物（但し、Ｙ、Ｆ、及びＪが存在し、ＺはＣ＝Ｓ  ＮＨＣＨ３であり、ｎは２である）を得た。
【００９５】
（実施例２５）
１，３−ジメルカプトプロパン（０．４ｍｏｌ）及びＮ−アリル，Ｎ１−メチルチオ尿素（０．４５ｍｏｌ）の溶液を１２０℃まで加温し、ジ−ｔｅｒｔ−ブチルパーオキサイド（１．０ｍＬ）を１５分毎に加えつつ、合計２時間加熱した。ビニルトリメトキシシラン（０．３ｍｏｌ）を加え、溶液を、ジ−ｔｅｒｔ−ブチルパーオキサイド（０．８ｍＬ）を３０分毎に加えつつ、１２０℃で６時間加熱し、その後、６０℃まで冷却し、シリカ（２２０ｇ、２００−５００μｍ、１００−２００オングストローム）及びトルエン（６６０ｍＬ）の撹拌混合物に加えた。混合物を合計５時間撹拌・還流した。冷えたら固体をろ過し、メタノール（４×７００ｍＬ）でよく洗い、遠心分離し、乾燥して、一般式Ｉの組成物（但し、Ｙ及びＪが存在し、ＺはＣ＝Ｓ  ＮＨＣＨ３であり、ｎは２である。）を得た。
【００９６】
（実施例２６）
１，３−ジメルカプトプロパン（０．２ｍｏｌ）、１，２−ジメルカプトエタン（０．２ｍｏｌ）、及びＮ−アリル，Ｎ１−メチルチオ尿素（０．５ｍｏｌ）の溶液を１２０℃まで加温し、ジ−ｔｅｒｔ−ブチルパーオキサイド（０．５ｍＬ）を１５分毎に加えつつ、合計２時間加熱した。ビニルトリメトキシシラン（０．３ｍｏｌ）を加え、溶液を、ジ−ｔｅｒｔ−ブチルパーオキサイド（０．５ｍＬ）を２０分毎に加えつつ、１２０℃で６時間加熱し、その後、６０℃まで冷却し、シリカ（２８０ｇ、２００−５００μｍ、１００−２００オングストローム）及びトルエン（８６０ｍＬ）の撹拌混合物に加えた。混合物を１時間撹拌・還流し、その後、３−メルカプトプロピルトリメトキシシラン（０．０４ｍｏｌ）を加え、混合物をさらに４時間還流した。冷えたら固体をろ過し、メタノール（４×８００ｍＬ）でよく洗い、乾燥して、一般式Ｉの組成物（但し、Ｙ、Ｘ、Ｈ、及びＪが存在し、ＺはＣ＝Ｓ  ＮＨＣＨ３であり、ｎは２である。）を得た。
【００９７】
（実施例２７）
１，３−ジメルカプトプロパン（０．３ｍｏｌ）及び１，５−ヘキサジエン（０．２２ｍｏｌ）の溶液を１２０℃まで加温し、ジ−ｔｅｒｔ−ブチルパーオキサイド（０．４ｍＬ）を１５分毎に加えつつ、４時間加熱した。ビニルトリメトキシシラン（０．２ｍｏｌ）を加え、溶液を、ジ−ｔｅｒｔ−ブチルパーオキサイド（０．６ｍＬ）を１５分毎に加えつつ、１２０℃で６時間加熱し、その後、６０℃まで冷却し、シリカ（１６０ｇ、２００−５００μｍ、１００−２００オングストローム）及びトルエン（５００ｍＬ）の撹拌混合物に加えた。混合物を１時間撹拌・還流し、その後、Ｎ−３−（３−トリメトキシシリルプロピルスルフィル）プロピル  チオ尿素  （ＣＨ３Ｏ）３ＳｉＣ３Ｈ６ＳＣ３Ｈ６ＮＨＣ（＝Ｓ）ＮＨ２（０．２ｍｏｌ）（アリルチオ尿素（０．２ｍｏｌ）と３−メルカプトプロピルトリメトキシシラン（０．２ｍｏｌ）とを１２５℃で２時間反応させることにより得られたもの）を加え、混合物をさらに５時間撹拌・還流した。冷えたら固体をろ過し、メタノール（４×６００ｍＬ）でよく洗い、乾燥して、一般式Ｉの組成物（但し、Ｙ、Ｆ、Ｐ、及びＵが存在し、Ｆ内のＲは水素であり、ｎは２である。）を得た。
【００９８】
（実施例２８）
１，３−ジメルカプトプロパン（０．３ｍｏｌ）及び１，５−ヘキサジエン（０．３２ｍｏｌ）の溶液を１２０℃まで加温し、ジ−ｔｅｒｔ−ブチルパーオキサイド（０．４ｍＬ）を２０分毎に加えつつ、合計４時間加熱した。ビニルトリメトキシシラン（０．１５ｍｏｌ）を加え、溶液を、ジ−ｔｅｒｔ−ブチルパーオキサイド（０．４ｍＬ）を２０分毎に加えつつ、１２０℃で６時間加熱し、その後、６０℃まで冷却し、シリカ（１６０ｇ、６０−２００μｍ、１００−２００オングストローム）及びトルエン（５００ｍＬ）の撹拌混合物に加えた。混合物を１時間撹拌・還流し、その後、３−メルカプトプロピルトリメトキシシラン（０．０２ｍｏｌ）を加え、混合物をさらに４時間還流した。冷えたら固体をろ過し、よく洗い（４×６００ｍＬ）、乾燥して、一般式Ｉの組成物（但し、Ｙ、Ｐ、及びＸが存在し、ｎは２である。）を得た。
【００９９】
（実施例２９）
１，２−ジメルカプトエタン（０．２ｍｏｌ）及びアリルチオ尿素（０．１５ｍｏｌ）の溶液を１２０℃まで加温し、ジ−ｔｅｒｔ−ブチルパーオキサイド（０．３ｍＬ）を２０分毎に加えつつ、合計４時間加熱した。ビニルトリエトキシシラン（０．１４ｍｏｌ）を加え、溶液を、ジ−ｔｅｒｔ−ブチルパーオキサイド（０．２ｍＬ）を３０分毎に加えつつ、１２０℃で６時間加熱し、その後、６０℃まで冷却し、シリカ（１２０ｇ、６０−２００μｍ、１００−２００オングストローム）及びキシレン（３６０ｍＬ）の撹拌混合物に加えた。混合物を１２０℃で５時間撹拌・加熱した。冷えたら固体をろ過し、メタノール（４×４００ｍＬ）でよく洗い、乾燥して、一般式Ｉの組成物（但し、Ｙ、Ｇ、及びＵが存在し、ｎは２である。）を得た。
【０１００】
（実施例３０）
１，３−ジメルカプトプロパン（０．２ｍｏｌ）及びアリルチオ尿素（０．２５ｍｏｌ）の溶液を１２０℃まで加温し、ジ−ｔｅｒｔ−ブチルパーオキサイド（０．３ｍＬ）を１５分毎に加えつつ、合計４時間加熱した。ビニルトリエトキシシラン（０．１４ｍｏｌ）を加え、溶液を、ジ−ｔｅｒｔ−ブチルパーオキサイド（０．２ｍＬ）を２０分毎に加えつつ、１２０℃で６時間加熱し、その後、６０℃まで冷却し、シリカ（１２０ｇ、６０−２００μｍ、１００−２００オングストローム）及びトルエン（３６０ｍＬ）の撹拌混合物に加えた。混合物を１時間撹拌・還流し、その後、３−メルカプトプロピルトリメトキシシラン（０．０４ｍｏｌ）を加え、混合物をさらに４時間還流した。冷えたら固体をろ過し、メタノール（４×４００ｍＬ）でよく洗い、乾燥して、一般式Ｉの組成物（但し、Ｙ、Ｕ、及びＸが存在し、ｎは２である。）を得た。
【０１０１】
（実施例３１）
窒素ガス下でナトリウムエトキシド（０．１ｍｏｌ）を１，２−ジメルカプトエタン（０．１ｍｏｌ）のエタノール（５０ｍＬ）溶液に加え、１５分の撹拌後、１−クロロ，３−チオアセチルプロパン（０．１１ｍｏｌ）を加え、混合物を２時間還流した。ビニルトリメトキシシラン（０．１１ｍｏｌ）を加え、混合物を、ジ−ｔｅｒｔ−ブチルパーオキサイド（０．４ｍＬ）を３０分毎に加えつつ、４時間還流した。モルホリン（０．１ｍｏｌ）を加え、混合物をさらに１時間還流した。冷やして塩化ナトリウムを濾し取り、溶液をシリカ（８０ｇ、１５０−３００μｍ、１００オングストローム）及びキシレン（２４０ｍＬ）の撹拌混合物に加え、まとめた混合物を１２０℃で合計６時間撹拌・加熱した。冷やして水（１００ｍＬ）を加え、１時間の撹拌後に固体を濾し取り、メタノール（５×２４０ｍＬ）でよく洗い、乾燥して、一般式Ｉの組成物（但し、Ｙ、Ａ、及びＧが存在し、ｎは２であり、Ｒは水素である。）を得た。
【０１０２】
（実施例３２）
窒素ガス下でナトリウムエトキシド（０．１ｍｏｌ）を１，２−ジメルカプトエタン（０．１ｍｏｌ）のエタノール（５０ｍＬ）溶液に加え、１５分の撹拌後、１−クロロ，３−チオアセチルプロパン（０．１１ｍｏｌ）を加え、混合物を２時間還流した。ビニルトリメトキシシラン（０．１１ｍｏｌ）を加え、混合物を、ジ−ｔｅｒｔ−ブチルパーオキサイド（０．４ｍＬ）を３０分毎に加えつつ、４時間還流した。モルホリン（０．１ｍｏｌ）を加え、混合物をさらに１時間還流した。冷やして塩化ナトリウムを濾し取り、溶液をシリカ（１００ｇ、３７−７４μｍ、６２オングストローム）及びキシレン（２５０ｍＬ）の撹拌混合物に加え、まとめた混合物を、ディーン・スターク装置でメタノールを除去しながら、１２０℃で１時間撹拌・加熱した。３−メルカプトプロピルトリメトキシシラン（０．０３ｍｏｌ）を加え、加熱・撹拌をさらに７時間続けた。冷やして水（１００ｍＬ）を加え、１時間の撹拌後に固体をろ過し、メタノール（５×２４０ｍＬ）でよく洗い、乾燥して、一般式Ｉの組成物（但し、Ｙ、Ｘ、Ａ、及びＧが存在し、ｎは２であり、Ｒは水素である。）を得た。
【０１０３】
（実施例３３）
窒素ガス下でナトリウムエトキシド（０．１ｍｏｌ）を１，２−ジメルカプトエタン（０．１４ｍｏｌ）のエタノール（５０ｍＬ）溶液に加え、１５分の撹拌後、１−クロロ，３−チオアセチルプロパン（０．１１ｍｏｌ）を加え、混合物を２時間還流した。ビニルトリメトキシシラン（０．１５ｍｏｌ）を加え、混合物を、ジ−ｔｅｒｔ−ブチルパーオキサイド（０．４ｍＬ）を３０分毎に加えつつ、４時間還流した。モルホリン（０．１ｍｏｌ）を加え、混合物をさらに１時間還流した。冷やして塩化ナトリウムを濾し取り、その後、溶液をシリカ（１３０ｇ、３７−７４μｍ、６３オングストローム）及びキシレン（３２０ｍＬ）の撹拌混合物に加え、まとめた混合物を、ディーン・スターク装置でメタノールを除去しながら、１２０℃で１時間撹拌・加熱した。３−メルカプトプロピルトリメトキシシラン（０．０３ｍｏｌ）を加え、加熱・撹拌をさらに７時間続けた。冷やして水（１００ｍＬ）を加え、１時間の撹拌後に固体をろ過し、メタノール（５×４００ｍＬ）でよく洗い、乾燥して、一般式Ｉの組成物（但し、Ｙ、Ｘ、Ａ、及びＧが存在し、ｎは２であり、Ｒは水素である。）を得た。
【０１０４】
（実施例３４）
窒素ガス下でナトリウムエトキシド（０．１ｍｏｌ）を１，２−ジメルカプトエタン（０．１４ｍｏｌ）のエタノール（５０ｍＬ）溶液に加え、１５分の撹拌後、１−クロロ，３−チオアセチルプロパン（０．１１ｍｏｌ）を加え、混合物を２時間還流した。モルホリン（０．１ｍｏｌ）を加え、混合物を１時間還流し、その後。ビニルトリメトキシシラン（０．１５ｍｏｌ）を加え、混合物を、ジ−ｔｅｒｔ−ブチルパーオキサイド（０．４ｍＬ）を３０分毎に加えつつ、４時間還流した。冷やして塩化ナトリウムを濾し取り、その後、溶液をシリカ（１４０ｇ、４０−７０μｍ、６０オングストローム）及びキシレン（３６０ｍＬ）の撹拌混合物に加え、まとめた混合物を、ディーン・スターク装置でメタノールを除去しながら、１２０℃で１時間撹拌・加熱した。３−メルカプトプロピルトリメトキシシラン（０．０４ｍｏｌ）を加え、加熱・撹拌をさらに８時間続けた。冷やして、水（１００ｍＬ）を加え、１時間の撹拌後に固体をろ過し、メタノール（５×３４０ｍＬ）でよく洗い、乾燥して、一般式Ｉの組成物（但し、Ｙ、Ｘ、Ａ、及びＧが存在し、ｎは２であり、Ｒは水素である。）を得た。
【０１０５】
（実施例３５）
窒素ガス下で３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、２−メルカプト  １−（０．１６ｍｏｌ）のメタノール（５０ｍＬ）溶液を加え、この結果得られた溶液を２時間還流し、その後、冷却した。塩化ナトリウムを濾し取り、溶液をシリカ（１００ｇ、４０−７０μｍ、６０オングストローム）及びキシレン（２４０ｍＬ）の撹拌混合物に加え、その後、まとめた混合物を、ディーン・スターク装置でメタノールを除去しながら、１２０℃で６時間撹拌・加熱した。冷やして水（１００ｍＬ）を加え、１時間の撹拌後に固体をろ過し、メタノール（５×３００ｍＬ）でよく洗い、乾燥して、一般式Ｉの組成物（但し、Ｙ及びＢ１（１ｂ２及び１ｂ３）が存在する。）を得た。
【０１０６】
（実施例３６）
窒素ガス下で３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを除去し、２−メルカプト  １−ナトリウムスルフィドエタン（０．１０ｍｏｌ）のメタノール（５０ｍＬ）溶液を加え、この結果得られた溶液を２時間還流した。ナトリウムスルフィド（０．０６ｍｏｌ）を加え、混合物をさらに１時間還流し、その後、冷却した。固体を濾し取り、溶液をシリカ（１００ｇ、４０−７０μｍ、６０オングストローム）及びキシレン（２５０ｍＬ）の撹拌混合物に加え、まとめた混合物を、ディーン・スターク装置でメタノールを除去しながら、１２０℃で１時間撹拌・加熱した。Ｎ−３−（３−トリメトキシシリルプロピルスルフィル）プロピル  チオ尿素  （ＣＨ３Ｏ）３ＳｉＣ３Ｈ６ＳＣ３Ｈ６ＮＨＣ（＝Ｓ）ＮＨ２（０．１ｍｏｌ）（アリルチオ尿素（０．１ｍｏｌ）と３−メルカプトプロピルトリメトキシシラン（０．１ｍｏｌ）とを１２５℃で２時間反応させることにより得られたもの）を加え、混合物をさらに４時間加熱・撹拌した。冷やして水（１００ｍＬ）を加え、１時間の撹拌後に固体をろ過し、メタノール（５×３００ｍＬ）でよく洗い、乾燥して、一般式Ｉの組成物（但し、Ｙ、Ｕ、及びＢ１（１ｂ２及び１ｂ３）が存在する。）を得た。
【０１０７】
（実施例３７）
窒素ガス下で３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、２−メルカプト  １−ナトリウムスルフィドエタン（０．１０ｍｏｌ）のメタノール（５０ｍＬ）溶液を加え、この結果得られた溶液を２時間還流した。ナトリウムスルフィド（０．０６ｍｏｌ）を加え、混合物をさらに１時間還流し、その後、冷却した。塩化ナトリウムを濾し取り、溶液をシリカ（１１０ｇ、４０−７０μｍ、６０オングストローム）及びキシレン（３００ｍＬ）の撹拌混合物に加え、まとめた混合物を、ディーン・スターク装置でメタノールを除去しながら、１２０℃で１時間撹拌・加熱した。３−メルカプトプロピルトリメトキシシラン（０．０４ｍｏｌ）を加え、加熱・撹拌をさらに５時間続けた。冷やして水（１００ｍＬ）を加え、１時間の撹拌後に固体をろ過し、メタノール（５×３００ｍＬ）でよく洗い、乾燥して、一般式Ｉの組成物（但し、Ｙ、Ｘ、及びＢ１（１ｂ２及び１ｂ３）が存在する。）を得た。
【０１０８】
（実施例３８）
窒素ガス下で３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、３−メルカプト  １−ナトリウムスルフィドプロパン（０．１６ｍｏｌ）のメタノール（５０ｍＬ）溶液を加え、この結果得られた溶液を２時間還流し、その後、冷却した。塩化ナトリウムを濾し取り、溶液をシリカ（１００ｇ、４０−７０μｍ、６０オングストローム）及びキシレン（２４０ｍＬ）の撹拌混合物に加え、その後、まとめた混合物を、ディーン・スターク装置でメタノールを除去しながら、１２０℃で６時間撹拌・加熱した。冷やして水（１００ｍＬ）を加え、１時間の撹拌後に固体をろ過し、メタノール（５×３００ｍＬ）でよく洗い、乾燥して、一般式Ｉの組成物（但し、Ｙ及びＢ２（２ｂ２及び２ｂ３）が存在する。）を得た。
【０１０９】
（実施例３９）
窒素ガス下で３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、３−メルカプト  １−ナトリウムスルフィドプロパン（０．１０ｍｏｌ）のメタノール（５０ｍＬ）溶液を加え、この結果得られた溶液を２時間還流した。ナトリウムスルフィド（０．０６ｍｏｌ）を加え、混合物をさらに１時間還流し、その後、冷却した。塩化ナトリウムを濾し取り、溶液をシリカ（１５０ｇ、４０−７０μｍ、６０オングストローム）及びキシレン（３８０ｍＬ）の撹拌混合物に加え、まとめた混合物を、ディーン・スターク装置でメタノールを除去しながら、１２０℃で１時間撹拌・加熱した。１，２−ジメルカプトエタン（０．０２ｍｏｌ）、１，３−ジメルカプトプロパン（０．０２ｍｏｌ）、及びビニルトリメトキシシラン（０．０５ｍｏｌ）を、ジ−ｔｅｒｔ−ブチルパーオキサイド（０．１ｍＬ）を３０分毎に加えつつ、１２０℃で４時間加熱して反応させることにより得られた溶液とともに、３−メルカプトプロピルトリメトキシシラン（０．０６ｍｏｌ）を加え、加熱・撹拌をさらに７時間続けた。冷やして水（１００ｍＬ）を加え、１時間の撹拌後に固体をろ過し、メタノール（５×３８０ｍＬ）でよく洗い、乾燥して、一般式Ｉの組成物（但し、Ｙ、Ｘ、Ｂ２（２ｂ２及び２ｂ３）、Ｆ、及びＧが存在する。）を得た。
【０１１０】
（実施例４０）
窒素ガス下で３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、３−メルカプト  １−ナトリウムスルフィドプロパン（０．０６ｍｏｌ）のメタノール（５０ｍＬ）溶液を加え、この結果得られた溶液を２時間還流し、その後、ナトリウムスルフィド（０．１ｍｏｌ）を加え、混合物をさらに１時間還流し、その後、冷却した。塩化ナトリウムを濾し取り、溶液をシリカ（１２０ｇ、１５０−３００μｍ、１００オングストローム）及びキシレン（３２０ｍＬ）の撹拌混合物に加え、まとめた混合物を、ディーン・スターク装置でメタノールを除去しながら、１２０℃で１時間撹拌・加熱した。３−メルカプトプロピルトリメトキシシラン（０．０５ｍｏｌ）を加え、加熱・撹拌をさらに５時間続けた。冷やして水（１００ｍＬ）を加え、１時間の撹拌後に固体をろ過し、メタノール（５×３２０ｍＬ）でよく洗い、乾燥して、一般式Ｉの組成物（但し、Ｙ、Ｘ及びＢ２（２ｂ２及び２ｂ３）が存在する。）を得た。
【０１１１】
（実施例４１）
ナトリウムメトキシド（０．２ｍｏｌ）を窒素雰囲気下で１，２−ジメルカプトエタン（０．２ｍｏｌ）のメタノール（５０ｍＬ）溶液に加えた。１５分後、１，２−ジクロロエタン（０．１ｍｏｌ）を加え、この結果得られた混合物を２時間還流した。ビニルトリメトキシシラン（０．１４ｍｏｌ）を加え、混合物を、ＡＩＢＮ（０．０５ｇ）を１５分毎に加えつつ、さらに２時間還流した。混合物をろ過し、固体をキシレン（１００ｍＬ）で洗った。まとめたろ液をシリカ（９０ｇ、４０−７０μｍ、６０オングストローム）及びキシレン（１８０ｍＬ）の撹拌混合物に加え、その後、まとめた混合物を、ディーン・スターク装置でメタノールを除去しながら、１２０℃で１時間撹拌・加熱した。３−メルカプトプロピルトリメトキシシラン（０．０６ｍｏｌ）を加え、加熱・撹拌をさらに６時間続けた。冷やして水（１００ｍＬ）を加え、１時間の撹拌後に固体をろ過し、メタノール（５×２４０ｍＬ）でよく洗い、乾燥して、一般式Ｉの組成物（但し、Ｙ、Ｘ、Ｃ１（１ｃ１及び１ｃ２）、及びＧ（ｇ１及びｇ２）が存在する。）を得た。
【０１１２】
（実施例４２）
１，２−ジメルカプトエタン（０．２ｍｏｌ）のメタノール（５０ｍＬ）撹拌溶液（窒素雰囲気下）に窒素ガス下でナトリウムメトキシド（０．２ｍｏｌ）を加えた。１５分後、１，２−ジクロロエタン（０．１ｍｏｌ）を加え、この結果得られた混合物を２時間還流した。ビニルトリメトキシシラン（０．１４ｍｏｌ）を加え、混合物を、ＡＩＢＮ（０．０５ｇ）を１５分毎に加えつつ、２時間還流した。混合物をろ過し、固体をキシレン（１００ｍＬ）で洗った。まとめたろ液をシリカ（８０ｇ、４０−７０μｍ、６０オングストローム）及びキシレン（１５０ｍＬ）の撹拌混合物に加え、その後、まとめた混合物を、メタノールを除去しながら、１２０℃で６時間撹拌・加熱した。冷やして水（１００ｍＬ）を加え、１時間の撹拌後に固体をろ過し、メタノール（５ｘ２４０ｍＬ）でよく洗い、乾燥して、一般式Ｉの組成物（但し、Ｙ、Ｃ１（１ｃ１及び１ｃ２）、及びＧ（ｇ１及びｇ２）が存在する。）を得た。
【０１１３】
（実施例４３）
ナトリウムメトキシド（０．２ｍｏｌ）を窒素雰囲気下で１，２−ジメルカプトエタン（０．２ｍｏｌ）のメタノール（５０ｍＬ）溶液に加えた。１５分後、１，２−ジクロロエタン（０．１ｍｏｌ）を加え、この結果得られた混合物を２時間還流した。ビニルトリメトキシシラン（０．１４ｍｏｌ）を加え、混合物を、ＡＩＢＮ（０．０５ｇ）を１５分毎に加えつつ、さらに２時間還流した。混合物をろ過し、固体をキシレン（１００ｍＬ）で洗った。まとめたろ液をシリカ（１８０ｇ、４０−７０μｍ、６０オングストローム）及びキシレン（４２０ｍＬ）の撹拌混合物に加え、その後、まとめた混合物を、ディーン・スターク装置でメタノールを除去しながら、１２０℃で１時間撹拌・加熱した。１，２−ジメルカプトエタン（０．０２ｍｏｌ）、１，３−ジメルカプトプロパン（０．０２ｍｏｌ）、及びビニルトリメトキシシラン（０．０５ｍｏｌ）を、ジ−ｔｅｒｔ−ブチルパーオキサイド（０．１ｍＬ）を３０分毎に加えつつ、１２０℃で４時間加熱して反応させることにより得られた溶液とともに、３−メルカプトプロピルトリメトキシシラン（０．０６ｍｏｌ）を加え、加熱・撹拌をさらに８時間続けた。冷やして水（１００ｍＬ）を加え、１時間の撹拌後に固体をろ過し、メタノール（５×４８０ｍＬ）でよく洗い、乾燥して、一般式Ｉの組成物（但し、Ｙ、Ｘ、Ｃ１（１ｃ１及び１ｃ２）、Ｆ、及びＧ（ｇ１及びｇ２）が存在する。）を得た。
【０１１４】
（実施例４４）
ナトリウムメトキシド（０．２ｍｏｌ）を窒素雰囲気下で１，３−ジメルカプトプロパン（０．２ｍｏｌ）のメタノール（５０ｍＬ）溶液に加えた。１５分後、１，２−ジクロロエタン（０．１ｍｏｌ）を加え、この結果得られた混合物を２時間還流した。ビニルトリメトキシシラン（０．１４ｍｏｌ）を加え、混合物を、ＡＩＢＮ（０．０５ｇ）を１５分毎に加えつつ、さらに２時間還流した。混合物をろ過し、固体をキシレン（１００ｍＬ）で洗った。まとめたろ液をシリカ（９０ｇ、４０−７０μｍ、６０オングストローム）及びキシレン（１６０ｍＬ）の撹拌混合物に加え、その後、まとめた混合物を、ディーン・スターク装置でメタノールを除去しながら、１２０℃で１時間撹拌・加熱した。３−メルカプトプロピルトリメトキシシラン（０．０６ｍｏｌ）を加え、加熱・撹拌をさらに７時間続けた。冷やして水（１００ｍＬ）を加え、１時間の撹拌後に固体をろ過し、メタノール（５×２４０ｍＬ）でよく洗い、乾燥して、一般式Ｉの組成物（但し、Ｙ、Ｘ、Ｃ２（２ｃ１及び２ｃ２）、及びＦが存在する。）を得た。
【０１１５】
（実施例４５）
ナトリウムメトキシド（０．２ｍｏｌ）を窒素雰囲気下で１，３−ジメルカプトプロパン（０．２ｍｏｌ）のメタノール（５０ｍＬ）溶液に加えた。１５分後、１，２−ジクロロエタン（０．１ｍｏｌ）を加え、この結果得られた混合物を２時間還流した。ビニルトリメトキシシラン（０．１４ｍｏｌ）を加え、混合物を、ＡＩＢＮ（０．０５ｇ）を１５分毎に加えつつ、さらに４時間還流した。混合物をろ過し、固体をキシレン（１００ｍＬ）で洗った。まとめたろ液をシリカ（１８０ｇ、４０−７０μｍ、６０オングストローム）及びキシレン（４８０ｍＬ）の撹拌混合物に加え、その後、まとめた混合物を、ディーン・スターク装置でメタノールを除去しながら、１２０℃で１時間撹拌・加熱した。１，２−ジメルカプトエタン（０．０２ｍｏｌ）、１，３−ジメルカプトプロパン（０．０２ｍｏｌ）、及びビニルトリメトキシシラン（０．０５ｍｏｌ）を、ジ−ｔｅｒｔ−ブチルパーオキサイド（０．１ｍＬ）を３０分毎に加えつつ、１２０℃で４時間加熱して反応させることにより得られた溶液とともに、３−メルカプトプロピルトリメトキシシラン（０．０６ｍｏｌ）を加え、加熱・撹拌をさらに７時間続けた。冷やして水（１００ｍＬ）を加え、１時間の撹拌後に固体をろ過し、メタノール（５×４８０ｍＬ）でよく洗い、乾燥して、一般式Ｉの組成物（但し、Ｙ、Ｘ、Ｃ２（２ｃ１及び２ｃ２）、Ｆ、及びＧ（ｇ１及びｇ２）が存在する。）を得た。
【０１１６】
（実施例４６）
窒素ガス下で３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、その後、２−メルカプト  １−ナトリウムスルフィドエタン（０．１６ｍｏｌ）のメタノール（５０ｍＬ）溶液を加えた。この結果得られた溶液を２時間還流し、その後、ナトリウムメトキシド（０．１６ｍｏｌ）を加えた。１５分後、１−クロロ，３−チオアセチルプロパン（０．１６ｍｏｌ）を加え、混合物を２時間還流した。モルホリン（０．１６ｍｏｌ）を加え、混合物を１時間還流し、その後、冷却した。塩化ナトリウムを濾し取り、溶液をシリカ（１２０ｇ、１５０−３００μｍ、１００オングストローム）及びキシレン（３２０ｍＬ）の撹拌混合物に加え、その後、まとめた混合物を、ディーン・スターク装置でメタノールを除去しながら、１２０℃で１時間撹拌・加熱した。３−メルカプトプロピルトリメトキシシラン（０．０５ｍｏｌ）を加え、加熱・撹拌をさらに５時間続けた。冷やして水（１００ｍＬ）を加え、１時間の撹拌後に固体をろ過し、メタノール（５×３６０ｍＬ）でよく洗い、乾燥して、一般式Ｉの組成物（但し、Ｙ、Ｘ、及びＣ３（３ｃ１及び３ｃ２）が存在する。）を得た。
【０１１７】
（実施例４７）
窒素ガス下で３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、３−メルカプト  １−ナトリウムスルフィドプロパン（０．１６ｍｏｌ）のメタノール（５０ｍＬ）溶液を加えた。この結果得られた溶液を２時間還流し、その後、ナトリウムメトキシド（０．１６ｍｏｌ）を加えた。１５分後、１−クロロ，３−チオアセチルプロパン（０．１６ｍｏｌ）を加え、混合物を２時間還流した。モルホリン（０．１６ｍｏｌ）を加え、混合物を１時間還流し、その後、冷却した。塩化ナトリウムを濾し取り、溶液をシリカ（１００ｇ、１５０−３００μｍ、１００オングストローム）及びキシレン（２４０ｍＬ）の撹拌混合物に加え、その後、まとめた混合物を、ディーン・スターク装置でメタノールを除去しながら、１２０℃で１時間撹拌・加熱した。加熱・撹拌をさらに５時間続けた。冷やして水（１００ｍＬ）を加え、１時間の撹拌後に固体をろ過し、メタノール（５×３００ｍＬ）でよく洗い、乾燥して、一般式Ｉの組成物（但し、Ｙ及びＣ４（４ｃ１及び４ｃ２）が存在する。）を得た。
【０１１８】
（実施例４８）
窒素ガス下で３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、その後、３−メルカプト  １−ナトリウムスルフィドプロパン（０．１６ｍｏｌ）のメタノール（５０ｍＬ）溶液を加え、この結果得られた溶液を２時間還流した。ナトリウムメトキシド（０．１６ｍｏｌ）を加え、１５分後に、１−クロロ，３−チオアセチルプロパン（０．１６ｍｏｌ）を加え、混合物を２時間還流した。モルホリン（０．１６ｍｏｌ）を加え、混合物を１時間還流し、その後、冷却した。塩化ナトリウムを濾し取り、溶液をシリカ（２００ｇ、１５０−３００μｍ、１００オングストローム）及びキシレン（５４０ｍＬ）の撹拌混合物に加え、その後、まとめた混合物を、ディーン・スターク装置でメタノールを除去しながら、１２０℃で１時間撹拌・加熱した。１，２−ジメルカプトエタン（０．０２ｍｏｌ）、１，３−ジメルカプトプロパン（０．０２ｍｏｌ）、及びビニルトリメトキシシラン（０．０５ｍｏｌ）を、ジ−ｔｅｒｔ−ブチルパーオキサイド（０．１ｍＬ）を３０分毎に加えつつ、１２０℃で４時間加熱して反応させることにより得られた溶液とともに、３−メルカプトプロピルトリメトキシシラン（０．０６ｍｏｌ）を加え、加熱・撹拌をさらに５時間続けた。冷やして水（１００ｍＬ）を加え、１時間の撹拌後に固体をろ過し、メタノール（５×５００ｍＬ）でよく洗い、乾燥して、一般式Ｉの組成物（但し、Ｙ、Ｘ、Ｃ４（４ｃ１及び４ｃ２）Ｆ、及びＧが存在する。）を得た。
【０１１９】
（実施例４９）
窒素ガス下で１，２−ジメルカプトエタン（０．１６ｍｏｌ）及びビニルトリメトキシシラン（０．１９ｍｏｌ）の溶液を、ジ−ｔｅｒｔ−ブチルパーオキサイド（０．１ｍＬ）を１５分毎に加えつつ、１２０℃で１時間加熱し、その後、冷却した。塩化アリル（０．２５ｍｏｌ）を加え、溶液を、ＡＩＢＮ（０．１ｇ）を１５分毎に加えつつ、２時間還流した。過剰な塩化アリルを減圧下で除去した。ナトリウムスルフィド（０．１２ｍｏｌ）のメタノール（８０ｍＬ）溶液を加え、混合物を窒素雰囲気下で２時間還流し、冷却し、その後、ろ過した。固体をキシレン（１００ｍＬ）で洗い、まとめたろ液をシリカ（１３０ｇ、３７−７４μｍ、６３オングストローム）及びキシレン（３２０ｍＬ）の撹拌混合物に加え、その後、まとめた混合物を、ディーン・スターク装置でメタノールを除去しながら、１２０℃で１時間撹拌・加熱し、加熱・撹拌をさらに５時間続けた。冷やして水（１００ｍＬ）を加え、１時間の撹拌後に固体をろ過し、メタノール（５×３００ｍＬ）でよく洗い、乾燥して、一般式Ｉの組成物（但し、Ｙ及びＤ１（１ｄ１及び１ｄ２）が存在する。）を得た。
【０１２０】
（実施例５０）
窒素ガス下で１，２−ジメルカプトエタン（０．１６ｍｏｌ）及びビニルトリメトキシシラン（０．１９ｍｏｌ）の溶液を、ジ−ｔｅｒｔ−ブチルパーオキサイド（０．２ｍＬ）を１５分毎に加えつつ、１２０℃で１時間加熱し、その後、冷却した。塩化アリル（０．２５ｍｏｌ）を加え、溶液を、ＡＩＢＮ（０．０５ｇ）を１５分毎に加えつつ、２時間還流した。過剰な塩化アリルを減圧下で除去した。ナトリウムスルフィド（０．１２ｍｏｌ）のメタノール（８０ｍＬ）溶液を加え、混合物を窒素雰囲気下で２時間還流し、冷却し、その後、ろ過した。固体をキシレン（１００ｍＬ）で洗い、まとめたろ液をシリカ（１４０ｇ、３７−７４μｍ、１６５オングストローム）及びキシレン（３４０ｍＬ）の撹拌混合物に加え、その後、混合物を、ディーン・スターク装置でメタノールを除去しながら、１２０℃で１時間撹拌・加熱した。３−メルカプトプロピルトリメトキシシラン（０．０２ｍｏｌ）を加え、加熱・撹拌をさらに５時間続けた。冷やして水（１００ｍＬ）を加え、１時間の撹拌後に固体をろ過し、メタノール（５×３００ｍＬ）でよく洗い、乾燥して、一般式Ｉの組成物（但し、Ｙ、Ｄ１（１ｄ１及び１ｄ２）、Ｇ（ｇ１及びｇ２）、及びＸが存在する。）を得た。
【０１２１】
（実施例５１）
窒素ガス下で１，３−ジメルカプトプロパン（０．１６ｍｏｌ）及びビニルトリメトキシシラン（０．１９ｍｏｌ）の溶液を、ジ−ｔｅｒｔ−ブチルパーオキサイド（０．２ｍＬ）を１５分毎に加えつつ、１２０℃で１時間加熱し、その後、冷却した。塩化アリル（０．２５ｍｏｌ）を加え、溶液を、ＡＩＢＮ（０．０５ｇ）を１５分毎に加えつつ、２時間還流し、その後、過剰な塩化アリルを減圧下で除去した。ナトリウムスルフィド（０．１２ｍｏｌ）のメタノール（８０ｍＬ）溶液を加え、混合物を窒素雰囲気下で２時間還流し、冷却し、その後、ろ過した。固体をキシレン（１００ｍＬ）で洗い、まとめたろ液をシリカ（１３０ｇ、１５０−３００μｍ、６０オングストローム）及びキシレン（３２０ｍＬ）の撹拌混合物に加え、その後、まとめた混合物を、ディーン・スターク装置でメタノールを除去しながら、１２０℃で１時間撹拌・加熱し、加熱・撹拌をさらに５時間続けた。冷やして水（１００ｍＬ）を加え、１時間の撹拌後に固体をろ過し、メタノール（５×３５０ｍＬ）でよく洗い、乾燥して、一般式Ｉの組成物（但し、Ｙ、Ｄ２（２ｄ１及び２ｄ２）及びＦが存在する。）を得た。
【０１２２】
（実施例５２）
窒素ガス下で１，３−ジメルカプトプロパン（０．１６ｍｏｌ）及びビニルトリメトキシシラン（０．１９ｍｏｌ）の溶液を、ジ−ｔｅｒｔ−ブチルパーオキサイド（０．２ｍＬ）を１５分毎に加えつつ、１２０℃で１時間加熱し、その後、冷却した。塩化アリル（０．２５ｍｏｌ）を加え、溶液を、ＡＩＢＮ（０．０５ｇ）を１５分毎に加えつつ、２時間還流し、その後、過剰な塩化アリルを減圧下で除去した。ナトリウムスルフィド（０．１２ｍｏｌ）のメタノール（８０ｍＬ）溶液を加え、混合物を窒素雰囲気下で２時間還流し、冷却し、その後、ろ過した。固体をキシレン（１００ｍＬ）で洗い、まとめたろ液をシリカ（１６０ｇ、１５０−３００μｍ、６０オングストローム）及びキシレン（４４０ｍＬ）の撹拌混合物に加え、その後、まとめた混合物を、ディーン・スターク装置でメタノールを除去しながら、１２０℃で１時間撹拌・加熱した。１，２−ジメルカプトエタン（０．０２ｍｏｌ）、１，３−ジメルカプトプロパン（０．０２ｍｏｌ）、及びビニルトリメトキシシラン（０．０５ｍｏｌ）を、ジ−ｔｅｒｔ−ブチルパーオキサイド（０．１ｍＬ）を３０分毎に加えつつ、１２０℃で４時間加熱して反応させることにより得られた溶液とともに、３−メルカプトプロピルトリメトキシシラン（０．０２ｍｏｌ）を加え、加熱・撹拌をさらに５時間続けた。冷やして水（１００ｍＬ）を加え、１時間の撹拌後に固体をろ過し、メタノール（５×３６０ｍＬ）でよく洗い、乾燥して、一般式Ｉの組成物（但し、Ｙ、Ｘ、Ｄ２（２ｄ１及び２ｄ２）、Ｆ、及びＧ（ｇ１及びｇ２）が存在する。）を得た。
【０１２３】
（実施例５３）
１，２−ジメルカプトエタン（０．１６ｍｏｌ）及びビニルトリメトキシシラン（０．１９ｍｏｌ）の溶液を、ジ−ｔｅｒｔ−ブチルパーオキサイド（０．０４ｍＬ）を１５分毎に加えつつ、１２０℃で１時間加熱し、その後、冷却した。塩化アリル（０．２５ｍｏｌ）を加え、溶液を、ＡＩＢＮ（０．０５ｇ）を１５分毎に加えつつ、２時間還流し、その後、過剰な塩化アリルを除去した。２−メルカプト  １−ナトリウムスルフィドエタン（０．１２ｍｏｌ）のメタノール（８０ｍＬ）溶液を加え、混合物を窒素雰囲気下で２時間還流し、冷却し、その後、ろ過した。固体をキシレン（１００ｍＬ）で洗い、まとめたろ液をシリカ（１３０ｇ、１５０−３００μｍ、１００オングストローム）及びキシレン（２４０ｍＬ）の撹拌混合物に加え、その後、まとめた混合物を、ディーン・スターク装置でメタノールを除去しながら、１２０℃で１時間撹拌・加熱し、加熱・撹拌をさらに５時間続けた。冷やして水（１００ｍＬ）を加え、１時間の撹拌後に固体をろ過し、メタノール（５×３００ｍＬ）でよく洗い、乾燥して、一般式Ｉの組成物（但し、Ｙ、Ｄ３（３ｄ１及び３ｄ２）、及びＧ（ｇ１及びｇ２）が存在する。）を得た。
【０１２４】
（実施例５４）
１，２−ジメルカプトエタン（０．１６ｍｏｌ）及びビニルトリメトキシシラン（０．１９ｍｏｌ）の溶液を、ジ−ｔｅｒｔ−ブチルパーオキサイド（０．２ｍＬ）を１５分毎に加えつつ、１２０℃で１時間加熱し、その後、冷却した。塩化アリル（０．２５ｍｏｌ）を加え、溶液を、ＡＩＢＮ（０．０５ｇ）を１５分毎に加えつつ、２時間還流し、その後、過剰な塩化アリルを減圧下で除去した。３−メルカプト  １−ナトリウムスルフィドプロパン（０．１２ｍｏｌ）のメタノール（８０ｍＬ）溶液を加え、混合物を窒素雰囲気下で２時間還流し、冷却し、その後、ろ過した。固体をキシレン（１００ｍＬ）で洗い、まとめたろ液をシリカ（１３０ｇ、１５０−３００μｍ、１００オングストローム）及びキシレン（３４０ｍＬ）の撹拌混合物に加え、その後、まとめた混合物を、メタノールを除去しながら、１２０℃で１時間撹拌・加熱した。加熱・撹拌をさらに５時間続けた。冷やして水（１００ｍＬ）を加え、１時間の撹拌後に固体をろ過し、メタノール（５×３２０ｍＬ）でよく洗い、乾燥して、一般式Ｉの組成物（但し、Ｙ、Ｄ４（４ｄ１及び４ｄ２）、及びＧ（ｇ１及びｇ２）が存在する。）を得た。
【０１２５】
（実施例５５）
１，３−ジメルカプトプロパン（０．１６ｍｏｌ）及びビニルトリメトキシシラン（０．１９ｍｏｌ）の溶液を、ジ−ｔｅｒｔ−ブチルパーオキサイド（０．２ｍＬ）を１５分毎に加えつつ、１２０℃で１時間加熱し、その後、冷却した。塩化アリル（０．２５ｍｏｌ）を加え、溶液を、ＡＩＢＮ（０．０５ｇ）を１５分毎に加えつつ、２時間還流し、その後、過剰な塩化アリルを減圧下で除去した。２−メルカプト  １−ナトリウムスルフィドエタン（０．１２ｍｏｌ）のメタノール（８０ｍＬ）溶液を加え、混合物を窒素雰囲気下で２時間還流し、冷却し、その後、ろ過した。固体をキシレン（１００ｍＬ）で洗い、まとめたろ液をシリカ（１３０ｇ、１５０−３００μｍ、６０オングストローム）及びキシレン（３４０ｍＬ）の撹拌混合物に加え、その後、まとめた混合物を、ディーン・スターク装置でメタノールを除去しながら、１２０℃で１時間撹拌・加熱し、加熱・撹拌をさらに５時間続けた。冷やして水（１００ｍＬ）を加え、１時間の撹拌後に固体をろ過し、メタノール（５×３２０ｍＬ）でよく洗い、乾燥して、一般式Ｉの組成物（但し、Ｙ、Ｄ５（５ｄ１及び５ｄ２）及びＦが存在する。）を得た。
【０１２６】
（実施例５６）
１，３−ジメルカプトプロパン（０．１６ｍｏｌ）及びビニルトリメトキシシラン（０．１９ｍｏｌ）の溶液を、ジ−ｔｅｒｔ−ブチルパーオキサイド（０．２ｍＬ）を１５分毎に加えつつ、１２０℃で１時間加熱し、その後、冷却した。塩化アリル（０．２５ｍｏｌ）を加え、溶液を、ＡＩＢＮ（０．０５ｇ）を１５分毎に加えつつ、２時間還流し、その後、過剰な塩化アリルを減圧下で除去した。３−メルカプト  １−ナトリウムスルフィドプロパン（０．１２ｍｏｌ）のメタノール（８０ｍＬ）溶液を加え、混合物を窒素雰囲気下で２時間還流し、冷却し、その後、ろ過した。固体をキシレン（１００ｍＬ）で洗い、まとめたろ液をシリカ（１４０ｇ、１５０−３００μｍ、６０オングストローム）及びキシレン（３６０ｍＬ）の撹拌混合物に加え、その後、まとめた混合物を、メタノールを除去しながら、１２０℃で１時間撹拌・加熱した。３−メルカプトプロピルトリメトキシシラン（０．０２ｍｏｌ）を加え、加熱・撹拌をさらに５時間続けた。冷やして水（１００ｍＬ）を加え、１時間の撹拌後に固体をろ過し、メタノール（５×３５０ｍＬ）でよく洗い、乾燥して、一般式Ｉの組成物（但し、Ｙ、Ｆ、Ｄ６（６ｄ１及び６ｄ２）、及びＸが存在する。）を得た。
【０１２７】
（実施例５７）
３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、ジエチレントリアミン（０．２０ｍｏｌ）を加えた。この結果得られた溶液を２時間還流し、その後、メタノール（１００ｍＬ）を加え、溶液をさらに１時間還流した。溶液をシリカ（１２５ｇ、１５０−３００μｍ、６０オングストローム）及びキシレン（３２０ｍＬ）の撹拌混合物に加え、その後、まとめた混合物を、ディーン・スターク装置でメタノールを除去しながら、１２０℃で１時間撹拌・加熱した。３−メルカプトプロピルトリメトキシシラン（０．０５ｍｏｌ）を加え、加熱・撹拌をさらに５時間続けた。冷やして水（１００ｍＬ）を加え、１時間の撹拌後に固体をろ過し、メタノール（５×３３０ｍＬ）でよく洗い、乾燥して、一般式Ｉの組成物（但し、Ｙ、Ｘ、及びＥが存在する。）を得た。
【０１２８】
（実施例５８）
３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、テトラエチレンペンタアミン（０．２３ｍｏｌ）を加えた。この結果得られた溶液を２時間還流し、その後、メタノール（１００ｍＬ）を加え、溶液をさらに１時間還流した。その後、溶液をシリカ（１２５ｇ、１５０−３００μｍ、６０オングストローム）及びキシレン（３２０ｍＬ）の撹拌混合物に加え、まとめた混合物を、ディーン・スターク装置でメタノールを除去しながら、１２０℃で１時間撹拌・加熱した。３−メルカプトプロピルトリメトキシシラン（０．０５ｍｏｌ）を加え、加熱・撹拌をさらに５時間続けた。冷やして水（１００ｍＬ）を加え、１時間の撹拌後に固体をろ過し、メタノール（５×３００ｍＬ）でよく洗い、乾燥して、一般式Ｉの組成物（但し、Ｙ、Ｘ、及びＥが存在する。）を得た。
【０１２９】
（実施例５９）
３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、ピペラジン（０．２３ｍｏｌ）を加えた。２時間の還流後、メタノール（１００ｍＬ）を加え、溶液をさらに１時間還流した。溶液をシリカ（１２５ｇ、１５０−３００μｍ、６０オングストローム）及びキシレン（３２０ｍＬ）の撹拌混合物に加え、まとめた混合物を、ディーン・スターク装置でメタノールを除去しながら、１２０℃で１時間撹拌・加熱した。３−メルカプトプロピルトリメトキシシラン（０．０５ｍｏｌ）を加え、加熱・撹拌をさらに５時間続けた。冷やして水（１００ｍＬ）を加え、１時間の撹拌後に固体をろ過し、メタノール（５×３００ｍＬ）でよく洗い、乾燥して、一般式Ｉの組成物（但し、Ｙ、Ｘ、及びＥが存在する。）を得た。
【０１３０】
（実施例６１）
３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、トリブチルアミン（０．２３ｍｏｌ）を加えた。この結果得られた溶液を２時間還流し、その後、メタノール（１００ｍＬ）を加え、溶液をさらに１時間還流した。溶液をシリカ（１２５ｇ、１５０−３００μｍ、６０オングストローム）及びキシレン（３２０ｍＬ）の撹拌混合物に加え、まとめた混合物を、メタノールを除去しながら、１２０℃で１時間撹拌・加熱した。３−メルカプトプロピルトリメトキシシラン（０．０５ｍｏｌ）を加え、加熱・撹拌をさらに５時間続けた。冷やして水（１００ｍＬ）を加え、１時間の撹拌後に固体をろ過し、メタノール（５×３００ｍＬ）でよく洗い、乾燥して、一般式Ｉの組成物（但し、Ｙ、Ｘ、及びＥが存在する。）を得た。
【０１３１】
（実施例６２）
１，３−ジメルカプトプロパン（１２ｍｏｌ）及びジアリルアミン（１０ｍｏｌ）の溶液を１２０℃まで加温し、ジ−ｔｅｒｔ−ブチルパーオキサイド（１０ｍＬ）を２０分毎に加えつつ、合計２時間加熱した。ビニルトリエトキシシラン（６ｍｏｌ）を加え、溶液を、ジ−ｔｅｒｔ−ブチルパーオキサイド（１０ｍＬ）を３０分毎に加えつつ、１２０℃で６時間加熱し、その後、溶液をシリカ（８．０ｋｇ、６０−２００μｍ、６０オングストローム）及びトルエン（２０Ｌ）の撹拌混合物に加えた。さらに、１時間後に、１，３−ジメルカプトプロパン（１．５ｍｏｌ）及びビニルトリエトキシシラン（２ｍｏｌ）１２０℃で４時間反応させることにより得られた溶液を加えた。混合物を１時間撹拌・還流し、その後、Ｎ−３−（３−トリメトキシシリルプロピルスルフィル）プロピル  チオ尿素  （ＣＨ３Ｏ）３ＳｉＣ３Ｈ６ＳＣ３Ｈ６ＮＨＣ（＝Ｓ）ＮＨ２（０．２ｍｏｌ）（アリルチオ尿素（０．２ｍｏｌ）と３−メルカプトプロピルトリメトキシシラン（０．２ｍｏｌ）とを１２５℃で２時間反応させることにより得られたもの）を加え、混合物をさらに５時間撹拌・還流した。冷えたら固体をろ過し、メタノール（５×２０Ｌ）でよく洗い、遠心分離し、乾燥して、一般式Ｉの組成物（但し、Ｙ、Ｆ、Ｊ、Ｍ、及びＵが存在し、Ｚは水素であり、ｎは２である。）を得た。
【０１３２】
（実施例６３）
１，２−ジメルカプトエタン（０．２ｍｏｌ）及びジアリルアミン（０．１ｍｏｌ）の溶液を１２０℃まで加温し、ジ−ｔｅｒｔ−ブチルパーオキサイド（０．１ｍＬ）を２０分毎に加えつつ、合計２時間加熱した。ビニルトリメトキシシラン（０．１４ｍｏｌ）を加え、溶液を、ジ−ｔｅｒｔ−ブチルパーオキサイド（０．１ｍＬ）を２５分毎に加えつつ、１２０℃で６時間加熱し、その後、室温まで冷却した。溶液を、メタノール（４００ｍＬ）及び１Ｍ  ＨＣｌ（７２ｍＬ）中にオルトケイ酸テトラエチル（１２５ｇ、０．６ｍｏｌ）を溶解させた撹拌混合物に加えた。その後、混合物を、メタノールが蒸発しガラスが形成されるまで、８０℃で加温した。ガラスを粉砕し、その後、還流メタノール中で撹拌し、ろ過した。材料を乾燥して、一般式Ｉの化合物（但し、Ｙ、Ｇ、Ｈ、及びＫが存在する。）を得た。
【０１３３】
（実施例６４）
３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、その後、３−メルカプト  １−ナトリウムスルフィドプロパン（０．０６ｍｏｌ）のメタノール（５０ｍＬ）溶液を加え、この結果得られた溶液を２時間還流した。ナトリウムスルフィド（０．１ｍｏｌ）を加え、混合物をさらに１時間還流し、その後、冷却した。塩化ナトリウムを濾し取り、溶液を、メタノール（１．３Ｌ）及び１Ｍ  ＨＣｌ（２００ｍＬ）中にオルトケイ酸テトラエチル（１．６ｍｏｌ）を溶解させた撹拌混合物に加えた。その後、混合物を、メタノールが蒸発しガラスが形成されるまで、８０℃で加温した。ガラスを粉砕し、最初は還流水中で、次に還流メタノール中で撹拌し、ろ過した。材料を乾燥して、一般式Ｉの化合物（但し、Ｙ及びＢ２（２ｂ１及び２ｂ２）が存在する。）を得た。
【０１３４】
（実施例６５）
窒素ガス下で１，３−ジメルカプトプロパン（６ｍｏｌ）、１，２−ジメルカプトエタン（６ｍｏｌ）、及びジアリルアミン（６ｍｏｌ）の溶液を１２０℃まで加温し、ジ−ｔｅｒｔ−ブチルパーオキサイド（７ｍＬ）を１５分毎に加えつつ、合計２時間加熱した。ビニルトリエトキシシラン（８ｍｏｌ）を加え、溶液を、ジ−ｔｅｒｔ−ブチルパーオキサイド（７ｍＬ）を２０分毎に加えつつ、１２０℃で６時間加熱した。その後、溶液をシリカ（８．０ｋｇ、６０−２００μｍ、６０オングストローム）及びトルエン（２０Ｌ）の撹拌混合物に加えた。さらに、以下の反応手順（ナトリウムエトキシド（０．５ｍｏｌ）、１，２−ジメルカプトエタン（０．５ｍｏｌ）のエタノール（２００ｍＬ）溶液中に、１５分撹拌した後の１−クロロ，３−チオアセチルプロパン（０．５５ｍｏｌ）を加え、混合物を２時間還流した。ビニルトリメトキシシラン（０．５５ｍｏｌ）を加え、その後、混合物を、ジ−ｔｅｒｔ−ブチルパーオキサイド（０．４ｍＬ）を３０分毎に加えつつ、４時間還流した。）で得られたろ液を加えた。モルホリン（０．５ｍｏｌ）を加え、混合物をさらに１時間還流した。その後、３−メルカプトプロピルトリメトキシシラン（０．６ｍｏｌ）の溶液を、ＡＩＢＮ（０．５ｇ）を１５分毎に加えつつ、塩化アリル（１．２ｍｏｌ）とともに２時間還流するという反応手順により得られたろ液を加えた。過剰な塩化アリルを減圧下で除去し、２−メルカプト，１−ナトリウムスルフィドエタン（０．３０ｍｏｌ）のメタノール（１００ｍＬ）溶液を加え、この結果得られた溶液を２時間還流し、その後、ナトリウムスルフィド（０．３ｍｏｌ）を加え、混合物をさらに１時間還流し、その後、冷却した。まとめた混合物を６時間撹拌・還流した。冷やして水（２１Ｌ）を加え、混合物を１時間撹拌し、その後、固体をろ過し、メタノール（５×２０Ｌ）及び水（２×２０Ｌ）で洗った。材料を乾燥して、一般式Ｉの組成物（但し、Ｙ、Ａ、Ｂ２（２ｂ１及び２ｂ２）、Ｇ（ｇ１及びｇ２）、Ｈ、Ｊ、Ｋ、及びＭが存在し、ｎは２であり、Ｚは水素である。）を得た。
【０１３５】
（実施例６６）
１，３−ジメルカプトプロパン（３ｍｏｌ）、１，２−ジメルカプトエタン（８ｍｏｌ）、及びジアリルアミン（５ｍｏｌ）の溶液を１２０℃まで加温し、ジ−ｔｅｒｔ−ブチルパーオキサイド（２ｍＬ）を２０分毎に加えつつ、合計２時間加熱した。ビニルトリエトキシシラン（８ｍｏｌ）を加え、溶液を、ジ−ｔｅｒｔ−ブチルパーオキサイド（１０ｍＬ）を２０分毎に加えつつ、１２０℃で６時間加熱した。その後、以下の反応手順（ナトリウムエトキシド（０．５ｍｏｌ）、１，２−ジメルカプトエタン（０．５ｍｏｌ）のエタノール（２００ｍＬ）溶液中に、１５分撹拌した後の１−クロロ，３−チオアセチルプロパン（０．５５ｍｏｌ）を加え、混合物を２時間還流した。３−ジエチレントリアミン  １−（３−トリメトキシシリルプロピルスルフィル）プロパン（０．５ｍｏｌ）をシリカ（８．０ｋｇ、６０−２００μｍ、６０オングストローム）及びトルエン（２０Ｌ）の撹拌混合物に加えた。）で得られたろ液を加えた。さらに、３−メルカプトプロピルトリメトキシシラン（０．５ｍｏｌ）及び塩化アリル（０．８ｍｏｌ）を、ＡＩＢＮ（０．１ｇ）を１５分毎に加えつつ、２時間撹拌しつつ還流するという反応手順により得られたろ液を加えた。過剰な塩化アリルを減圧下で除去し、２−メルカプト  １−ナトリウムスルフィドエタン（０．４０ｍｏｌ）のメタノール（１００ｍＬ）溶液を加え、この結果得られた溶液を２時間還流し、その後、ナトリウムスルフィド（０．１ｍｏｌ）を加え、混合物をさらに１時間還流し、その後、冷却した。冷えたら反応混合物を脱イオン水（１０Ｌ）で撹拌し、固体をろ過し、メタノール（５×２０Ｌ）及び脱イオン水（２０Ｌ）でよく洗い、乾燥して、一般式Ｉの組成物（但し、Ｙ、Ａ、Ｂ２（２ｂ１及び２ｂ２）、Ｅ、Ｆ、Ｇ（ｇ１及びｇ２）、Ｈ、Ｊ、Ｋ、及びＭが存在し、Ｚは水素であり、ｎは２）を得た。
【０１３６】
（実施例６７）
１，３−ジメルカプトプロパン（１．２ｍｏｌ）及びＮ−メチル，Ｎ１−ジアリルチオ尿素（１ｍｏｌ）の溶液を１２０℃まで加温し、ジ−ｔｅｒｔ−ブチルパーオキサイド（０．８ｍＬ）を２０分毎に加えつつ、２時間加熱した。ビニルトリメトキシシラン（０．８ｍｏｌ）を加え、溶液を、ジ−ｔｅｒｔ−ブチルパーオキサイド（０．１ｍＬ）を２０分毎に加えつつ、１２０℃で４時間加熱し、その後、６０℃まで冷却し、シリカ（５００ｇ、３００−５００μｍ、１００−２００オングストローム）及びトルエン（１．４Ｌ）の撹拌混合物に加えた。まとめた混合物を合計６時間撹拌・還流した。冷えたら固体をろ過し、メタノール（５×２Ｌ）でよく洗い、乾燥して、一般式Ｉの組成物（但し、Ｙ、Ｊ、及びＭが存在し、ｎは２であり、ＺはＣ＝Ｓ  ＮＨＣＨ３である。）を得た。
【０１３７】
（実施例６８）
１，３−ジメルカプトプロパン（０．６ｍｏｌ）及びトリアリルアミン（０．４ｍｏｌ）の溶液を１２０℃まで加温し、ジ−ｔｅｒｔ−ブチルパーオキサイド（０．５ｍＬ）を１５分毎に加えつつ、合計２時間加熱した。ビニルトリメトキシシラン（０．５ｍｏｌ）を加え、溶液を、ジ−ｔｅｒｔ−ブチルパーオキサイド（０．２ｍＬ）を２０分毎に加えつつ、１２０℃で４時間加熱し、その後、６０℃まで冷却し、シリカ（４００ｇ、２００−５００μｍ、１００−２００オングストローム）及びトルエン（１．２Ｌ）の撹拌混合物に加えた。混合物を１時間撹拌・還流し、その後、Ｎ−３−（３−トリメトキシシリルプロピルスルフィル）プロピル  チオ尿素  （ＣＨ３Ｏ）３ＳｉＣ３Ｈ６ＳＣ３Ｈ６ＮＨＣ（＝Ｓ）ＮＨ２（０．２ｍｏｌ）（アリルチオ尿素（０．２ｍｏｌ）と３−メルカプトプロピルトリメトキシシラン（０．２ｍｏｌ）とを１２５℃で２時間反応させることにより得られたもの）を加え、混合物をさらに５時間撹拌・還流した。冷えたら固体をろ過し、メタノール（５×１．５Ｌ）でよく洗い、乾燥して、一般式Ｉの組成物（但し、Ｙ、Ｊ、Ｍ、及びＵが存在し、ｎは２であり、Ｚ及びＲはアリルである。）を得た。
【０１３８】
（実施例６９）
３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、溶液をシリカ（１００ｇ、１５０−３００μｍ、１００オングストローム）及びキシレン（２８０ｍＬ）の撹拌混合物に加え、その後、まとめた混合物を１２０℃で６時間撹拌・加熱した。冷えたら固体をろ過し、メタノール（２×３００ｍＬ）でよく洗い、乾燥して、一般式Ｉの組成物（但し、Ｙ、及びＥが存在する。）を得た。
【０１３９】
（実施例７０）
３−メルカプトプロピルトリメトキシシラン（０．２４ｍｏｌ）及びＮ−ジアリル，Ｎ１−メチルチオ尿素（０．１２ｍｏｌ）の溶液を１２０℃まで加温し、ジ−ｔｅｒｔ−ブチルパーオキサイド（０．３ｍＬ）を１５分毎に加えつつ、合計２時間加熱し、その後、シリカ（１００ｇ、６０−２００μｍ、１００オングストローム）及びトルエン（２６０ｍＬ）の撹拌混合物に加えた。混合物を合計６時間撹拌・還流した。冷えたら固体をろ過し、メタノールでよく洗い、乾燥して、一般式Ｉの組成物（但し、Ｙ、Ｘ、及びＭが存在し、Ｚはメチルである。）を得た。
【０１４０】
（実施例７１）
３−メルカプトプロピルシリカ（２０ｇ、６０−２００μｍ、１００オングストローム、１．２ｍｍｏｌ／ｇ）、ジアリルジメチルアンモニウムクロリド（０．１２ｍｏｌ、６０％水溶液）、及び脱イオン水（６０ｍＬ）の混合物を、ｔｅｒｔ−ブチルヒドロジェンパーオキサイド（０．１ｍＬ）を１５分毎に加えつつ、１１０℃で２０時間加熱した。５０℃まで冷えたら脱イオン水を加え、溶液を１０分間撹拌し、その後、ろ過した。固体を撹拌し、脱イオン水（５×１００ｍＬ）中でろ過し、その後、メタノール（１００ｍＬ）中でろ過し、乾燥して、一般式Ｉの組成物（但し、Ｙ、Ｘ、及びＶが存在し、ｎは３であり、ｎ２は０であり、Ｒ９は、（ＣＨ２）３Ｎ＋（Ｃｌ−）（ＣＨ３）２ＣＨ２ＣＨ２ＣＨ３、（ＣＨ２）３Ｎ＋（Ｃｌ−）（ＣＨ３）２ＣＨ２ＣＨＣＨ２（但し、Ｌ１は塩素）、及び一般式ＩＩＩの化合物、の混合物であり、ｎ３は１から１００の間の整数である。）を得た。
【０１４１】
（実施例７２）
３−メルカプトプロピルトリメトキシシラン（０．０４ｍｏｌ）、ジアリルジメチルアンモニウムクロリド（０．０７２ｍｏｌ、６０％水溶液）、及びエタノール（３０ｍＬ）の溶液を、ｔｅｒｔ−ブチルヒドロジェンパーオキサイド（０．１ｍＬ）を１５分毎に加えつつ、２時間還流で加熱した。その後、溶液をシリカ（２０ｇ、４０−６０μｍ、６０オングストローム）及びエタノール（３０ｍＬ）の撹拌混合物に加え、その後、６時間還流した。冷えたら固体をろ過し、脱イオン水（５×１００ｍＬ）でよく洗い、その後、メタノール（１００ｍＬ）でよく洗い、乾燥して、一般式Ｉの組成物（但し、Ｙ、Ｘ、及びＶが存在し、ｎは２であり、ｎ１は２であり、ｎ２は１であり、Ｒ９は、（ＣＨ２）３Ｎ＋（Ｃｌ−）（ＣＨ３）２ＣＨ２ＣＨ２ＣＨ３、（ＣＨ２）３Ｎ＋（Ｃｌ−）（ＣＨ３）２ＣＨ２ＣＨＣＨ２（但し、Ｌ１は塩素）、及び一般式ＩＩＩの化合物、の混合物であり、ｎ３は１から２０の間の整数である。）を得た。
【０１４２】
（実施例７３）
１，２−ジメルカプトエタン（０．１０ｍｏｌ）及びビニルトリメトキシシラン（０．１２ｍｏｌ）の溶液を、ジ−ｔｅｒｔ−ブチルパーオキサイド（０．３ｍＬ）を３０分毎に加えつつ、１１０℃で１時間加熱した。ジアリルジメチルアンモニウムクロリド（０．２４ｍｏｌ、６０％水溶液）及びエタノール（６０ｍＬ）を加え、この結果得られた溶液を、ｔｅｒｔ−ブチルヒドロジェンパーオキサイド（０．０５ｍＬ）を１５分毎に加えつつ、２時間加熱した。その後、溶液をシリカ（１００ｇ、１５０−３００μｍ、１００オングストローム）及びエタノール（２００ｍＬ）の撹拌混合物に加え、６時間還流した。冷えたら固体をろ過し、脱イオン水（５×３００ｍＬ）でよく洗い、その後、メタノール（３００ｍＬ）でよく洗い、乾燥して、一般式Ｉの組成物（但し、Ｙ、Ｇ、及びＶが存在し、ｎは３であり、ｎ２は０であり、Ｌ１は塩素であり、ｎ３は１から５０の間の整数であり、Ｒ９は、一般式ＩＩＩの化合物及び（ＣＨ２）３Ｎ＋（Ｃｌ−）（ＣＨ３）２ＣＨ２ＣＨ２ＣＨ３、（ＣＨ２）３Ｎ＋（Ｃｌ−）（ＣＨ３）２ＣＨ２ＣＨＣＨ２の混合物である。）を得た。
【０１４３】
（実施例７４）
３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、その後、ジエチレントリアミン（０．２０ｍｏｌ）を加えた。１００℃で２時間加熱した後、メタノール（１００ｍＬ）を加え、溶液をさらに１時間還流した。溶液をシリカ（１００ｇ、１５０−３００μｍ、６０オングストローム）及びキシレン（２５０ｍＬ）の撹拌混合物に加え、その後、まとめた混合物を、ディーン・スターク装置でメタノールを除去しながら、１２０℃で１時間撹拌・加熱した。加熱・撹拌をさらに５時間続けた。冷やして水（１００ｍＬ）を加え、１時間の撹拌後に固体をろ過し、メタノール（５×３００ｍＬ）でよく洗い、乾燥して、一般式Ｉの組成物（但し、Ｙ及びＥが存在する。）を得た。
【０１４４】
（実施例７５）
３−メルカプトプロピルトリメトキシシラン（０．１６ｍｏｌ）及び塩化アリル（０．３２ｍｏｌ）の溶液を、ＡＩＢＮ（０．０５ｇ）を１５分毎に加えつつ、２時間撹拌しつつ還流した。過剰な塩化アリルを減圧下で除去し、その後、テトラエチレンペンタアミン（０．２３ｍｏｌ）を加えた。２時間の還流後、メタノール（１００ｍＬ）を加え、溶液をさらに１時間還流した。溶液をシリカ（１００ｇ、１５０−３００μｍ、６０オングストローム）及びキシレン（２４０ｍＬ）の撹拌混合物に加え、その後、まとめた混合物を、ディーン・スターク装置でメタノールを除去しながら、１２０℃で１時間撹拌・加熱した。混合物を１時間撹拌・還流し、その後、Ｎ−３−（３−トリメトキシシリルプロピルスルフィル）プロピル  チオ尿素  （ＣＨ３Ｏ）３ＳｉＣ３Ｈ６ＳＣ３Ｈ６ＮＨＣ（＝Ｓ）ＮＨ２（０．０５ｍｏｌ）（アリルチオ尿素（０．０５ｍｏｌ）と３−メルカプトプロピルトリメトキシシラン（０．０５ｍｏｌ）とを１２５℃で２時間反応させることにより得られたもの）を加え、混合物をさらに５時間撹拌・還流した。冷やして水（１００ｍＬ）を加え、１時間の撹拌後に固体をろ過し、メタノール（５×３００ｍＬ）でよく洗い、乾燥して、一般式Ｉの組成物（但し、Ｙ、Ｅ、及びＵが存在する。）を得た。
【０１４５】
（実施例７６）
実施例１６（０．０５ｇ）由来の生成物を、イリジウムトリクロリドの使用に起因するイリジウムを２０５ｐｐｍ含有する生成物流のサンプル（６ｍＬ）に加えた。混合物を、３０℃で１時間かき混ぜた後、ろ過した。ろ液の分析はイリジウムが除去されたことを示した。実施例５−１２、１９、３２−３８、４０−４８、５７−５９、及び６４−６８は、このテストで等しく有効であった。
【０１４６】
（実施例７７）
実施例６７（０．０３ｇ）由来の生成物を、触媒クロロカルボニルビス（トリフェニルホスフィン）イリジウム（Ｉ）の使用に起因するイリジウムを５５ｐｐｍ含有する生成物流のサンプル（１０ｍＬ）に加えた。混合物を、６０℃で６時間かき混ぜた後、ろ過した。ろ液の分析はイリジウムが除去されたことを示した。実施例１４−１８、２０−２６、及び３１−４６は、このテストで等しく有効であった。
【０１４７】
（実施例７８）
実施例３５（０．０３ｇ）由来の生成物を、触媒クロロトリス（トリフェニルホスフィン）ロジウム（Ｉ）（ウィルキンソン触媒）の使用に起因するロジウムを１５０ｐｐｍ含有するプロセス流のサンプル（３ｍＬ）に加えた。混合物を、室温で１時間かき混ぜた後、ろ過した。ろ液の分析はロジウムが除去されたことを示した。実施例９−１３、１６−１８、３３−５６、及び６４−７０は、このテストで等しく有効であった。
【０１４８】
（実施例７９）
実施例４０（０．０３ｇ）由来の生成物を、触媒アセチルアセトナトジカルボニルロジウム（Ｉ）の使用に起因するロジウムを１５０ｐｐｍ含有するプロセス流のサンプル（３ｍＬ）に加えた。混合物を、室温で１時間かき混ぜた後、ろ過した。ろ液の分析はロジウムが除去されたことを示した。実施例１４−１８、３５−３８、４０−５１、及び６４−６８は、このテストで等しく有効であった。
【０１４９】
（実施例８０）
実施例３（０．０１ｇ）由来の生成物を、触媒としての酢酸パラジウムの使用に起因するパラジウムを６０ｐｐｍ含有する生成物流のサンプル（３ｍＬ）に加えた。混合物を、３０℃で３０分かき混ぜた後、ろ過した。ろ液の分析はパラジウムが完全に除去されたことを示した。実施例１、４−２６、３９−４１、４９−６１、及び６４−６６は、このテストで等しく有効であった。
【０１５０】
（実施例８１）
実施例１６（０．０３ｇ）由来の生成物を、触媒テトラキス（トリフェニルホスフィン）パラジウム（０）の使用に起因するパラジウムを１２０ｐｐｍ含有する生成物流のサンプル（３ｍＬ）に加えた。混合物を、３０℃で２時間かき混ぜた後、ろ過した。ろ液の分析はパラジウムが除去されたことを示した。実施例１４−１５、２０−２６、３１−３７、３９−４７、及び６４−７０は、このテストで等しく有効であった。
【０１５１】
（実施例８２）
実施例１５（０．０３ｇ）由来の生成物を、触媒トリス（ジベンジリデンアセトン）ジパラジウム（０）の使用に起因するパラジウムを２００ｐｐｍ含有する生成物流のサンプル（２ｍＬ）に加えた。混合物を、３０℃で１時間かき混ぜた後、ろ過した。ろ液の分析はパラジウムが除去されたことを示した。実施例１６−１８、２０−２６、３５−４０、４３−４６、及び６５−６９は、このテストで等しく有効であった。
【０１５２】
（実施例８３）
実施例２３（０．０４ｇ）由来の生成物を、触媒塩化白金酸の使用に起因するプラチナを５０ｐｐｍ含有するプロセス流のサンプル（１５ｍＬ）に加えた。混合物を、３０℃で６時間かき混ぜた後、ろ過した。ろ液の分析はプラチナが除去されたことを示した。実施例１−３、９−１３、２０−２６、３２−３８、４８、５２、５７−５９、６５−６７、及び７１−７５は、このテストで等しく有効であった。
【０１５３】
（実施例８４）
実施例３８（０．０４ｇ）由来の生成物を、触媒塩化白金酸の使用に起因するプラチナを５ｐｐｍ含有する生成物流のサンプル（２０ｍＬ）に加えた。混合物を、５０℃で６時間かき混ぜた後、ろ過した。ろ液の分析はプラチナが除去されたことを示した。実施例１−３、９−１３、２０−２６、３２−３７、４８、５２、５７−５９、６５−６７、及び７１−７５は、このテストで等しく有効であった。
【０１５４】
（実施例８５）
プラチナを４０ｐｐｍ含有するシラン廃棄プロセス流（２０Ｌ）を、５０℃で、実施例３８由来の生成物（１００ｇ）を含有するカラムに通した。処理流の分析は残留プラチナ含量が１ｐｐｍ未満であることを示した。実施例２３及び６６は、このテストで等しく有効であった。
【０１５５】
（実施例８６）
ロジウムを３００ｐｐｍ含有するヒドロホルミル化廃棄プロセス流（５Ｌ）を、８０℃で、実施例１４由来の生成物（１００ｇ）を含有するカラムに通した。処理流の分析は残留ロジウム含量が１ｐｐｍ未満であることを示した。実施例３５及び４２は、このテストで等しく有効であった。
【０１５６】
（実施例８７）
実施例１５（０．０４ｇ）由来の生成物を、グラブス触媒であるビス（トリシクロヘキシルホスフィン）ベンジレジンルテニウム（ＩＶ）（ｂｉｓ（ｔｒｉｃｙｃｌｏｈｅｘｙｌｐｈｏｓｐｈｉｎｅ）  ｂｅｎｚｙｌｅｄｉｎｅ  ｒｕｔｈｅｎｉｕｍ（ＩＶ））の使用に起因するルテニウムを５０ｐｐｍ含有するプロセス流のサンプル（４ｍＬ）に加えた。混合物を、３０℃で６時間かき混ぜた後、ろ過した。ろ液の分析はルテニウムが除去されたことを示した。実施例２３、３４、及び６５は、このテストで等しく有効であった。
【０１５７】
（実施例８８）
実施例１４（０．０１ｇ）由来の生成物を、実施例８７に記載のグラブス触媒の使用に起因するルテニウムを５ｐｐｍ含有する生成物流のサンプル（５ｍＬ）に加えた。混合物を、６０℃で６時間かき混ぜた後、ろ過した。ろ液の分析は全てのルテニウムが除去されたことを示した。実施例２１−２６、３３−３５、３９、４３−４５、５７、６５、及び６６は、このテストで等しく有効であった。
【０１５８】
（実施例８９）
亜鉛及び鉄を合わせて１００００ｐｐｍ、プラチナ及びパラジウムをそれぞれ４ｐｐｍ、ルテニウムを３ｐｐｍ、並びにロジウムを１．５ｐｐｍ含有する溶液３０Ｌを、０．３Ｌ／時間の流速で、実施例３７由来の生成物（１００ｇ）の固定床内を通過させた。処理溶液の金属含量の減少は、プラチナ−９９％、パラジウム−９９％、ルテニウム−６０％、及びロジウム−７０％であった。
【０１５９】
（実施例９０）
実施例５７（０．２ｇ）由来の生成物を、銅（Ｉ）触媒の使用に起因する銅を６０ｐｐｍ含有するプロセス流（４０ｍＬ）由来のサンプルに加えた。混合物を、室温で２時間穏やかにかき混ぜた後、ろ過した。ろ液の分析は銅が除去されたことを示した。また、実施例１−８、２０−２６、３１−３９、及び５８−６１は、このテストで等しく有効であった。
【０１６０】
（実施例９１）
２−クロロ−Ｎ，Ｎ’−ジエチルアセタミド（１９ｍｇ）のプロセス流を、５０℃で１５時間撹拌しつつ加熱することにより、実施例２１（２モル当量）由来の生成物で処理した。固体をろ過すると、流れの分析は２−クロロ−Ｎ，Ｎ’−ジエチルアセタミドの完全な除去を示した。
【０１６１】
（実施例９２）
酢酸パラジウム（０．４８ｇ）のジクロロメタン（３０ｍＬ）溶液を実施例３５（２．０ｇ）由来の生成物に加え、混合物を２０℃で一晩かき混ぜた。黄色固体をろ過し、ジクロロメタンでよく洗い、その後、乾燥した。
【０１６２】
（実施例９３）
実施例９２で形成されたパラジウム触媒（５０ｍｇ）、４−ブロモトルエン（１．６ｍｍｏｌ）、フェニルボロン酸（１．６ｍｍｏｌ）、及び炭酸カリウム（２．４ｍｍｏｌ）のキシレン（１０ｍＬ）混合液を１１０℃で１時間撹拌した。混合物をろ過し、固体をエーテルでよく洗った。こうしてまとまった有機抽出物を水で洗い、乾燥し、その後、濃縮して、４−メチルビフェニル（収率９９％）を得た。
【０１６３】
（実施例９４）
２’−クロロアセトフェノン（１００ｍｇ）の無水エーテル（５ｍＬ）溶液を、混合物を３０℃で１．５時間撹拌しつつ加熱することにより、実施例２１（２モル当量）由来の生成物で処理した。混合物をろ過し、有機溶媒濃縮すると、残渣の分析は１％未満の残留塩化アルキルを示した。
【０１６４】
（実施例９５）
２−クロロメチルピリジン（１００ｍｇ）の無水トルエン（１０ｍＬ）溶液を、６０℃で２時間撹拌しつつ加熱することにより、実施例１７（２モル当量）由来の生成物で処理した。混合物をろ過し、有機溶媒濃縮すると、残渣の分析は１％未満の残留塩化アルキルを示した。
【０１６５】
（実施例９６）
実施例５７（０．０３ｇ）由来の生成物を、第一鉄イオン及び第二鉄イオンを２５ｐｐｍ含有する廃棄流のサンプル（３ｍＬ）に加えた。混合物を、３０℃で６時間かき混ぜた後、ろ過した。ろ液の分析は鉄が除去されたことを示した。実施例１−１３及び５８−６０は、このテストで等しく有効であった。
【０１６６】
［付記］
［付記１］
以下の一般式Ｉで示される組成物。
一般式Ｉ
［Ｙ］ｙ［Ａ］ａ［Ｂ１］１ｂ［Ｂ２］２ｂ［Ｃ１］１ｃ［Ｃ２］２ｃ［Ｃ３］３ｃ［Ｃ４］４ｃ［Ｄ１］１ｄ［Ｄ２］２ｄ［Ｄ３］３ｄ［Ｄ４］４ｄ［Ｄ５］５ｄ［Ｄ６］６ｄ［Ｅ］ｅ［Ｆ］ｆ［Ｇ］ｇ［Ｈ］ｈ［Ｊ］ｊ［Ｋ］ｋ［Ｍ］ｍ［Ｐ］ｐ［Ｕ］ｕ［Ｖ］ｖ［Ｗ］ｗ［Ｘ］ｘ
（但し、ＹはＳｉ（Ｏ４／２）であり、
ＷはＲｚＲ１Ｓｉ（Ｏｑ／２）であり、
Ｘは（Ｏ３／２）ＳｉＣ３Ｈ６ＳＨであり、
Ａは［（Ｏ３／２）Ｓｉ（ＣＨ２）２ＳＣＨ２ＣＨ２Ｓ−ＣＨ２ＣＨ２ＣＨ２ＳＲ］ａ１  ［（Ｏ３／２）Ｓｉ（ＣＨ２）２ＳＣＨ２ＣＨ２ＳＣＨ２ＣＨ２ＣＨ２Ｓ（ＣＨ２）２Ｓｉ（Ｏ３／２）］ａ２  ［（Ｏ３／２）Ｓｉ（ＣＨ２）２ＳＣＨ２ＣＨ２−ＣＨ２ＳＣＨ２ＣＨ２ＳＲ］ａ３であり、
Ｂ１は［（Ｏ３／２）Ｓｉ（ＣＨ２）３ＳＣＨ２ＣＨ２ＣＨ２ＳＨ］ｂ１  ［（Ｏ３／２）Ｓｉ（ＣＨ２）３ＳＣＨ２ＣＨ２ＣＨ２ＳＣＨ２ＣＨ２−ＳＨ］ｂ２  ［（Ｏ３／２）Ｓｉ（ＣＨ２）３ＳＣＨ２ＣＨ２ＣＨ２ＳＣＨ２ＣＨ２ＳＣＨ２ＣＨ２ＣＨ２Ｓ（ＣＨ２）３Ｓｉ（Ｏ３／２）］ｂ３であり、
Ｂ２は［（Ｏ３／２）Ｓｉ（ＣＨ２）３Ｓ−ＣＨ２−ＣＨ２ＣＨ２ＳＨ］ｂ１  ［（Ｏ３／２）Ｓｉ（ＣＨ２）３ＳＣＨ２ＣＨ２ＣＨ２ＳＣＨ２ＣＨ２ＣＨ２ＳＨ］ｂ２  ［（Ｏ３／２）Ｓｉ（ＣＨ２）３ＳＣＨ２ＣＨ２ＣＨ２Ｓ−ＣＨ２ＣＨ２ＣＨ２ＳＣＨ２ＣＨ２ＣＨ２Ｓ（ＣＨ２）３Ｓｉ（Ｏ３／２）］ｂ３であり、
Ｃ１は［（Ｏ３／２）Ｓｉ（ＣＨ２）２ＳＣＨ２ＣＨ２ＳＣＨ２ＣＨ２ＳＣＨ２ＣＨ２ＳＨ］ｃ１  ［（Ｏ３／２）Ｓｉ（ＣＨ２）２ＳＣＨ２ＣＨ２ＳＣＨ２ＣＨ２ＳＣＨ２ＣＨ２Ｓ（ＣＨ２）２Ｓｉ（Ｏ３／２）］ｃ２であり、
Ｃ２は［（Ｏ３／２）Ｓｉ（ＣＨ２）２ＳＣＨ２ＣＨ２ＣＨ２Ｓ−ＣＨ２ＣＨ２ＳＣＨ２ＣＨ２ＣＨ２ＳＨ］ｃ１  ［（Ｏ３／２）Ｓｉ（ＣＨ２）２ＳＣＨ２ＣＨ２ＣＨ２ＳＣＨ２ＣＨ２ＳＣＨ２ＣＨ２ＣＨ２Ｓ（ＣＨ２）２Ｓｉ（Ｏ３／２）］ｃ２であり、
Ｃ３は［（Ｏ３／２）Ｓｉ（ＣＨ２）３ＳＣＨ２ＣＨ２ＣＨ２ＳＣＨ２ＣＨ２ＳＣＨ２ＣＨ２ＣＨ２ＳＲ］ｃ１  ［（Ｏ３／２）Ｓｉ（ＣＨ２）３ＳＣＨ２ＣＨ２ＣＨ２ＳＣＨ２ＣＨ２Ｓ−ＣＨ２ＣＨ２ＣＨ２Ｓ（ＣＨ２）３Ｓｉ（Ｏ３／２）］ｃ２であり、
Ｃ４は［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２ＳＲ］ｃ１  ［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２Ｓ（ＣＨ２）３Ｓｉ（Ｏ３／２）］ｃ２であり、
Ｄ１は［（Ｏ３／２）Ｓｉ（ＣＨ２）２Ｓ−ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ２は［（Ｏ３／２）Ｓｉ（ＣＨ２）２ＳＣＨ２−ＣＨ２ＣＨ２ＳＣＨ２ＣＨ２ＣＨ２ＳＨ］ｄ１［（Ｏ３／２）Ｓｉ（ＣＨ２）２ＳＣＨ２ＣＨ２ＣＨ２Ｓ（ＣＨ２）２Ｓｉ（Ｏ３／２）］ｄ２であり、
Ｄ３は［（Ｏ３／２）Ｓｉ（ＣＨ２）２Ｓ−ＣＨ２ＣＨ２ＳＣＨ２ＣＨ２ＣＨ２ＳＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ４は［（Ｏ３／２）Ｓｉ−（ＣＨ２）２ＳＣＨ２ＣＨ２ＳＣＨ２ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ５は［（Ｏ３／２）Ｓｉ（ＣＨ２）２ＳＣＨ２ＣＨ２ＣＨ２ＳＣＨ２ＣＨ２ＣＨ２ＳＣＨ２ＣＨ２ＳＨ］ｄ１  ［（Ｏ３／２）Ｓｉ（ＣＨ２）２ＳＣＨ２ＣＨ２ＣＨ２Ｓ（ＣＨ２）２−Ｓｉ（Ｏ３／２）］ｄ２であり、
Ｄ６は［（Ｏ３／２）Ｓｉ（ＣＨ２）２ＳＣＨ２ＣＨ２ＣＨ２ＳＣＨ２ＣＨ２ＣＨ２ＳＣＨ２ＣＨ２ＣＨ２ＳＨ］ｄ１  ［（Ｏ３／２）Ｓｉ（ＣＨ２）２Ｓ−ＣＨ２ＣＨ２ＣＨ２Ｓ（ＣＨ２）２Ｓｉ（Ｏ３／２）］ｄ２であり、
Ｅは［（Ｏ３／２）Ｓｉ（ＣＨ２）３ＳＣＨ２ＣＨ２ＣＨ２ＮＲ３Ｒ４］であり、
Ｆは［（Ｏ３／２）Ｓｉ（ＣＨ２）ｎＳ−ＣＨ２ＣＨ２ＣＨ２ＳＲ］ｆ１［（Ｏ３／２）Ｓｉ（ＣＨ２）ｎＳＣＨ２ＣＨ２ＣＨ２Ｓ（ＣＨ２）ｎＳｉ（Ｏ３／２）］ｆ２であり、
Ｇは［（Ｏ３／２）Ｓｉ（ＣＨ２）ｎＳＣＨ２ＣＨ２ＳＲ］ｇ１  ［（Ｏ３／２）Ｓｉ（ＣＨ２）ｎＳＣＨ２ＣＨ２Ｓ（ＣＨ２）ｎＳｉ（Ｏ３／２）］ｇ２であり、
Ｈは［（Ｏ３／２）Ｓｉ（ＣＨ２）ｎＳＣＨ２ＣＨ２Ｓ（ＣＨ２）３ＮＺＲ］であり、
Ｊは［（Ｏ３／２）Ｓｉ（ＣＨ２）ｎＳＣＨ２ＣＨ２ＣＨ２Ｓ（ＣＨ２）３ＮＺＲ］であり、
Ｋは［（Ｏ３／２）Ｓｉ（ＣＨ２）ｎＳＣＨ２ＣＨ２Ｓ（（ＣＨ２）３ＮＺ（ＣＨ２）３ＳＣＨ２−ＣＨ２Ｓ）ｘＲ］ｋ１［（Ｏ３／２）Ｓｉ（ＣＨ２）ｎＳＣＨ２ＣＨ２Ｓ（（ＣＨ２）３ＮＺ（ＣＨ２）３ＳＣＨ２ＣＨ２Ｓ）ｖ（ＣＨ２）ｎＳｉ（Ｏ３／２）］ｋ２［（Ｏ３／２）Ｓｉ（ＣＨ２）ｎＳ−ＣＨ２ＣＨ２Ｓ（（ＣＨ２）３ＮＺ（ＣＨ２）３ＳＣＨ２ＣＨ２Ｓ）ｉ（ＣＨ２）３ＮＺＲ］ｋ３であり、
Ｍは［（Ｏ３／２）Ｓｉ（ＣＨ２）ｎＳＣＨ２ＣＨ２ＣＨ２Ｓ（（ＣＨ２）３−ＮＺ（ＣＨ２）３ＳＣＨ２ＣＨ２ＣＨ２Ｓ）ｘＲ］ｍ１［（Ｏ３／２）Ｓｉ（ＣＨ２）ｎＳＣＨ２ＣＨ２ＣＨ２Ｓ（（ＣＨ２）３ＮＺ（ＣＨ２）３ＳＣＨ２ＣＨ２ＣＨ２Ｓ）ｖ（ＣＨ２）ｎ−Ｓｉ（Ｏ３／２）］ｍ２［（Ｏ３／２）Ｓｉ（ＣＨ２）ｎＳＣＨ２ＣＨ２ＣＨ２Ｓ（（ＣＨ２）３ＮＺ（ＣＨ２）３ＳＣＨ２ＣＨ２ＣＨ２Ｓ）ｉ（ＣＨ２）３ＮＺＲ］ｍ３であり、
Ｐは［（Ｏ３／２）Ｓｉ（ＣＨ２）ｎＳＣＨ２ＣＨ２ＣＨ２Ｓ（（ＣＨ２）２Ｔ（ＣＨ２）２ＳＣＨ２ＣＨ２ＣＨ２Ｓ）ｘＲ］ｐ１  ［（Ｏ３／２）Ｓｉ（ＣＨ２）ｎＳＣＨ２ＣＨ２ＣＨ２Ｓ−（（ＣＨ２）２Ｔ（ＣＨ２）２ＳＣＨ２ＣＨ２ＣＨ２Ｓ）ｖ（ＣＨ２）ｎＳｉ（Ｏ３／２）］ｐ２［（Ｏ３／２）Ｓｉ（ＣＨ２）ｎＳＣＨ２ＣＨ２ＣＨ２Ｓ（（ＣＨ２）２Ｔ（ＣＨ２）２ＳＣＨ２−ＣＨ２ＣＨ２Ｓ）ｉ（ＣＨ２）２ＴＲ］ｐ３であり、
Ｕは［（Ｏ３／２）Ｓｉ（ＣＨ２）３Ｓ（ＣＨ２）３ＮＨＣ（＝Ｓ）ＮＨ２であり、
Ｖは［Ｏ３／２Ｓｉ（ＣＨ２）ｎＳ［（ＣＨ２）ｎ１Ｓ］ｎ２Ｒ９であり、
ここで、Ｚは、水素、Ｃ１−２２アルキル基、Ｃ２−２２アルケニル基、Ｃ１−２２アリール基、ＣＯ  ＮＨＲ５、ＣＳ  ＮＨＲ５、及びＣＯ  ＯＲ５から独立して選択され、
Ｒｚは、水素、Ｃ１−２２アルキル基、Ｃ２−２２アルケニル基、Ｃ１−２２アリール基、及びＣ１−２２ヘテロアリール基から独立して選択され、
Ｔは、随意に置換された、Ｃ２−２２アルキル基、Ｃ２−２２シクロアルキル基、Ｃ２−２２アリール基、Ｃ２−２２ヘテロアリール基、及びＣ２−２２アルキルアリール基であり、
Ｒは、水素、Ｃ１−２２アルキル基、Ｃ２−２２アルケニル基、Ｃ１−２２アリール基、Ｃ１−２２アルキルアリール基、及びアシル基（ＣＯ  Ｒ２）から選択され、
Ｒ１は、随意に置換されており、且つ、Ｃ１−２２アルキル基、Ｃ２−２２アルケニル基、Ｃ２−２２アルキニル基、アリール基、アルキルアミン基、アルキルポリアルキルアミン基、及びメルカプトアルキル基から選択される基であり、
Ｒ２及びＲ５は、水素、Ｃ１−２２アルキル基、Ｃ２−２２アルケニル基、及びＣ１−２２アリール基から独立して選択され、
Ｒ３及びＲ４は、それぞれが、水素、Ｃ１−２２アルキル基、Ｃ１−２２アリール基、Ｃ１−２２ヘテロアリール基、Ｃ１−２２アルキルアリール基、アルキルアミン基、アルキルポリアルキルアミン基、トリアルキルアンモニウム基から独立して選択される、又は、両方が、Ｃ３−１２の環式のアルキル又はヘテロアルキル又は芳香族の基の一部であり、
Ｒ９は、（ＣＨ２）３Ｎ＋（Ｌ１）（ＣＨ３）２ＣＨ２ＣＨ２ＣＨ３、（ＣＨ２）３Ｎ＋（Ｌ１）（ＣＨ３）２ＣＨ２ＣＨＣＨ２、及び一般式ＩＩＩの化合物であり、
ｎ３は、０から１００の間の整数であり、
Ｌ１は、アニオン（これらに限定されるわけではないものの、ハロゲン化物アニオン、硝酸アニオン、硫酸アニオン、炭酸アニオン、リン酸アニオン、クロム酸アニオン、過マンガン酸アニオン、水素化ホウ素アニオン、シアノ水素化ホウ素アニオンを含む）であり、
【化２】
2018532865.tif 000003
ｎ及びｎ１は、独立して、２又は３であり、
ｎ２は、０から１００の間の整数でり、
ｉ、ｘ、及びｖは、独立して、１から１００の整数であり、
ｑは、１から３の整数であり、ｚは、０から２の整数であり、且つ、ｑ＋ｚ＝３であり、
ａ、ａ１−３、１ｂ、１ｂ１−３、２ｂ、２ｂ１−３、１ｃ、１ｃ１−２、２ｃ、２ｃ１−２、３ｃ、３ｃ１−２、４ｃ、４ｃ１−２、１ｄ、１ｄ１−２、２ｄ、２ｄ１−２、３ｄ、３ｄ１−２、４ｄ、４ｄ１−２、５ｄ、５ｄ１−２、６ｄ、６ｄ１−２、ｅ、ｆ、ｆ１−２、ｇ、ｇ１−２、ｈ、ｊ、ｋ、ｋ１−３、ｍ、ｍ１−３、ｐ、ｐ１−３、ｕ、ｕ１−３、ｖ、ｘ、ｗ、及びｙは、ｙ：ａ＋（１  ｔｏ  ２）ｂ＋（１  ｔｏ  ４）ｃ＋（１  ｔｏ  ６）ｄ＋ｅ＋ｆ＋ｇ＋ｈ＋ｊ＋ｋ＋ｍ＋ｖ＋ｗ＋ｘの割合が０．０１から１００００であり、ｙ：ａ＋（１  ａｎｄ  ２）ｂ＋（１  ｔｏ  ４）ｃ＋（１  ｔｏ  ６）ｄ＋ｅ＋ｆ＋ｇ＋ｖ＋ｗ＋ｘの割合が０．０１から１００００であり、ｙ：ｆ＋ｇ＋ｈ＋ｊ＋ｋ＋ｍ＋ｖ＋ｗ＋ｘの割合が０．０１から１００００であり、ｙ：ｅ＋ｆ＋ｇ＋ｗ＋ｘの割合が０．０１から１００００であり、ｙ：ｆ＋ｇ＋ｈ＋ｊ＋ｐ＋ｕ＋ｖ＋ｗ＋ｘの割合が０．０１から１００００であり、且つ、ａ１：ａ３、ａ１：ａ２＋ａ３、１ｂ２：１ｂ１＋１ｂ３、２ｂ２：２ｂ１＋２ｂ３、１ｃ１：１ｃ２、２ｃ１：２ｃ２、３ｃ１：３ｃ２、４ｃ１：４ｃ２、１ｄ１：１ｄ２、２ｄ１：２ｄ２、３ｄ１：３ｄ２、４ｄ１：４ｄ２、５ｄ１：５ｄ２、６ｄ１：６ｄ２、ｆ１：ｆ２、ｇ１：ｇ２、ｋ１：ｋ３、ｋ１：ｋ２＋ｋ３、ｍ１：ｍ３、ｍ１：ｍ２＋ｍ３、ｐ１：ｐ３、ｐ１：ｐ２＋ｐ３の割合のそれぞれが０．０１から１００の間で変動するような、整数であり、
一般式Ｉにおいて、成分Ａ、Ｂ１−２、Ｃ１−４、Ｄ１−６、Ｅ、Ｈ、Ｊ、Ｋ、Ｍ、Ｐ、Ｕ、及びＶのうち少なくとも１つ並びに成分Ｙは必ず存在する。）
【０１６７】
［付記２］
一般式Ｉの［Ｙ］ｙ［Ａ］ａ［Ｂ１］１ｂ［Ｂ２］２ｂ［Ｃ１］１ｃ［Ｃ２］２ｃ［Ｃ３］３ｃ［Ｃ４］４ｃ［Ｄ１］１ｄ［Ｄ２］２ｄ［Ｄ３］３ｄ［Ｄ４］４ｄ［Ｄ５］５ｄ［Ｄ６］６ｄ［Ｅ］ｅ［Ｆ］ｆ［Ｇ］ｇ［Ｕ］ｕ［Ｘ］ｘについて、
Ｙは、Ｓｉ（Ｏ４／２）であり、
Ｘは、（Ｏ３／２）ＳｉＣ３Ｈ６ＳＨであり、
Ａは、［（Ｏ３／２）Ｓｉ（ＣＨ２）２ＳＣＨ２ＣＨ２ＳＣＨ２ＣＨ２ＣＨ２ＳＲ］ａ１［（Ｏ３／２）Ｓｉ（ＣＨ２）２ＳＣＨ２ＣＨ２ＳＣＨ２ＣＨ２−ＣＨ２Ｓ（ＣＨ２）２Ｓｉ（Ｏ３／２）］ａ２［（Ｏ３／２）Ｓｉ（ＣＨ２）２ＳＣＨ２ＣＨ２ＣＨ２ＳＣＨ２ＣＨ２ＳＲ］ａ３であり、
Ｂ１は、［（Ｏ３／２）Ｓｉ（ＣＨ２）３ＳＣＨ２ＣＨ２ＣＨ２−ＳＨ］ｂ１［（Ｏ３／２）Ｓｉ（ＣＨ２）３ＳＣＨ２ＣＨ２ＣＨ２ＳＣＨ２ＣＨ２ＳＨ］ｂ２［（Ｏ３／２）Ｓｉ（ＣＨ２）３ＳＣＨ２ＣＨ２ＣＨ２ＳＣＨ２ＣＨ２ＳＣＨ２ＣＨ２ＣＨ２−Ｓ（ＣＨ２）３Ｓｉ（Ｏ３／２）］ｂ３であり、
Ｂ２は、［（Ｏ３／２）Ｓｉ（ＣＨ２）３ＳＣＨ２ＣＨ２ＣＨ２ＳＨ］ｂ１［（Ｏ３／２）Ｓｉ（ＣＨ２）３ＳＣＨ２ＣＨ２ＣＨ２ＳＣＨ２ＣＨ２ＣＨ２−ＳＨ］ｂ２  ［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２Ｓ（ＣＨ２）３Ｓｉ（Ｏ３／２）］ｂ３であり、
Ｃ１は、［（Ｏ３／２）Ｓｉ（ＣＨ２）２−ＳＣＨ２ＣＨ２ＳＣＨ２ＣＨ２ＳＣＨ２ＣＨ２ＳＨ］ｃ１  ［（Ｏ３／２）Ｓｉ（ＣＨ２）２ＳＣＨ２ＣＨ２ＳＣＨ２ＣＨ２ＳＣＨ２ＣＨ２Ｓ（ＣＨ２）２−Ｓｉ（Ｏ３／２）］ｃ２であり、
Ｃ２は、［（Ｏ３／２）Ｓｉ（ＣＨ２）２ＳＣＨ２ＣＨ２ＣＨ２ＳＣＨ２ＣＨ２ＳＣＨ２ＣＨ２ＣＨ２ＳＨ］ｃ１  ［（Ｏ３／２）Ｓｉ（ＣＨ２）２ＳＣＨ２ＣＨ２ＣＨ２ＳＣＨ２ＣＨ２ＳＣＨ２−ＣＨ２ＣＨ２Ｓ（ＣＨ２）２Ｓｉ（Ｏ３／２）］ｃ２であり、
Ｃ３は、［（Ｏ３／２）Ｓｉ（ＣＨ２）３ＳＣＨ２ＣＨ２ＣＨ２ＳＣＨ２ＣＨ２ＳＣＨ２ＣＨ２ＣＨ２ＳＲ］ｃ１  ［（Ｏ３／２）Ｓｉ−（ＣＨ２）３ＳＣＨ２ＣＨ２ＣＨ２ＳＣＨ２ＣＨ２ＳＣＨ２ＣＨ２ＣＨ２Ｓ（ＣＨ２）３Ｓｉ（Ｏ３／２）］ｃ２であり、
Ｃ４は、［（Ｏ３／２）Ｓｉ（ＣＨ２）３ＳＣＨ２ＣＨ２ＣＨ２ＳＣＨ２−ＣＨ２ＣＨ２ＳＣＨ２ＣＨ２ＣＨ２ＳＲ］ｃ１  ［（Ｏ３／２）Ｓｉ（ＣＨ２）３ＳＣＨ２ＣＨ２ＣＨ２ＳＣＨ２ＣＨ２ＣＨ２ＳＣＨ２ＣＨ２ＣＨ２Ｓ（ＣＨ２）３Ｓｉ（Ｏ３／２）］ｃ２であり、
Ｄ１は、［（Ｏ３／２）Ｓｉ（ＣＨ２）２ＳＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ２は、［（Ｏ３／２）Ｓｉ（ＣＨ２）２ＳＣＨ２ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２ＣＨ２Ｓ（ＣＨ２）２Ｓｉ（Ｏ３／２）］ｄ２であり、
Ｄ３は、［（Ｏ３／２）Ｓｉ（ＣＨ２）２ＳＣＨ２ＣＨ２ＳＣＨ２ＣＨ２ＣＨ２ＳＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ４は、［（Ｏ３／２）Ｓｉ（ＣＨ２）２ＳＣＨ２ＣＨ２ＳＣＨ２ＣＨ２ＣＨ２ＳＣＨ２ＣＨ２ＣＨ２ＳＨ］ｄ１  ［（Ｏ３／２）Ｓｉ（ＣＨ２）２ＳＣＨ２ＣＨ２Ｓ（ＣＨ２）２Ｓｉ（Ｏ３／２）］ｄ２であり、
Ｄ５は、［（Ｏ３／２）Ｓｉ（ＣＨ２）２ＳＣＨ２ＣＨ２ＣＨ２ＳＣＨ２ＣＨ２ＣＨ２ＳＣＨ２ＣＨ２ＳＨ］ｄ１  ［（Ｏ３／２）Ｓｉ（ＣＨ２）２ＳＣＨ２ＣＨ２ＣＨ２Ｓ−（ＣＨ２）２Ｓｉ（Ｏ３／２）］ｄ２であり、
Ｄ６は、［（Ｏ３／２）Ｓｉ（ＣＨ２）２ＳＣＨ２ＣＨ２ＣＨ２ＳＣＨ２ＣＨ２ＣＨ２ＳＣＨ２ＣＨ２ＣＨ２ＳＨ］ｄ１  ［（Ｏ３／２）Ｓｉ（ＣＨ２）２−ＳＣＨ２ＣＨ２ＣＨ２Ｓ（ＣＨ２）２Ｓｉ（Ｏ３／２）］ｄ２であり、
Ｅは、［（Ｏ３／２）Ｓｉ（ＣＨ２）３ＳＣＨ２ＣＨ２ＣＨ２ＮＲ３Ｒ４］であり、
Ｆは、［（Ｏ３／２）Ｓｉ（ＣＨ２）ｎＳ−ＣＨ２ＣＨ２ＣＨ２−ＳＲ］ｆ１  ［（Ｏ３／２）Ｓｉ（ＣＨ２）ｎＳＣＨ２ＣＨ２ＣＨ２Ｓ（ＣＨ２）ｎＳｉ（Ｏ３／２）］ｆ２であり、
Ｇは、［（Ｏ３／２）Ｓｉ（ＣＨ２）ｎＳＣＨ２ＣＨ２−ＳＲ］ｇ１［（Ｏ３／２）Ｓｉ（ＣＨ２）ｎＳＣＨ２ＣＨ２Ｓ（ＣＨ２）ｎＳｉ（Ｏ３／２）］ｇ２であり、
Ｕは、［（Ｏ３／２）Ｓｉ（ＣＨ２）３Ｓ（ＣＨ２）３ＮＨＣ（＝Ｓ）ＮＨ２であり、
ここで、Ｒは、水素、Ｃ１−２２アルキル基、Ｃ２−２２アルケニル基、Ｃ１−２２アリール基、Ｃ１−２２アルキルアリール基、及びアシル基（ＣＯ  Ｒ２）から選択され、
Ｒ１は、随意に置換されており、且つ、Ｃ１−２２アルキル基、Ｃ２−２２アルケニル基、Ｃ２−２２アルキニル基、アリール基、アルキルアミン基、アルキルポリアルキルアミン基、及びメルカプトアルキル基から選択される基であり、
Ｒ２及びＲ５は、水素、Ｃ１−２２アルキル基、Ｃ２−２２アルケニル基、及びＣ１−２２アリール基から独立して選択され、
Ｒ３及びＲ４は、水素、Ｃ１−２２アルキル基、Ｃ１−２２アリール基、Ｃ１−２２ヘテロアリール基、Ｃ１−２２アルキルアリール基、アルキルアミン基、アルキルポリアルキルアミン基、及び四級アンモニウム基から独立して選択され、
ｎは、２から３の整数であり、
ａ、ａ１−３、１ｂ、１ｂ１−３、２ｂ、２ｂ１−３、１ｃ、１ｃ１−２、２ｃ、２ｃ１−２、３ｃ、３ｃ１−２、４ｃ、４ｃ１−２、１ｄ、１ｄ１−２、２ｄ、２ｄ１−２、３ｄ、３ｄ１−２、４ｄ、４ｄ１−２、５ｄ、５ｄ１−２、６ｄ、６ｄ１−２、ｅ、ｆ、ｆ１−２、ｇ、ｇ１−２、ｕ、ｘ、及びｙは、ｙ：ａ＋（１  ｔｏ  ２）ｂ＋（１  ｔｏ  ４）ｃ＋（１  ｔｏ  ６）ｄ＋ｅ＋ｆ＋ｇ＋ｈ＋ｕ＋ｘの割合が０．０１から１００００であり、ｙ：ａ＋（１  ａｎｄ  ２）ｂ＋（１  ｔｏ  ４）ｃ＋（１  ｔｏ  ６）ｄ＋ｅ＋ｆ＋ｇ＋ｕ＋ｘの割合が０．０１から１００００であり、且つ、ａ１：ａ３、ａ１：ａ２＋ａ３、１ｂ２：１ｂ１＋１ｂ３、２ｂ２：２ｂ１＋２ｂ３、１ｃ１：１ｃ２、２ｃ１：２ｃ２、３ｃ１：３ｃ２、４ｃ１：４ｃ２、１ｄ１：１ｄ２、２ｄ１：２ｄ２、３ｄ１：３ｄ２、４ｄ１：４ｄ２、５ｄ１：５ｄ２、６ｄ１：６ｄ２、ｆ１：ｆ２、ｇ１：ｇ２の割合のそれぞれが０．０１から１００の間で変動するような整数であり、
一般式Ｉにおいて、成分Ａ、Ｂ１−２、Ｃ１−４、Ｄ１−６、Ｅ、及びＵの少なくとも１つ並びに成分Ｙは必ず存在する、
付記１に記載の組成物。
【０１６８】
［付記３］
成分Ｂ１−２、Ｄ１−６、Ｅ、及びＵの少なくとも１つ並びに成分Ｙは必ず存在する、付記２に記載の組成物。
【０１６９】
［付記４］
成分Ｂ１−２及びＥの少なくとも１つ並びに成分Ｙは必ず存在する、付記２に記載の組成物。
【０１７０】
［付記５］
［Ｙ］ｙ［Ｅ］ｅ［Ｆ］ｆ［Ｇ］ｇ［Ｕ］ｕ［Ｘ］ｘについて、
Ｙは、Ｓｉ（Ｏ４／２）であり、
Ｘは、（Ｏ３／２）ＳｉＣ３Ｈ６ＳＨであり、
Ｅは、［（Ｏ３／２）Ｓｉ（ＣＨ２）ｎＳＣＨ２ＣＨ２ＣＨ２ＮＲ３Ｒ４］であり、
Ｆは、［（Ｏ３／２）Ｓｉ（ＣＨ２）ｎＳＣＨ２ＣＨ２ＣＨ２ＳＲ］ｆ１  ［（Ｏ３／２）Ｓｉ（ＣＨ２）ｎＳＣＨ２ＣＨ２ＣＨ２Ｓ（ＣＨ２）ｎＳｉ（Ｏ３／２）］ｆ２であり、
Ｇは、［（Ｏ３／２）Ｓｉ（ＣＨ２）ｎＳＣＨ２ＣＨ２ＳＲ］ｇ１［（Ｏ３／２）Ｓｉ（ＣＨ２）ｎＳ−ＣＨ２ＣＨ２Ｓ（ＣＨ２）ｎＳｉ（Ｏ３／２）］ｇ２であり、
Ｕは、［（Ｏ３／２）Ｓｉ（ＣＨ２）３Ｓ（ＣＨ２）３ＮＨＣ（＝Ｓ）ＮＨ２であり、
Ｒは、水素、Ｃ１−２２アルキル基、Ｃ２−２２アルケニル基、Ｃ１−２２アリール基、Ｃ１−２２アルキルアリール基、及びＣＯ  ＣＨ３から選択され、
Ｒ１は、随意に置換されており、且つ、Ｃ１−２２アルキル基、Ｃ２−２２アルケニル基、Ｃ２−２２アルキニル基、アリール基、アルキルアミン基、アルキルポリアルキルアミン基、及びメルカプトアルキル基から選択される基であり、
Ｒ３及びＲ４は、それぞれが、水素、Ｃ１−２２アルキル基、Ｃ１−２２アリール基、Ｃ１−２２ヘテロアリール基、Ｃ１−２２アルキルアリール基、アルキルアミン基、アルキルポリアルキルアミン基から独立して選択される、又は、両方が、Ｃ３−１２の環式のアルキル又はヘテロアルキルの基の一部であり、
ｎは、２から３の整数であり、
ｅ、ｆ、ｆ１−２、ｇ、ｇ１−２、ｕ、ｗ、及びｙは、ｙ：ｅ＋ｆ＋ｇ＋ｕ＋ｗの割合が０．０１から１０００であり、ｆ１：ｆ２及びｇ１：ｇ２の割合が０．０１から１００の間で独立して変動するような整数であり、
一般式Ｉにおいて、成分Ｆ、Ｇ、Ｘ、及びＵの１つ、成分Ｙ、並びに成分Ｅは必ず存在する、
付記１に記載の組成物。
【０１７１】
［付記６］
［Ｙ］ｙ［Ｆ］ｆ［Ｇ］ｇ［Ｈ］ｈ［Ｊ］ｊ［Ｋ］ｋ［Ｍ］ｍ［Ｕ］ｕ［Ｘ］ｘについて、
Ｙは、Ｓｉ（Ｏ４／２）であり、
Ｘは、（Ｏ３／２）ＳｉＣ３Ｈ６ＳＨであり、
Ｆは、［（Ｏ３／２）Ｓｉ（ＣＨ２）ｎＳＣＨ２ＣＨ２ＣＨ２ＳＲ］ｆ１［（Ｏ３／２）Ｓｉ（ＣＨ２）ｎＳＣＨ２ＣＨ２−ＣＨ２Ｓ（ＣＨ２）ｎＳｉ（Ｏ３／２）］ｆ２であり、
Ｇは、［（Ｏ３／２）Ｓｉ（ＣＨ２）ｎＳＣＨ２ＣＨ２ＳＲ］ｇ１［（Ｏ３／２）Ｓｉ（ＣＨ２）ｎＳＣＨ２ＣＨ２Ｓ（ＣＨ２）ｎＳｉ（Ｏ３／２）］ｇ２であり、
Ｈは、［（Ｏ３／２）Ｓｉ（ＣＨ２）ｎＳＣＨ２ＣＨ２Ｓ（ＣＨ２）３ＮＺＲ］であり、
Ｊは、［（Ｏ３／２）Ｓｉ（ＣＨ２）ｎＳＣＨ２ＣＨ２ＣＨ２Ｓ（ＣＨ２）３ＮＺＲ］であり、
Ｋは、［（Ｏ３／２）Ｓｉ−（ＣＨ２）ｎＳＣＨ２ＣＨ２Ｓ（（ＣＨ２）３ＮＺ（ＣＨ２）３ＳＣＨ２ＣＨ２Ｓ）ｘＲ］ｋ１［（Ｏ３／２）Ｓｉ（ＣＨ２）ｎＳＣＨ２ＣＨ２Ｓ（（ＣＨ２）３ＮＺ（ＣＨ２）３ＳＣＨ２−ＣＨ２Ｓ）ｖ（ＣＨ２）ｎＳｉ（Ｏ３／２）］ｋ２［（Ｏ３／２）Ｓｉ（ＣＨ２）ｎＳＣＨ２ＣＨ２Ｓ（（ＣＨ２）３ＮＺ（ＣＨ２）３ＳＣＨ２ＣＨ２Ｓ）ｉ（ＣＨ２）３ＮＺＲ］ｋ３であり、
Ｍは、［（Ｏ３／２）Ｓｉ（ＣＨ２）ｎＳＣＨ２ＣＨ２ＣＨ２Ｓ（（ＣＨ２）３ＮＺ（ＣＨ２）３ＳＣＨ２ＣＨ２ＣＨ２Ｓ）ｘＲ］ｍ１［（Ｏ３／２）Ｓｉ（ＣＨ２）ｎＳＣＨ２ＣＨ２ＣＨ２Ｓ−（（ＣＨ２）３ＮＺ（ＣＨ２）３ＳＣＨ２ＣＨ２ＣＨ２Ｓ）ｖ（ＣＨ２）ｎＳｉ（Ｏ３／２）］ｍ２［（Ｏ３／２）Ｓｉ（ＣＨ２）ｎＳＣＨ２ＣＨ２ＣＨ２Ｓ（（ＣＨ２）３ＮＺ（ＣＨ２）３Ｓ−ＣＨ２ＣＨ２ＣＨ２Ｓ）ｉ（ＣＨ２）３ＮＺＲ］ｍ３であり、
Ｕは、［（Ｏ３／２）Ｓｉ（ＣＨ２）３Ｓ（ＣＨ２）３ＮＨＣ（＝Ｓ）ＮＨ２であり、
ここで、Ｚは、水素、Ｃ１−２２アルキル基、Ｃ２−２２アルケニル基、Ｃ１−２２アリール基、ＣＯ  ＮＨＲ５、ＣＳ  ＮＨＲ５、及びＣＯ  ＯＲ５から選択され、
Ｒは、水素、Ｃ１−２２アルキル基、Ｃ２−２２アルケニル基、Ｃ１−２２アリール基、Ｃ１−２２アルキルアリール基、及びアシル基（ＣＯ  Ｒ２）から選択され、
Ｒ１は、随意に置換されており、且つ、Ｃ１−２２アルキル基、Ｃ２−２２アルケニル基、Ｃ２−２２アルキニル基、アリール基、アルキルアミン基、アルキルポリアルキルアミン基、及びメルカプトアルキル基から選択される基であり、
Ｒ５は、水素、Ｃ１−２２アルキル基、Ｃ２−２２アルケニル基、及びＣ１−２２アリール基から独立して選択され、
ｎは、２から３の整数であり、
ｉ、ｕ、ｘ、及びｖは、独立して、１から１００の整数であり、
ｆ、ｆ１−２、ｇ、ｇ１−２、ｈ、ｊ、ｋ、ｋ１−３、ｍ、ｍ１−３、ｗ、及びｙは、ｙ：ｆ＋ｇ＋ｈ＋ｊ＋ｋ＋ｍ＋ｕ＋ｗの割合が０．０１から１０００であり、ｆ１：ｆ２、ｇ１：ｇ２、ｋ１：ｋ３、ｋ１：ｋ２＋ｋ３、ｍ１：ｍ３、及びｍ１：ｍ２＋ｍ３の割合が０．０１から１００の間で独立して変動するような整数であり、
一般式Ｉにおいて、成分Ｈ、Ｊ、Ｋ、Ｍ、及びＵの少なくとも１つ並びに成分Ｙは必ず存在する、
付記１に記載の組成物。
【０１７２】
［付記７］
成分Ｈ、Ｊ、Ｋ、Ｍ、及びＵの少なくとも１つ、成分Ｆ又はＧ、並びに成分Ｙが存在する、付記６に記載の組成物。
【０１７３】
［付記８］
［Ｙ］ｙ［Ｆ］ｆ［Ｇ］ｇ［Ｐ］ｐ［Ｕ］ｕ［Ｘ］ｘについて、
Ｙは、Ｓｉ（Ｏ４／２）であり、
Ｘは、（Ｏ３／２）ＳｉＣ３Ｈ６ＳＨであり、
Ｆは、［（Ｏ３／２）Ｓｉ（ＣＨ２）ｎＳＣＨ２ＣＨ２ＣＨ２ＳＲ］ｆ１［（Ｏ３／２）Ｓｉ（ＣＨ２）ｎＳＣＨ２ＣＨ２ＣＨ２Ｓ（ＣＨ２）ｎＳｉ（Ｏ３／２）］ｆ２であり、
Ｇは、［（Ｏ３／２）Ｓｉ（ＣＨ２）ｎＳＣＨ２ＣＨ２ＳＲ］ｇ１［（Ｏ３／２）Ｓｉ（ＣＨ２）ｎＳＣＨ２ＣＨ２Ｓ（ＣＨ２）ｎＳｉ（Ｏ３／２）］ｇ２であり、
Ｐは、［（Ｏ３／２）Ｓｉ（ＣＨ２）ｎＳ−ＣＨ２ＣＨ２ＣＨ２Ｓ（（ＣＨ２）２Ｔ（ＣＨ２）２ＳＣＨ２ＣＨ２ＣＨ２Ｓ）ｘＲ］ｐ１［（Ｏ３／２）Ｓｉ（ＣＨ２）ｎＳＣＨ２ＣＨ２ＣＨ２Ｓ（（ＣＨ２）２Ｔ（ＣＨ２）２ＳＣＨ２−ＣＨ２ＣＨ２Ｓ）ｖ（ＣＨ２）ｎＳｉ（Ｏ３／２）］ｐ２［（Ｏ３／２）Ｓｉ（ＣＨ２）ｎＳＣＨ２ＣＨ２ＣＨ２Ｓ（（ＣＨ２）２Ｔ（ＣＨ２）２ＳＣＨ２ＣＨ２ＣＨ２Ｓ）ｉ（ＣＨ２）２ＴＲ］ｐ３であり、
Ｕは、［（Ｏ３／２）Ｓｉ（ＣＨ２）３Ｓ（ＣＨ２）３ＮＨＣ（＝Ｓ）ＮＨ２であり、
ここで、Ｔは、随意に置換された、Ｃ２−２２アルキル基、Ｃ２−２２アリール基、Ｃ２−２２ヘテロアリール基、及びＣ２−２２アルキルアリール基であり、
Ｒは、水素、Ｃ１−２２アルキル基、Ｃ１−２２アリール基、Ｃ１−２２アルキルアリール基、及びＣＯ  ＣＨ３から選択され、
Ｒは、水素、Ｃ１−２２アルキル基、Ｃ２−２２アルケニル基、Ｃ１−２２アリール基、Ｃ１−２２アルキルアリール基、及びＣＯ  ＣＨ３から選択され、
Ｒ１は、随意に置換されており、且つ、Ｃ１−２２アルキル基、Ｃ２−２２アルケニル基、Ｃ２−２２アルキニル基、アリール基、アルキルアミン基、アルキルポリアルキルアミン基、及びメルカプトアルキル基から選択される基であり、
ｎは、２から３の整数であり、
ｉ、ｘ、及びｖは、独立して、１から１００の整数であり、
ｆ、ｆ１−２、ｇ、ｇ１−２、ｐ、ｐ１−３、ｕ、ｗ、及びｙは、ｙ：ｆ＋ｇ＋ｐ＋ｕ＋ｗの割合が０．０１から１００００であり、ｆ１：ｆ２、ｇ１：ｇ２、ｐ１：ｐ３、ｐ１：ｐ２＋ｐ３の割合が０．０１から１００間で独立して変動するような整数であり、
一般式Ｉにおいて、成分Ｙ及びＰ、又は、成分Ｙ及びＵのいずれかの組は必ず存在する、
付記１に記載の組成物。
【０１７４】
［付記９］
成分Ｙ、Ｕ、Ｈ、及びＫ、又は、成分Ｙ、Ｕ、Ｊ、及びＭのいずれかの組は必ず存在する、付記１に記載の組成物。
【０１７５】
［付記１０］
成分Ｙ、Ｘ、及びＶ、又は、成分Ｙ、Ｆ、及びＶ、又は成分Ｙ、Ｇ、及びＶが存在する、付記１に記載の組成物。
【０１７６】
［付記１１］
金属錯体Ｍ（Ｌ）ｔ（但し、Ｍは、０から４の酸化状態の、ランタニド、アクチニド、典型金属、又は遷移金属に由来し、Ｌは、ハライド配位子、ニトラート配位子、アセタート配位子、カルボキシラート配位子、シアニド配位子、アミン配位子、サルフェート配位子、カルボニル配位子、イミン配位子、アルコキシ配位子、トリアリール又はトリアルキルホスフィン配位子、及びフェノキシ配位子から選択される、１つ以上の、随意に置換された配位子であり、ｔは、０から８の整数であり、一般式Ｉの化合物は当該金属錯体に結合している）を含む、付記１から１０のいずれか１つに記載の化合物。
【０１７７】
［付記１２］
以下の一般式ＩＩで示される化合物。
一般式ＩＩ
（Ｒ６Ｏ）３Ｓｉ（ＣＨ２）ｎＳＱ
（但し、ｎが２のとき、Ｑは、（ＣＨ２）２Ｓ（ＣＨ２）３ＳＨ、（ＣＨ２）３Ｓ（ＣＨ２）２ＳＨ、（ＣＨ２）３Ｓ（ＣＨ２）３ＳＨ、（ＣＨ２）４Ｓ（ＣＨ２）３ＳＨ、（ＣＨ２）３Ｓ（ＣＨ２）２Ｓ（ＣＨ２）３ＳＨ  、又は（ＣＨ２）３Ｓ（ＣＨ２）３Ｓ（ＣＨ２）３ＳＨであり、Ｒ６は、Ｃ１−２２アルキル基又はＣ１−２２アリール基から選択され、
ｎが３のとき、Ｑは、（ＣＨ２）３Ｃｌ、（ＣＨ２）３ＮＲ３Ｒ４、Ｓ（ＣＨ２）３Ｓ（ＣＨ２）２ＳＨ、Ｓ（ＣＨ２）３Ｓ（ＣＨ２）３ＳＨである）。
【０１７８】
［付記１３］
３−メルカプトプロピルトリアルコキシシランをハロゲン化アリルと反応させ、その後、置換アミン又はジメルカプトアルカンによる置換反応を行うことで、一般式ＩＩ（但し、ｎは３であり、Ｑは、（ＣＨ２）３Ｃｌ、（ＣＨ２）３ＮＲ３Ｒ４、Ｓ（ＣＨ２）３Ｓ（ＣＨ２）２ＳＨ、Ｓ（ＣＨ２）３Ｓ（ＣＨ２）３ＳＨである）の化合物を製造する方法。
【０１７９】
［付記１４］
以下の一般式ＩＩで示される化合物。
一般式ＩＩ
（Ｒ６Ｏ）３Ｓｉ（ＣＨ２）ｎＳＱ
（但し、Ｑは、（ＣＨ２）２Ｓ（ＣＨ２）３ＮＲＺ、（（ＣＨ２）２Ｓ（ＣＨ２）３ＮＺ（ＣＨ２）３Ｓ（ＣＨ２）２Ｓ）ｘＨ、（ＣＨ２）３Ｓ（ＣＨ２）３ＮＲＺ、（（ＣＨ２）３Ｓ（ＣＨ２）３ＮＺ（ＣＨ２）３Ｓ（ＣＨ２）３Ｓ）ｘＨ、（（ＣＨ２）２Ｓ（ＣＨ２）２Ｔ（ＣＨ２）２Ｓ（ＣＨ２）２Ｓ）ｘＨ、又は（（ＣＨ２）３Ｓ（ＣＨ２）２Ｔ（ＣＨ２）２Ｓ（ＣＨ２）３Ｓ）ｘＨであり、
ここで、Ｚは、水素、Ｃ１−２２アルキル基、Ｃ２−２２アルケニル基、Ｃ１−２２アリール基、ＣＯ  ＮＨＲ５、ＣＳ  ＮＨＲ５、及びＣＯ  ＯＲ５から選択され、
Ｔは、随意に置換された、Ｃ２−２２アルキル基、Ｃ２−２２アリール基、Ｃ２−２２ヘテロアリール基、及びＣ２−２２アルキルアリール基であり、
Ｒは、水素、Ｃ２−２２アルキル基、Ｃ２−２２アリール基、Ｃ２−２２アルキルアリール基から選択され、
Ｒ５は、水素、Ｃ２−２２アルキル基、Ｃ２−２２アリール基、Ｃ２−２２アルキルアリール基から選択され、
Ｒ６は、Ｃ１−２２アルキル基又はＣ１−２２アリール基から選択され、
ｎは、２から３の整数であり、
ｘは、１から１００の整数である）。
【０１８０】
［付記１５］
以下の一般式ＶＩで示される化合物。
一般式ＶＩ
（Ｒ６Ｏ）３Ｓｉ（ＣＨ２）３Ｓ［ＣＨ２ＣＨ（ＣＨ２ＣＨＣＨ２Ｍ）ｕ］ Ｈ
（但し、Ｍは、ハロゲン化物、アミン、ポリアルキルアミン、ヒドロキシル、又はチオ尿素（ＮＨ  ＣＳ  ＮＨＲ５（Ｒ５は、水素、Ｃ１−１２アルキル基、Ｃ２−１２アルケニル基、及びＣ１−２２アリール基から選択される。））であり、整数ｕは、２から４０である）。
【０１８１】
［付記１６］
ＨＳ（ＣＨ２）２ＳＨ及びＨＳ（ＣＨ２）３ＳＨの一方又はこれらの混合物を、アリルアミン若しくはジアリルアミン、又はこれらのチオ尿素誘導体、又はトリアリルアミン、及びラジカル開始剤と反応させ、その後、ビニル又はアリルトリアルコキシシラン及びラジカル開始剤と反応させ、その後、シリカ上にグラフトするか、又は、ケイ酸ナトリウム又はテトラアルキルオルトシラン（オルトケイ酸テトラエチルなど）とのゾルゲル反応を行うことにより、一般式Ｉの化合物を製造する方法。
【０１８２】
［付記１７］
ＨＳ（ＣＨ２）２ＳＨ及びＨＳ（ＣＨ２）３ＳＨの一方又はこれらの混合物をジアルケニル有機化合物及びラジカル開始剤と反応させ、その後、ビニル又はアリルトリアルコキシシラン及びラジカル開始剤と反応させ、その後、シリカ上にグラフトするか、又は、テトラアルキルオルトシラン（オルトケイ酸テトラエチルなど）とのゾルゲル反応を行うことにより、一般式Ｉの化合物を製造する方法。
【０１８３】
［付記１８］
付記１から１０のいずれか１つに記載の化合物を、フィード材料と接触させて、
ｉ）除去成分が枯渇された材料を製造するために、前記フィード材料の一成分又は複数成分を除去する、
ｉｉ）前記フィード材料の成分の触媒的変換により化学反応をもたらし、所望の生成物を製造する、又は
ｉｉｉ）イオン交換処理において前記フィード材料内のイオン種を除去する、
フィード材料の処理方法。
【０１８４】
［付記１９］
液状フィード材料から、不要な、有機、無機、若しくは生物学的化合物を除去するための又はそのレベルを低減するための機能性材料としての、付記１から１０のいずれか１つに記載の化合物の使用。
【０１８５】
［付記２０］
反応混合物、若しくはプロセス、生成物、及び廃棄の流れ、若しくは廃水から、又は、他の有機化合物に結合若しくは付着している、貴金属（プラチナ、パラジウム、ロジウム、イリジウム、金、ルテニウム、レニウムなど）又は希土類金属及びニッケルを除去するための又はそのレベルを低減するための機能性材料としての、付記１から１０のいずれか１つに記載の化合物の使用。
【０１８６】
［付記２１］
カチオン又はアニオン交換体としての、付記１から１０のいずれか１つに記載の化合物の使用。
【０１８７】
［付記２２］
生物学的分子（酵素、ペプチド、タンパク質、及び核酸など）の精製又は分離のための、付記１から１０のいずれか１つに記載の化合物の使用。
【０１８８】
［付記２３］
放出制御材料、親水性改質剤、防炎剤、帯電防止剤、生物医学機器用コーティング、撥水フィルムとしての、及び、コーティングとしての、付記１から１０のいずれか１つに記載の化合物の使用。
【０１８９】
［付記２４］
固相合成のための、又は、固相抽出及び精製のための、付記１から１０のいずれか１つに記載の化合物の使用。
【０１９０】
［付記２５］
不均一触媒担体としての、付記１から１０のいずれか１つに記載の化合物の使用。
【０１９１】
［付記２６］
気体、液体、及び固体環境からの有機、生物学的、又は無機分子の分離又は精製のための、付記１から１０のいずれか１つに記載の化合物の使用。
【０１９２】
［付記２７］
ゲルろ過、粒径排除、又はクロマトグラフィーのメディアとしての、付記１から１０のいずれか１つに記載の化合物の使用。
【０１９３】
［付記２８］
金属イオン及び錯体の選択的分離のためのクロマトグラフィーメディアとしての、付記１から１０のいずれか１つに記載の化合物の使用。
【０１９４】
［付記２９］
酸化反応、還元反応、炭素−炭素結合形成反応、付加反応、アルキル化反応、重合反応、ヒドロホルミル化反応、アリール化反応、アシル化反応、異性化反応、カルボキシル化反応、カルボニル化反応、エステル化反応、エステル交換反応、又は転移反応のための不均一触媒としての、付記１１に記載の化合物の使用。
【国際調査報告】
2018532865.tif 000005
2018532865.tif 000006
2018532865.tif 000007